(57)【要約】      （修正有）【課題】ガラスの成形に用いられるフュージョンドロープロセスを用いたジルコン耐火物及びその形成方法を提供する。【解決手段】耐火物はジルコン本体を含んでもよく、このジルコン本体は、ジルコン本体の総重量に対して約０．１重量％以上かつ約５．５重量％以下のＡｌ２Ｏ３含有成分を含んでもよい。このジルコン本体は、ジルコン本体の総重量に対して約２５重量％以上かつ約３５重量％以下のＳｉＯ２成分をさらに含んでもよい。【選択図】図１
2020097520.tif 000002
【特許請求の範囲】
【請求項１】
ジルコン本体を含む耐火物であって、前記ジルコン本体が
前記ジルコン本体の総重量に対して約０．２重量％以上かつ約５．５重量％以下のＡｌ２Ｏ３；及び
前記ジルコン本体の総重量に対して約２５重量％以上かつ約３５重量％以下のＳｉＯ２成分
を含む耐火物。
【請求項２】
ジルコン本体を含む耐火物であって、前記ジルコン本体が、４点曲げ試験を使用して温度１３５０℃で２ＭＰａの応力で測定した場合に、約５．０Ｅ−５ｈ−１以下のクリープ変形速度を含む耐火物。
【請求項３】
前記ジルコン本体が、前記ジルコン本体の総重量に対して約５０重量％以上の含有量のジルコンを含む請求項１または２のいずれか１項に記載の耐火物。
【請求項４】
前記ジルコン本体が、前記ジルコン本体の総重量に対して約１．５重量％以上かつ約４．０重量％以下のＡｌ２Ｏ３を含む請求項１または２のいずれか１項に記載の耐火物。
【請求項５】
前記ジルコン本体が、前記ジルコン本体の総重量に対して約３０重量％以上かつ３４重量％以下のＳｉＯ２成分を含む請求項１または２のいずれか１項に記載の耐火物。
【請求項６】
前記ジルコン本体が、前記ジルコン本体の総重量に対して約３．０重量％以下のＴａ２Ｏ５を含む請求項１または２のいずれか１項に記載の耐火物。
【請求項７】
前記ジルコン本体が、前記ジルコン本体の総重量に対して約０．１重量％以上のＴａ２Ｏ５を含む請求項１または２のいずれか１項に記載の耐火物。
【請求項８】
前記ジルコン本体が、前記ジルコン本体の総重量に対して約１．０重量％以下のＴｉＯ２を含む請求項１または２のいずれか１項に記載の耐火物。
【請求項９】
前記ジルコン本体が、前記ジルコン本体の総重量に対して約１．０重量％以下のＣａＯを含む請求項１または２のいずれか１項に記載の耐火物。
【請求項１０】
前記ジルコン本体が、３点曲げ試験を使用して温度１３５０℃で２ＭＰａの応力で測定した場合に、約１．０Ｅ−４ｈ−１以下のクリープ変形速度を含む請求項１または２のいずれか１項に記載の耐火物。
【請求項１１】
前記ジルコン本体が、４点曲げ試験を使用して温度１３５０℃で２ＭＰａの応力で測定した場合に、約４．９Ｅ−５ｈ−１以下のクリープ変形速度を含む請求項１または２のいずれか１項に記載の耐火物。
【請求項１２】
前記ジルコン本体が約４．５ｇ／ｃｍ３以下の密度を有する請求項１または２のいずれか１項に記載の耐火物。
【請求項１３】
前記ジルコン本体が、前記ジルコン本体の総体積に対して約１５体積％以下の見掛け気孔率を含む請求項１または２のいずれか１項に記載の耐火物。
【請求項１４】
前記ジルコン本体が、温度１２００℃で３６０時間後に測定される、１ｍｍ２あたり約１気泡以下の気泡値を含む請求項１または２のいずれか１項に記載の耐火物。
【請求項１５】
耐火物を形成する方法であって、前記方法が、
ジルコンバッチを準備することであって、前記ジルコンバッチが
前記ジルコンバッチの総重量に対して約０．２重量％以上かつ約５．５重量％以下のＡｌ２Ｏ３含有成分；及び
前記ジルコンバッチの総重量に対して約０．１重量％以上かつ約５重量％以下の遊離シリカ
を含む準備すること；ならびに
前記ジルコンバッチをジルコン本体に形成すること
を含む方法。
【発明の詳細な説明】
【技術分野】
【０００１】
本開示は概してジルコン耐火物、ならびにジルコン耐火物形成方法及び使用方法に関する。
【背景技術】
【０００２】
高歪点無アルカリアルミノケイ酸ガラス、例えば、アモルファスシリコンもしくは酸化物薄膜トランジスタ（ＴＦＴ）を使用した超高解像度液晶ディスプレイ（ＬＣＤ）基材用のガラス、または低温ポリシリコン（ＬＴＰＳ）ＴＦＴ成膜を使用した有機発光ダイオード（ＯＬＥＤ）基材用のガラスは、変形を受けることなくＴＦＴの高温処理（最大７００℃）ができるよう設計されている。これらのガラスは、フュージョンドロープロセスを用いて成形することができ、このプロセスにおいては、水ガラスがジルコン（ＺｒＳｉＯ４）材料で作られたガラスオーバーフロー成形ブロックの縁を超えて流れ出し、そのガラスオーバーフロー成形ブロックの下部で融合してシートを形成する。無アルカリアルミノホウケイ酸ガラスと接触するジルコン成形ブロックは、ガラスの成形温度において良好な腐食耐性と機械特性とを提供する。しかしながら、これらの高歪点無アルカリアルミノケイ酸ガラスの成形ではブロックの形成に関して要求がより厳しく、これは成形温度が高い（＋３０〜１２０℃）ことによる。成形温度が高いと、ガラスとジルコン材料の間の反応速度が増加し、その結果、現在のジルコン材料を用いたガラスで気泡形成が多くなり得る。これは、超高解像度ＴＦＴ基材用途で受け入れられるものではない。次に、成形温度が高いとジルコン材料のクリープ変形速度が促進され、その結果、成形ブロックのたるみが多くなる（最大１０倍の変形）。これは、こうしたガラスの成形で受け入れられるものではない。したがって、高温で改良特性を有する新しい種類のジルコン材料が必要とされている。
【発明の概要】
【０００３】
本発明の一態様によると、耐火物はジルコン本体を含んでもよい。このジルコン本体は、ジルコン本体の総重量に対して約０．２重量％以上かつ約５．５重量％以下のＡｌ２Ｏ３含有成分を含んでもよい。このジルコン本体は、ジルコン本体の総重量に対して約２５重量％以上かつ約３５重量％以下のＳｉＯ２成分をさらに含んでもよい。
【０００４】
本発明の別の態様によると、耐火物はジルコン本体を含んでもよい。このジルコン本体は、ジルコン本体の総重量に対して約０．２重量％以上かつ約５．５重量％以下のＡｌ２Ｏ３含有成分を含んでもよい。このジルコン本体は、約５以上かつ約５０以下のＣＢＳｉＯ２／ＣＢＡｌＣ比をさらに含んでもよい。ＣＢＳｉＯ２は、ジルコン本体の総重量に対する重量％単位でのＳｉＯ２成分の含有量を表してもよく、ＣＢＡｌＣは、ジルコン本体の総重量に対する重量％単位でのＡｌ２Ｏ３含有成分の総含有量を表してもよい。
【０００５】
本発明のさらに別の態様によると、耐火物はジルコン本体を含んでもよい。ジルコン本体は、ジルコン結晶粒と、そのジルコン結晶粒間に存在する遊離シリカ粒界相とを含んでもよい。この遊離シリカ粒界相は、ジルコン本体中に略均一に分布していてもよい。このジルコン本体は、ジルコン本体の総重量に対して約０．２重量％以上かつ約５．５重量％以下のＡｌ２Ｏ３含有成分をさらに含んでもよい。このジルコン本体は、ジルコン本体の総重量に対して約０．１重量％以上かつ約５重量％以下の遊離シリカも含んでよい。
【０００６】
本発明の別の態様によると、耐火物はジルコン本体を含んでもよい。このジルコン本体は、ＬＣＤ  Ａガラスと共に温度１２００℃で８時間経過後に測定した場合に、１ｍｍ２あたり約８気泡以下の気泡値を含んでもよい。
【０００７】
本発明の別の態様によると、耐火物はジルコン本体を含んでもよい。このジルコン本体は、ＬＣＤ  Ａガラスと共に温度１２００℃で３６０時間経過後に測定した場合に、１ｍｍ２あたり約１気泡以下の気泡値を含んでもよい。
【０００８】
本発明のさらに別の態様によると、耐火物はジルコン本体を含んでもよい。このジルコン本体は、３点曲げ試験を使用して温度１３５０℃で２ＭＰａの応力で測定した場合に、約１．１Ｅ−０４ｈ−１以下のクリープ変形速度を含んでもよい。
【０００９】
本発明のさらに別の態様によると、耐火物はジルコン本体を含んでもよい。このジルコン本体は、４点曲げ試験を使用して温度１３５０℃で２ＭＰａの応力で測定した場合に、約５．０Ｅ−５ｈ−１以下のクリープ変形速度を含んでもよい。
【００１０】
本発明の別の態様によると、耐火物はジルコン本体を含んでもよい。このジルコン本体は、ジルコンバッチから形成されていてもよい。このジルコンバッチは、ジルコン本体の総重量に対して約０．２重量％以上かつ約５．５重量％以下のＡｌ２Ｏ３含有成分を含んでもよい。このジルコンバッチは、ジルコンバッチの総重量に対して約０．１重量％以上かつ約５重量％以下の遊離シリカをさらに含んでもよい。
【００１１】
本発明のさらに別の態様によると、耐火物の形成方法はジルコンバッチを準備することを含んでもよい。このジルコンバッチは、ジルコン本体の総重量に対して約０．２重量％以上かつ約５．５重量％以下のＡｌ２Ｏ３含有成分を含んでもよい。このジルコンバッチは、ジルコンバッチの総重量に対して約０．１重量％以上かつ約５重量％以下の遊離シリカをさらに含んでもよい。この耐火物の形成方法は、このジルコンバッチをジルコン本体に形成することをさらに含んでもよい。
【図面の簡単な説明】
【００１２】
本開示は、添付図面を参照することによってより深く理解されてもよく、またその多数の特徴及び利点が当業者に明らかになってもよい。実施形態は例として示されるものであり、添付図面に限定されない。
【００１３】
【図１】図１は、本明細書に記載の実施形態に従って形成されたジルコン材料の表面とガラス層の間の界面の気泡試験実施後の断面画像を含む。
【図２】図２は、本明細書に記載の実施形態に従って形成された耐火物のジルコン本体の微細構造の画像を含む。
【図３】図３は、本明細書に記載の実施形態に従って形成された耐火物のジルコン本体の微細構造の波長分散型Ｘ線分光マップを含む。
【図４】図４は、従来のジルコン本体の微細構造のエネルギー分散型Ｘ線分光マップを含む。
【図５】図５は、ガラスオーバーフロー成形ブロックの特定の実施形態を示す図を含む。
【図６】図６は、ガラスオーバーフロー成形ブロックの様々な断面透視図の特定の一式を示す図を含む。
【００１４】
当業者であれば、図中の要素が、簡略さ及び明確さを期して示されており、必ずしも原寸に比例して描かれていないことを認識する。例えば、図中のいくつかの要素の寸法は、本発明の実施形態をより深く理解する上で一助となるよう、他の要素と比べて強調されていてもよい。
【発明を実施するための形態】
【００１５】
以下は概して、ジルコン本体を有する耐火物と、ジルコン本体を有する耐火物を形成する方法とに関する。特に、ジルコン本体は、このジルコン本体の組成物の大部分がジルコン材料である（すなわち、ジルコン本体が、ジルコン本体の総重量に対して約５０重量％以上の含有量のジルコンを含んでもよい）よう本明細書において記載される実施形態に従って形成された耐火物の本体として規定されてもよい。このジルコン本体は、Ａｌ２Ｏ３含有成分と、ＳｉＯ２成分とをさらに含んでもよい。
【００１６】
特定の実施形態によると、本明細書において記載される実施形態に従ってジルコン本体を有する耐火物を形成する方法は、ジルコンバッチを準備することと、このジルコンバッチを耐火物のジルコン本体に形成することとを含んでもよい。
【００１７】
上記のジルコンバッチは、ジルコン本体の形成において使用される原料粉末の混合物を含んでもよい。この原料粉末は、未処理原料、例えば、未処理ジルコン材料（すなわち、砂）、Ａｌ２Ｏ３含有材料及びＳｉＯ２含有材料を最初に含んでもよい。この未処理原料は、この未処理原料から望まれない成分（例えば、不純物）を分離することによって最初に処理してもよい。この未処理原料は、分級技術、例えば、粒径分離、振動もしくは重力テーブル分離、静電分離、電磁分離、またはこれらの任意の組合せを使用して処理してもよい。粒径分離では粉末中の粒子をそのサイズに基づいて分離することができ、これにより不純物含有量が減少する。振動または重力テーブル分離では、粉末中の粒子をその密度に基づいて分離することができ、これによりアルミナを多く含むケイ酸塩の量及びシリカ結晶粒の量を原料粉末から減らすことができる。静電分離では粉末中の粒子を電気伝導率に基づいて分離することができ、これによりチタンを含む鉱物粒子、イルメナイト及びルチルの分離が可能であってもよい。電磁分離では粉末中の粒子を粒子の磁気特性に基づいて分離することができる。未処理原料の初期処理は、上述の分離方法の任意の組合せを含んでもよく、また任意の上述の分離方法の複数の利用を含んでもよいことが理解されよう。未処理原料の初期処理は、上記分離方法を順次または同時に利用することを含んでもよいことがさらに理解されよう。
【００１８】
ジルコンバッチを準備することは、原料粉末と、任意のさらなる材料（すなわち、焼結助剤、結合剤、その他の添加剤等）とを任意の好適な方法によって組み合わせるかまたは混合することを含んでもよい。混合またはバッチ調製は、乾式または湿式で行ってもよい。混合は、さらなる粒状化工程を含んでもよい。この粒状化工程を追加してバッチの流動性を改善し、したがって素地の見掛け密度を増加させてもよい。一例示的実施形態においては、粒状化は噴霧乾燥を使用して行ってもよい。原料粉末を混合タンク内で混合し、その後噴霧乾燥してもよい。
【００１９】
上記のジルコンバッチをジルコン本体に形成することは、噴霧乾燥した粉末またはバッチを成形し、静水圧プレス成形を使用して特定の形状を有する素地を形成することを含んでもよい。噴霧乾燥した粉末は高流動性粉末を形成する。この高流動性粉末を用いて大型等方圧成形缶を満たして、圧粉密度の不均一な圧縮、空隙または亀裂といった充填欠陥を最小限にすることができる。原料粉末を、固体金属缶内で保たれたゴム型に充填する。その後、バッグを密閉し、原料粉末を真空引きする。次いで、流体を充填した圧力容器に缶を浸し、加圧する。加圧後、型を圧力容器から取り除き、素地を取り出す。
【００２０】
成形は、特定の圧力で、例えば静水圧プレス成形によって約５０ＭＰａ以上、例えば、約６０ＭＰａ以上、約７０ＭＰａ以上、約８０ＭＰａ以上、約９０ＭＰａ以上、約１００ＭＰａ以上、約１１０ＭＰａ以上、約１２０ＭＰａ以上、約１３０ＭＰａ以上、約１４０ＭＰａ以上、またはさらには約１５０ＭＰａ以上の圧力で行ってもよい。圧力は、約１０分間〜約１２０分間続く静水圧プレス成形サイクルを用いて、段階的に素地に印加してもよい。これらのプレス成形サイクルによって、加圧段階中の欠陥形成を制限してもよい。成形はまた、スリップ注型または一方向加圧といった代替技術を用いて行ってもよい。
【００２１】
上記の素地の形状は、直線、円筒形、球状、楕円状または他のほぼあらゆる形状であることができる。特定の実施形態においては、この素地は、半加工品と呼ばれる直線ブロック形状であることができ、続いてこれを機械加工して、ガラスオーバーフロートラフ、スパウトリップまたはブッシングブロックを形成することができる。別の特定の実施形態においては、この素地は、約１００ｍｍ超、例えば、約２００ｍｍ超、約３００ｍｍ超、約４００ｍｍ超、約５００ｍｍ超、約６００ｍｍ超、約７００ｍｍ超、またはさらには約８００ｍｍ超の寸法を１つ以上有してもよい。別の実施形態においては、この素地は、例えば成形ブロックのような最終部品に、より厳密に適合するような方法で構造化して、形成後プロセスを制限することができる。
【００２２】
図５は成形ブロック２００を示している。この成形ブロック２００は、オーバーフロートラフ部分２０２と、テーパ部分２０４とを備えることができる。このオーバーフロートラフ部分２０２は、成形ブロック２００の長さに沿って減少する深さを有するトラフを含むことができる。図６は、テーパ部分２０４の例示的形状の断面図を含む。より詳細には、テーパ部分は、くさび形状２０４２、凹形状２０４４、または凸形状２０４６を含むことができる。他の形状を使用して、特定の用途で必要とされることまたは要求されることを満たしてもよい。
【００２３】
上記の素地の形成後、この素地をオーブン、ヒータ、炉等の中で加熱して、ジルコン材料を含む本体を形成することができる。加熱プロセスは初期加熱を含むことができ、初期加熱では、水分、溶媒もしくは別の揮発性成分の蒸発、有機材料の蒸発、またはこれらの任意の組合せが行われる。この初期加熱は、約１００℃〜約３００℃の範囲内の温度で、約１０時間〜約２００時間の範囲内の時間行うことができる。一実施形態においては、この初期加熱に次いで、約１４５０℃以上、例えば、約１５００℃以上、約１５５０℃以上、またはさらには約１６００℃以上の温度で素地を焼結することができる。別の実施形態においては、この初期加熱に次いで、約１６５０℃以下、例えば、約１６００℃以下、約１５５０℃以下、またはさらには約１５００℃以下の温度で素地を焼結することができる。素地は、約１０時間〜約１００時間の範囲内の時間焼結して、本体を形成することができる。
【００２４】
焼結は、特定の加熱速度で焼結温度まで、設定持続時間の焼結サイクルで複数の時間素地を加熱することと、次いで特定の冷却速度で焼結本体を冷却することとを含むことができる。
【００２５】
特定の一実施形態によると、上記の加熱速度は、約１℃／ｈ以上、例えば、約３℃／ｈ以上、約５℃／ｈ以上、約８℃／ｈ以上、約１０℃／ｈ以上、約１３℃／ｈ以上、約１５℃／ｈ以上、約１８℃／ｈ以上、約２０℃／ｈ以上、約２３℃／ｈ以上、約２５℃／ｈ以上、約２８℃／ｈ以上、またはさらには約２９℃／ｈ以上であってもよい。さらに他の実施形態によると、上記の加熱速度は、約３０℃／ｈ以下、例えば、約２７℃／ｈ以下、約２５℃／ｈ以下、約２２℃／ｈ以下、約２０℃／ｈ以下、約１７℃／ｈ以下、約１５℃／ｈ以下、約１２℃／ｈ以下、約１０℃／ｈ以下、約７℃／ｈ以下、約５℃／ｈ以下、またはさらには約２℃／ｈ以下であってもよい。この加熱速度は、上述の任意の最小値と最大値の間の任意の値であってもよいことが理解されよう。この加熱速度は、上述の任意の最大値と最小値の間の範囲内の任意の値であってもよいことがさらに理解されよう。
【００２６】
さらに別の実施形態によると、上記の焼結サイクルの持続時間は、約１５日間以上、例えば、約３５日間以上、約４０日間以上、約４５日間以上、約５０日間以上、約５５日間以上、約６０日間以上、約６５日間以上、約７０日間以上、約７５日間以上、約８０日間以上、またはさらには約８５日間以上であってもよい。さらに、この焼結サイクルの持続期間は、約９０日間以下、例えば、約８５日間以下、約８０日間以下、約７５日間以下、約７０日間以下、約６５日間以下、約６０日間以下、約５５日間以下、約５０日間以下、約４５日間以下、またはさらには約３０日間以下であってもよい。この焼結サイクルの持続期間は、上述の任意の最小値と最大値の間の任意の値であってもよいことが理解されよう。この焼結サイクルの持続期間は、上述の任意の最大値と最小値の間の範囲内の任意の値であってもよいことがさらに理解されよう。
【００２７】
特定の一実施形態によると、上記の冷却速度は、約１℃／ｈ以上、例えば、約３℃／ｈ以上、約５℃／ｈ以上、約８℃／ｈ以上、約１０℃／ｈ以上、約１３℃／ｈ以上、約１５℃／ｈ以上、約１８℃／ｈ以上、約２０℃／ｈ以上、約２３℃／ｈ以上、約２５℃／ｈ以上、約２８℃／ｈ以上、またはさらには約２９℃／ｈ以上であってもよい。さらに他の実施形態によると、上記の加熱速度は、約３０℃／ｈ以下、例えば、約２７℃／ｈ以下、約２５℃／ｈ以下、約２２℃／ｈ以下、約２０℃／ｈ以下、約１７℃／ｈ以下、約１５℃／ｈ以下、約１２℃／ｈ以下、約１０℃／ｈ以下、約７℃／ｈ以下、約５℃／ｈ以下、またはさらには約２℃／ｈ以下であってもよい。この冷却速度は、上述の任意の最小値と最大値の間の任意の値であってもよいことが理解されよう。この冷却速度は、上述の任意の最大値と最小値の間の範囲内の任意の値であってもよいことがさらに理解されよう。
【００２８】
焼結後の上記の本体の形状は、焼結前の素地の形状に概ね一致する。したがって、この本体は、素地について先に記載したような形状のいずれかを有してもよい。焼結中、幾分かの収縮が生じてもよく、またこの本体は素地より小さくてもよい。
【００２９】
初期処理及び粉砕の後、上記のジルコンバッチ中の原料粉末はジルコン結晶粒を含んでもよく、このジルコン結晶粒は、特定のメディアン（Ｄ５０)粒径を有してもよい。例えば、このジルコン結晶粒は、約１５μｍ以下、例えば、約１４μｍ以下、約１２μｍ以下、約１０μｍ以下、約９μｍ以下、約８μｍ以下、約７μｍ以下、約６μｍ以下、約５μｍ以下、約４μｍ以下、約３μｍ以下、またはさらには約２μｍ以下のメディアン（Ｄ５０)粒径を有してもよい。さらに他の例によると、このジルコン結晶粒は、約１μｍ以上、例えば、約２μｍ以上、約３μｍ以上、約４μｍ以上、約５μｍ以上、約６μｍ以上、約７μｍ以上、約８μｍ以上、約９μｍ以上、約１０μｍ以上、約１２μｍ以上、またはさらには約１４μｍ以上のメディアン（Ｄ５０)粒径を有してもよい。このジルコン結晶粒は、上述の任意の最小値と最大値の間の任意の値のメディアン（Ｄ５０)粒径を有してもよいことが理解されよう。このジルコン結晶粒は、上述の任意の最大値と最小値の間の範囲内の任意の値のメディアン（Ｄ５０)粒径を有してもよいことがさらに理解されよう。
【００３０】
さらに他の実施形態によると、上記のジルコンバッチ中の原料粉末は、ジルコン結晶粒が特定のＤ９０粒径を有するよう制御された粒径分布を有してもよい。例えば、このジルコン結晶粒は、約４０μｍ以下、例えば、約３０μｍ以下、約２０μｍ以下、約１５μｍ以下、またはさらには約１０μｍ以下のＤ９０粒径を有してもよい。さらに他の例においては、このジルコン結晶粒は、約５μｍ以上、例えば、約１０μｍ以上、約１５μｍ以上、約２０μｍ以上、またはさらには約３０μｍ以上のＤ９０粒径を有してもよい。このジルコン結晶粒は、上述の任意の最小値と最大値の間の任意の値のＤ９０粒径を有してもよいことが理解されよう。このジルコン結晶粒は、上述の任意の最大値と最小値の間の範囲内の任意の値のＤ９０粒径を有してもよいことがさらに理解されよう。
【００３１】
さらに他の実施形態によると、上記のジルコンバッチ中の原料粉末は、ジルコン結晶粒が特定のＤ１０粒径を有するよう制御された粒径分布を有してもよい。例えば、このジルコン結晶粒は、約０．２μｍ以上、例えば、約０．５μｍ以上、約０．８μｍ以上、またはさらには約１．０μｍ以上のＤ１０粒径を有してもよい。さらに他の例においては、この原料粉末は、約１．１μｍ以下、例えば、約１．０μｍ以下、約０．８μｍ以下、またはさらには約０．５μｍ以下のＤ１０粒径を有してもよい。この原料粉末は、上述の任意の最大値と最小値の間の範囲内の任意の値のＤ１０粒径を有してもよいことが理解されよう。この原料粉末は、上述の任意の最大値と最小値の間の範囲内の任意の値のＤ１０粒径を有してもよいことがさらに理解されよう。
【００３２】
さらに別の実施形態によると、上記のジルコンバッチ中の原料粉末は、幅広い粒径分布を有してもよい。さらに他の実施形態によると、このジルコンバッチ中の原料粉末は、非ガウス粒径分布を有してもよい。特定の実施形態によると、この原料粉末の非ガウス粒径分布は、２つ以上の異なる平均粒径を用いた分布を含んでもよい。このような分布の１つは、２モード粒径分布であることができる。特定の例においては、別の粒径よりも有意に大きい１つ以上の粒径を選択することが好適であってもよい。さらに理解されるように、このジルコンバッチ中の原料粉末で、選択した非ガウス粒径分布を形成する場合、３、４以上といったより大きい数のモードを使用してもよい。さらに他の実施形態によると、幅広い粒径分布は、必ずしも２つ（または、それ以上）の異なる粒径の選択及び組合せを含んでもよいとは限らず、分布の全域にわたる典型的な粒径均等性を有する特定の幅広い粒径分布の生成を含んでもよい。
【００３３】
上記のジルコンバッチは、特定の含有量のジルコンを含んでもよい。例えば、ジルコンバッチは、ジルコンバッチの総重量に対して約５０重量％以上、例えば、約５２重量％以上、約５３重量％以上、約５４重量％以上、約５５重量％以上、約５６重量％以上、約５７重量％以上、約５７．５重量％以上、約５８重量％以上、約５８．５重量％以上、約５９重量％以上、約５９．５重量％以上、約６０重量％以上、約６０．５重量％以上、約６１重量％以上、約６１．５重量％以上、約６２重量％以上、約６２．５重量％以上、約６３重量％以上、約６２．５重量％以上、約６４重量％以上、約６４．５重量％以上、約５重量％以上、約６５．５重量％以上、約６６重量％以上、約６６．５重量％以上、約６７重量％以上、約６８重量％以上、約６９重量％以上、約７０重量％以上、約７５重量％以上、約８０重量％以上、約８５重量％以上、約９０重量％以上、またはさらには約９５重量％以上の含有量のジルコンを含んでもよい。さらに別の実施形態によると、このジルコンバッチは、ジルコンバッチの総重量に対して約９９重量％以下、例えば、約９５重量％以下、約９０重量％以下、約８５重量％以下、約８０重量％以下、約７５重量％以下、約７０重量％以下、約６９重量％以下、約６８重量％以下、約６７重量％以下、約６６．５重量％以下、約６６重量％以下、約６６．５重量％以上、約６５重量％以下、約６４．５重量％以下、約６４重量％以下、約６３．５重量％以下、約５３重量％以下、約６２．５重量％以下、約６２重量％以下、約６１．５重量％以下、約６１重量％以下、約６０．５重量％以下、約６０重量％以下、約５９．５重量％以下、約５９重量％以下、約５８重量％以下、約５８重量％以下、約５７重量％以下、約５７重量％以下、約５６重量％以下、約５５重量％以下、約５４重量％以下、約５３重量％以下、約５２重量％以下、またはさらには約５１重量％以下の含有量のジルコンを含んでもよい。ジルコンバッチの総重量に対する重量％単位でのジルコン含有量は、上述の任意の最小値と最大値の間の任意の値であってもよいことが理解されよう。ジルコンバッチの総重量に対する重量％単位でのジルコン含有量は、上述の任意の最小値と最大値の間の範囲内であってもよいことがさらに理解されよう。
【００３４】
別の特定の実施形態によると、上記のジルコンバッチは、特定の含有量のＡｌ２Ｏ３含有成分を含んでもよい。例えば、このジルコンバッチは、ジルコンバッチの総重量に対して約４．９重量％以下のＡｌ２Ｏ３含有成分、例えば、約４．８重量％以下のＡｌ２Ｏ３含有成分、約４．７重量％以下のＡｌ２Ｏ３含有成分、約４．６重量％以下のＡｌ２Ｏ３含有成分、約４．５重量％以下のＡｌ２Ｏ３含有成分、約４．４重量％以下のＡｌ２Ｏ３含有成分、約４．３重量％以下のＡｌ２Ｏ３含有成分、約４．２重量％以下のＡｌ２Ｏ３含有成分、約４．１重量％以下のＡｌ２Ｏ３含有成分、約４．０重量％以下のＡｌ２Ｏ３含有成分、約３．９重量％以下のＡｌ２Ｏ３含有成分、約３．８重量％以下のＡｌ２Ｏ３含有成分、約３．７重量％以下のＡｌ２Ｏ３含有成分、約３．６重量％以下のＡｌ２Ｏ３含有成分、またはさらには約３．５重量％以下のＡｌ２Ｏ３含有成分を含んでもよい。さらに別の実施形態によると、このジルコンバッチは、ジルコンバッチの総重量に対して約０．２重量％以上のＡｌ２Ｏ３含有成分、例えば、約０．５重量％以上のＡｌ２Ｏ３含有成分、約１．０重量％以上のＡｌ２Ｏ３含有成分、約１．５重量％以上のＡｌ２Ｏ３含有成分、約１．６重量％以上のＡｌ２Ｏ３含有成分、約１．７重量％以上のＡｌ２Ｏ３含有成分、約１．８重量％以上のＡｌ２Ｏ３含有成分、約１．９重量％以上のＡｌ２Ｏ３含有成分、約２．０重量％以上のＡｌ２Ｏ３含有成分、約２．１重量％以上のＡｌ２Ｏ３含有成分、約２．２重量％以上のＡｌ２Ｏ３含有成分、約２．３重量％以上のＡｌ２Ｏ３含有成分、約２．４重量％以上のＡｌ２Ｏ３含有成分、約２．５重量％以上のＡｌ２Ｏ３含有成分、約２．６重量％以上のＡｌ２Ｏ３含有成分、約２．７重量％以上のＡｌ２Ｏ３含有成分、約２．８重量％以上のＡｌ２Ｏ３含有成分、約２．９重量％以上のＡｌ２Ｏ３含有成分、約３．０重量％以上のＡｌ２Ｏ３含有成分、またはさらには約３．１重量％以上のＡｌ２Ｏ３含有成分を含んでもよい。ジルコンバッチの総重量に対する重量％単位でのＡｌ２Ｏ３含有成分含有量は、上述の任意の最小値と最大値の間の任意の値であってもよいことが理解されよう。ジルコンバッチの総重量に対する重量％単位でのＡｌ２Ｏ３含有成分含有量は、上述の任意の最小値と最大値の間の範囲内であってもよいことがさらに理解されよう。
【００３５】
別の特定の実施形態によると、上記のジルコンバッチ中のＡｌ２Ｏ３含有成分は、アルミナを含んでもよい。さらに別の実施形態によると、このジルコンバッチ中のＡｌ２Ｏ３含有成分は、特定の含有量のアルミナを含んでもよい。例えば、このジルコンバッチ中のＡｌ２Ｏ３含有成分は、Ａｌ２Ｏ３含有成分の総重量に対して約１重量％以上のアルミナ、例えば、約２重量％以上のアルミナ、約５重量％以上のアルミナ、約１０重量％以上のアルミナ、約１５重量％以上のアルミナ、約２０重量％以上のアルミナ、約２５重量％以上のアルミナ、約３０重量％以上のアルミナ、約３５重量％以上のアルミナ、約４０重量％以上のアルミナ、約４５重量％以上のアルミナ、約５０重量％以上のアルミナ、約５５重量％以上のアルミナ、約６０重量％以上のアルミナ、約６５重量％以上のアルミナ、約７０重量％以上のアルミナ、約７５重量％以上のアルミナ、約８０重量％以上のアルミナ、約８５重量％以上のアルミナ、約９０重量％以上のアルミナ、約９５重量％以上のアルミナを含んでもよく、またはこのＡｌ２Ｏ３含有成分は、本質的にアルミナからなっていてもよい。ジルコンバッチ中のＡｌ２Ｏ３含有成分でのアルミナ含有量は、上述の任意の値間の任意の値であるか、またはおよその任意の値以上であってもよいことが理解されよう。
【００３６】
別の特定の実施形態によると、上記のジルコンバッチ中のＡｌ２Ｏ３含有成分は、コランダムを含んでもよい。さらに別の実施形態によると、このジルコンバッチ中のＡｌ２Ｏ３含有成分は、特定の含有量のコランダムを含んでもよい。例えば、このジルコンバッチ中のＡｌ２Ｏ３含有成分は、Ａｌ２Ｏ３含有成分の総重量に対して約１重量％以上のコランダム、例えば、約２重量％以上のコランダム、約５重量％以上のコランダム、約１０重量％以上のコランダム、約１５重量％以上のコランダム、約２０重量％以上のコランダム、約２５重量％以上のコランダム、約３０重量％以上のコランダム、約３５重量％以上のコランダム、約４０重量％以上のコランダム、約４５重量％以上のコランダム、約５０重量％以上のコランダム、約５５重量％以上のコランダム、約６０重量％以上のコランダム、約６５重量％以上のコランダム、約７０重量％以上のコランダム、約７５重量％以上のコランダム、約８０重量％以上のコランダム、約８５重量％以上のコランダム、約９０重量％以上のコランダム、約９５重量％以上のコランダムを含んでもよく、またはこのＡｌ２Ｏ３含有成分は、本質的にコランダムからなっていてもよい。ジルコンバッチ中のＡｌ２Ｏ３含有成分でのコランダム含有量は、上述の任意の値間の任意の値であるか、またはおよその任意の値以上であってもよいことが理解されよう。
【００３７】
さらに別の実施形態によると、このジルコンバッチ中のＡｌ２Ｏ３含有成分は、特定の含有量の結晶学的形態のアルミナ（すなわち、ベーマイト等）を含んでもよい。例えば、このジルコンバッチ中のＡｌ２Ｏ３含有成分は、Ａｌ２Ｏ３含有成分の総重量に対して約１重量％以上の結晶学的形態のアルミナ、例えば、約２重量％以上の結晶学的形態のアルミナ、約５重量％以上の結晶学的形態のアルミナ、約１０重量％以上の結晶学的形態のアルミナ、約１５重量％以上の結晶学的形態のアルミナ、約２０重量％以上の結晶学的形態のアルミナ、約２５重量％以上の結晶学的形態のアルミナ、約３０重量％以上の結晶学的形態のアルミナ、約３５重量％以上の結晶学的形態のアルミナ、約４０重量％以上の結晶学的形態のアルミナ、約４５重量％以上の結晶学的形態のアルミナ、約５０重量％以上の結晶学的形態のアルミナ、約５５重量％以上の結晶学的形態のアルミナ、約６０重量％以上の結晶学的形態のアルミナ、約６５重量％以上の結晶学的形態のアルミナ、約７０重量％以上の結晶学的形態のアルミナ、約７５重量％以上の結晶学的形態のアルミナ、約８０重量％以上の結晶学的形態のアルミナ、約８５重量％以上の結晶学的形態のアルミナ、約９０重量％以上の結晶学的形態のアルミナ、約９５重量％以上の結晶学的形態のアルミナを含んでもよく、またはこのＡｌ２Ｏ３含有成分は、本質的に結晶学的形態のアルミナからなっていてもよい。ジルコンバッチ中のＡｌ２Ｏ３含有成分での結晶学的形態のアルミナの含有量は、上述の任意の値間の任意の値であるか、またはおよその任意の値以上であってもよいことが理解されよう。
【００３８】
特定の実施形態によると、上記のジルコンバッチ中のＡｌ２Ｏ３含有成分は、ムライトを含んでもよい。さらに別の実施形態によると、このジルコンバッチ中のＡｌ２Ｏ３含有成分は、特定の含有量のムライトを含んでもよい。例えば、このジルコンバッチ中のＡｌ２Ｏ３含有成分は、Ａｌ２Ｏ３含有成分の総重量に対して約１重量％以上のムライト、例えば、約２重量％以上のムライト、約５重量％以上のムライト、約１０重量％以上のムライト、約１５重量％以上のムライト、約２０重量％以上のムライト、約２５重量％以上のムライト、約３０重量％以上のムライト、約３５重量％以上のムライト、約４０重量％以上のムライト、約４５重量％以上のムライト、約５０重量％以上のムライト、約５５重量％以上のムライト、約６０重量％以上のムライト、約６５重量％以上のムライト、約７０重量％以上のムライト、約７５重量％以上のムライト、約８０重量％以上のムライト、約８５重量％以上のムライト、約９０重量％以上のムライト、約９５重量％以上のムライトを含んでもよく、またはこのＡｌ２Ｏ３含有成分は、本質的にムライトからなっていてもよい。ジルコンバッチ中のＡｌ２Ｏ３含有成分でのムライト含有量は、上述の任意の値間の任意の値であるか、またはおよその任意の値以上であってもよいことが理解されよう。
【００３９】
さらに別の実施形態によると、このジルコンバッチ中のムライトは、Ａｌ６Ｓｉ２Ｏ１３を含んでもよい。さらに別の実施形態によると、このジルコンバッチ中のムライトは、特定の含有量のＡｌ６Ｓｉ２Ｏ１３を含んでもよい。例えば、このジルコンバッチ中のムライトは、ムライトの総重量に対して約１重量％以上のＡｌ６Ｓｉ２Ｏ１３、例えば、約２重量％以上のＡｌ６Ｓｉ２Ｏ１３、約５重量％以上のＡｌ６Ｓｉ２Ｏ１３、約１０重量％以上のＡｌ６Ｓｉ２Ｏ１３、約１５重量％以上のＡｌ６Ｓｉ２Ｏ１３、約２０重量％以上のＡｌ６Ｓｉ２Ｏ１３、約２５重量％以上のＡｌ６Ｓｉ２Ｏ１３、約３０重量％以上のＡｌ６Ｓｉ２Ｏ１３、約３５重量％以上のＡｌ６Ｓｉ２Ｏ１３、約４０重量％以上のＡｌ６Ｓｉ２Ｏ１３、約４５重量％以上のＡｌ６Ｓｉ２Ｏ１３、約５０重量％以上のＡｌ６Ｓｉ２Ｏ１３、約５５重量％以上のＡｌ６Ｓｉ２Ｏ１３、約６０重量％以上のＡｌ６Ｓｉ２Ｏ１３、約６５重量％以上のＡｌ６Ｓｉ２Ｏ１３、約７０重量％以上のＡｌ６Ｓｉ２Ｏ１３、約７５重量％以上のＡｌ６Ｓｉ２Ｏ１３、約８０重量％以上のＡｌ６Ｓｉ２Ｏ１３、約８５重量％以上のＡｌ６Ｓｉ２Ｏ１３、約９０重量％以上のＡｌ６Ｓｉ２Ｏ１３、約９５重量％以上のＡｌ６Ｓｉ２Ｏ１３を含んでもよく、またはこのジルコンバッチ中のムライトは、本質的にＡｌ６Ｓｉ２Ｏ１３からなっていてもよい。ジルコンバッチ中のムライトでのＡｌ６Ｓｉ２Ｏ１３含有量は、上述の任意の値間の任意の値であるか、またはおよその任意の値以上であってもよいことが理解されよう。
【００４０】
さらに別の特定の実施形態によると、上記のＡｌ２Ｏ３含有成分は、アルミノケイ酸塩種を含んでもよい。さらに別の実施形態によると、このアルミノケイ酸塩種は、不定比ムライト、化学量論ムライト及びそれらの組合せのうちの１種以上を含んでもよい。さらに別の実施形態によると、このＡｌ２Ｏ３含有成分は、アルミン酸塩種とアルミノケイ酸塩種の組合せを含んでもよい。さらに別の実施形態によると、このアルミノケイ酸塩種は、アルミン酸塩種よりも多い含有量で存在する。別の特定の実施形態によると、上記のジルコンバッチは、特定の含有量のＳｉＯ２成分を含んでもよい。このＳｉＯ２成分は、ジルコン材料の一部としてジルコンバッチに加えられたＳｉＯ２と、Ａｌ２Ｏ３含有成分の一部としてジルコンバッチに加えられたＳｉＯ２と、遊離シリカとしてジルコンバッチに加えられたＳｉＯ２との組合せを含んでもよい。遊離シリカは、ジルコン材料またはＡｌ２Ｏ３含有成分の結晶形態の一部として結合していないＳｉＯ２として規定されてもよい。例えば、上記のジルコンバッチは、ジルコンバッチの総重量に対して約３４．５重量％以下のＳｉＯ２成分、約３３重量％以下のＳｉＯ２成分、約３２．５重量％以下のＳｉＯ２成分、約３２重量％以下のＳｉＯ２成分、約３１．５重量％以下のＳｉＯ２成分、約３０重量％以下のＳｉＯ２成分、約２９．５重量％以下のＳｉＯ２成分、約２９重量％以下のＳｉＯ２成分、約２８．５重量％以下のＳｉＯ２成分、約２８重量％以下のＳｉＯ２成分、約２７．５重量％以下のＳｉＯ２成分、約２７重量％以下のＳｉＯ２成分、またはさらには約２６．５重量％以下のＳｉＯ２成分を含んでもよい。さらに別の実施形態によると、このジルコンバッチは、ジルコンバッチの総重量に対して約２５．５重量％以上のＳｉＯ２成分、約２６重量％以上のＳｉＯ２成分、約２６．５重量％以上のＳｉＯ２成分、約２７重量％以上のＳｉＯ２成分、約２７．５重量％以上のＳｉＯ２成分、約２８重量％以上のＳｉＯ２成分、約２８．５重量％以上のＳｉＯ２成分、約２９重量％以上のＳｉＯ２成分、約２９．５重量％以上のＳｉＯ２成分、約３０重量％以上のＳｉＯ２成分、約３０．５重量％以上のＳｉＯ２成分、約３１重量％以上のＳｉＯ２成分、約３１．５重量％以上のＳｉＯ２成分、約３２重量％以上のＳｉＯ２成分、約３２．５重量％以上のＳｉＯ２成分、約３３重量％以上のＳｉＯ２成分、約３３．５重量％以上のＳｉＯ２成分、約３４重量％以上のＳｉＯ２成分、またはさらには約３４．５重量％以上のＳｉＯ２成分を含んでもよい。ジルコンバッチの総重量に対する重量％単位でのＳｉＯ２成分含有量は、上述の任意の最小値と最大値の間の任意の値であってもよいことが理解されよう。ジルコンバッチの総重量に対する重量％単位でのＳｉＯ２成分含有量は、上述の任意の最小値と最大値の間の範囲内であってもよいことがさらに理解されよう。
【００４１】
さらに別の実施形態によると、上記のジルコンバッチは、特定の含有量の遊離シリカを含んでもよい。例えば、このジルコンバッチは、ジルコンバッチの総重量に対して約４．５重量％以下の遊離シリカ、例えば、約４．０重量％以下の遊離シリカ、約３．９重量％以下の遊離シリカ、約３．８重量％以下の遊離シリカ、約３．７重量％以下の遊離シリカ、約３．６重量％以下の遊離シリカ、約３．５重量％以下の遊離シリカ、約３．４重量％以下の遊離シリカ、約３．３重量％以下の遊離シリカ、約３．２重量％以下の遊離シリカ、約３．１重量％以下の遊離シリカ、約３．０重量％以下の遊離シリカ、約２．９重量％以下の遊離シリカ、約２．８重量％以下の遊離シリカ、約２．７重量％以下の遊離シリカ、約２．６重量％以下の遊離シリカ、約２．５重量％以下の遊離シリカ、約２．４重量％以下の遊離シリカ、約２．３重量％以下の遊離シリカ、約２．２重量％以下の遊離シリカ、約２．１重量％以下の遊離シリカ、約２．０重量％以下の遊離シリカ、約１．９重量％以下の遊離シリカ、約１．８重量％以下の遊離シリカ、約１．７重量％以下の遊離シリカ、約１．６重量％以下の遊離シリカ、約１．５重量％以下の遊離シリカ、約１．４重量％以下の遊離シリカ、約１．３重量％以下の遊離シリカ、約１．２重量％以下の遊離シリカ、約１．１重量％以下の遊離シリカ、約１．０重量％以下の遊離シリカ、またはさらには約０．５重量％以下の遊離シリカを含んでもよい。別の特定の実施形態によると、このジルコンバッチは、ジルコンバッチの総重量に対して約０．１重量％以上の遊離シリカ、例えば、約０．５重量％以上の遊離シリカ、約０．６重量％以上の遊離シリカ、約０．７重量％以上の遊離シリカ、約０．８重量％以上の遊離シリカ、約０．９重量％以上の遊離シリカ、約１．０重量％以上の遊離シリカ、約１．１重量％以上の遊離シリカ、約１．１重量％以上の遊離シリカ、約１．２重量％以上の遊離シリカ、約１．３重量％以上の遊離シリカ、約１．４重量％以上の遊離シリカ、約１．５重量％以上の遊離シリカ、約１．６重量％以上の遊離シリカ、約１．７重量％以上の遊離シリカ、約１．８重量％以上の遊離シリカ、約１．９重量％以上の遊離シリカ、約２．０重量％以上の遊離シリカ、約２．１重量％以上の遊離シリカ、約２．２重量％以上の遊離シリカ、約２．３重量％以上の遊離シリカ、約２．４重量％以上の遊離シリカ、約２．５重量％以上の遊離シリカ、約２．６重量％以上の遊離シリカ、約２．７重量％以上の遊離シリカ、約２．８重量％以上の遊離シリカ、約２．９重量％以上の遊離シリカ、約３．０重量％以上の遊離シリカ、約３．１重量％以上の遊離シリカ、約３．２重量％以上の遊離シリカ、約３．３重量％以上の遊離シリカ、約３．４重量％以上の遊離シリカ、約３．５重量％以上の遊離シリカ、約３．６重量％以上の遊離シリカ、約３．７重量％以上の遊離シリカ、約３．８重量％以上の遊離シリカ、約３．９重量％以上の遊離シリカ、約４．０重量％以上の遊離シリカ、またはさらには約４．５重量％以上の遊離シリカを含んでもよい。ジルコンバッチの総重量に対する重量％単位での遊離シリカ含有量は、上述の任意の最小値と最大値の間の任意の値であってもよいことが理解されよう。ジルコンバッチの総重量に対する重量％単位での遊離シリカ含有量は、上述の任意の最小値と最大値の間の範囲内であってもよいことがさらに理解されよう。
【００４２】
さらに別の実施形態によると、上記のジルコンバッチは、特定のＣＭＳｉＯ２／ＣＭＡｌＣ比を含んでもよい。ＣＭＳｉＯ２は、ジルコンバッチの総重量に対する重量％単位でのＳｉＯ２成分の含有量を表してもよく、ＣＭＡｌＣは、ジルコンバッチの総重量に対する重量％単位でのＡｌ２Ｏ３含有成分の含有量を表してもよい。例えば、このジルコンバッチは、約５以上、例えば、約８以上、約１０以上、約１３以上、約１５以上、約１８以上、約２０以上、約２３以上、約２５以上、約２８以上、約３０以上、約３３以上、約３５以上、約３８以上、約４０以上、約４３以上、約４５以上、またはさらには約４８以上のＣＭＳｉＯ２／ＣＭＡｌＣ比を有してもよい。別の実施形態によると、このジルコンバッチは、約５０以下、例えば、約４７以下、約４５以下、約４２以下、約４０以下、約３７以下、約３５以下、約３２以下、約３０以下、約２７以下、約２０以下、約１７以下、約１２以下、約１０以下、またはさらには約７以下のＣＭＳｉＯ２／ＣＭＡｌＣ比を含んでもよい。このＣＭＳｉＯ２／ＣＭＡｌＣ比は、上述の任意の最小値と最大値の間の任意の値であってもよいことが理解されよう。このＣＭＳｉＯ２／ＣＭＡｌＣは、上述の任意の最小値と最大値の間の範囲内であってもよいことがさらに理解されよう。
【００４３】
さらに別の実施形態によると、上記のジルコンバッチは、特定のＣＭＦＳ／ＣＭＡｌＣ比を含んでもよい。ＣＭＦＳは、ジルコンバッチの総重量に対する重量％単位での遊離シリカの含有量を表してもよく、ＣＭＡｌＣは、ジルコンバッチの総重量に対する重量％単位でのＡｌ２Ｏ３含有成分の含有量を表してもよい。例えば、このジルコンバッチは、約０．３以上、例えば、約０．５以上、約０．７以上、約１．０以上、約１．３以上、約１．５以上、約１．７以上、約２．０以上、約２．３以上、約２．７以上、約３．０以上、約３．３以上、約３．５以上、またはさらには約３．７以上のＣＭＦＳ／ＣＭＡｌＣ比を有してもよい。別の実施形態によると、このジルコンバッチは、約３．８以下、例えば、約３．５以下、約３．３以下、約３．０以下、約２．８以下、約２．５以下、約２．３以下、約２．０以下、約１．８以下、約１．５以下、約１．３以下、約１．０以下、約０．８以下、またはさらには約０．５以下のＣＭＦＳ／ＣＭＡｌＣ比を含んでもよい。このＣＭＦＳ／ＣＭＡｌＣ比は、上述の任意の最小値と最大値の間の任意の値であってもよいことが理解されよう。このＣＭＦＳ／ＣＭＡｌＣは、上述の任意の最小値と最大値の間の範囲内であってもよいことがさらに理解されよう。
【００４４】
さらに別の実施形態によると、上記のジルコンバッチは、特定のＣＭＡｌＣ／ＣＭＺ比を含んでもよい。ＣＭＡｌＣは、ジルコンバッチの総重量に対する重量％単位でのＡｌ２Ｏ３含有成分の含有量を表してもよく、ＣＭＺは、混合物の総重量に対する重量％単位でのジルコンの含有量を表してもよい。例えば、このジルコンバッチは、約０．０８以下、例えば、約０．０７５以下、約０．０７以下、約０．０６５以下、約０．０６以下、約０．０５５以下、約０．０５以下、約０．０４５以下、約０．０４以下、約０．０３５以下、約０．０３０以下、約０．０２５以下、約０．０２以下、約０．０１５以下、またはさらには約０．０１以下のＣＭＡｌＣ／ＣＭＺ比を含んでもよい。さらに別の実施形態によると、このジルコンバッチは、約０．００２以上、例えば、約０．００５以上、約０．０１以上、約０．０２以上、約０．０３以上、約０．０３５以上、約０．０４以上、約０．０４５以上、約０．０５以上、約０．０５５以上、約０．０６以上、約０．０６５以上、約０．０７以上、約０．０７５以上、約０．０８以上、約０．０８５以上、またはさらには約０．０９以上のＣＭＡｌＣ／ＣＭＺ比を含んでもよい。このＣＭＡｌＣ／ＣＭＺ比は、上述の任意の最小値と最大値の間の任意の値であってもよいことが理解されよう。このＣＭＡｌＣ／ＣＭＺは、上述の任意の最小値と最大値の間の範囲内であってもよいことがさらに理解されよう。
【００４５】
さらに別の特定の実施形態によると、上記のジルコンバッチは、焼結助剤、例えば、Ｔａ２Ｏ５またはＹｂ２Ｏ３を含んでもよい。さらに別の特定の実施形態によると、このジルコンバッチは、特定の含有量の焼結助剤を含んでもよい。例えば、このジルコンバッチは、ジルコンバッチの総重量に対して約５．０重量％以下の焼結助剤、例えば、約４．５重量％以下の焼結助剤、約４．０重量％以下の焼結助剤、約３．５重量％以下の焼結助剤、約３．０重量％以下の焼結助剤、約２．５重量％以下の焼結助剤、約２．０重量％以下の焼結助剤、約１．５重量％以下の焼結助剤、約１．０重量％以下の焼結助剤、約０．５重量％以下の焼結助剤、約０．１重量％以下の焼結助剤を含んでもよく、またはこのジルコンバッチは焼結助剤を本質的に含まなくてもよい。さらに別の特定の実施形態によると、このジルコンバッチは、ジルコンバッチの総重量に対して約０．１重量％以上の焼結助剤、約０．２重量％以上の焼結助剤、約０．３重量％以上の焼結助剤、約０．４重量％以上の焼結助剤、約０．５重量％以上の焼結助剤、約０．６重量％以上の焼結助剤、約０．７重量％以上の焼結助剤、約０．８重量％以上の焼結助剤、またはさらには約０．９重量％以上の焼結助剤を含んでもよい。ジルコンバッチの総重量に対する重量％単位での焼結助剤含有量は、上述の任意の最小値と最大値の間の任意の値であってもよいことが理解されよう。ジルコンバッチの総重量に対する重量％単位での焼結助剤含有量は、上述の任意の最小値と最大値の間の範囲内であってもよいことがさらに理解されよう。
【００４６】
さらに別の実施形態によると、上記のジルコンバッチは、特定のＣＭＳＡ／ＣＭＳｉＯ２比を含んでもよい。ＣＭＳＡは、ジルコンバッチの総重量に対する重量％単位での焼結助剤の含有量を表し、ＣＭＳｉＯ２は、ジルコンバッチの総重量に対する重量％単位でのＳｉＯ２成分の含有量を表す。特定の実施形態によると、このジルコンバッチは、約０．５以下、例えば、約０．１以下、約０．０５以下、約０．０４以下、約０．０３以下、またはさらには約０．０２以下のＣＭＳＡ／ＣＭＳｉＯ２比を含んでもよい。別の特定の実施形態によると、このジルコンバッチは、約０．００１以上、例えば、約０．００５以上、約０．０１以上、約０．０２以上、またはさらには約０．０３以上のＣＭＳＡ／ＣＭＳｉＯ２比を含んでもよい。このＣＭＳＡ／ＣＭＳｉＯ２比は、上述の任意の最小値と最大値の間の任意の値であってもよいことが理解されよう。このＣＭＳＡ／ＣＭＳｉＯ２は、上述の任意の最小値と最大値の間の範囲内であってもよいことがさらに理解されよう。
【００４７】
さらに別の実施形態によると、上記のジルコンバッチは、特定の含有量のＴａ２Ｏ５を含んでもよい。例えば、このジルコンバッチは、ジルコンバッチの総重量に対して約０．１重量％以上のＴａ２Ｏ５、例えば、約０．２重量％以上のＴａ２Ｏ５、約０．３重量％以上のＴａ２Ｏ５、約０．４重量％以上のＴａ２Ｏ５、約０．５重量％以上のＴａ２Ｏ５、約０．６重量％以上のＴａ２Ｏ５、約０．７重量％以上のＴａ２Ｏ５、約０．８重量％以上のＴａ２Ｏ５、またはさらには約０．９重量％以上のＴａ２Ｏ５を含んでもよい。さらに別の実施形態によると、このジルコンバッチは、ジルコンバッチの総重量に対して約３．０重量％以下のＴａ２Ｏ５、例えば、約２．５重量％以下のＴａ２Ｏ５、約２．０重量％以下のＴａ２Ｏ５、約１．５重量％以下のＴａ２Ｏ５、約１．０重量％以下のＴａ２Ｏ５、約０．５重量％以下のＴａ２Ｏ５、約０．１重量％以下のＴａ２Ｏ５を含んでもよく、またはこのジルコンバッチはＴａ２Ｏ５を本質的に含まなくてもよい。ジルコンバッチの総重量に対する重量％単位でのＴａ２Ｏ５含有量は、上述の任意の最小値と最大値の間の任意の値であってもよいことが理解されよう。ジルコンバッチの総重量に対する重量％単位でのＴａ２Ｏ５含有量は、上述の任意の最小値と最大値の間の範囲内であってもよいことがさらに理解されよう。
【００４８】
さらに別の実施形態によると、上記のジルコンバッチは、特定のＣＭＴａ２Ｏ５／ＣＭＳｉＯ２比を含んでもよい。ＣＭＴａ２Ｏ５は、ジルコンバッチの総重量に対する重量％単位でのＴａ２Ｏ５の含有量を表し、ＣＭＳｉＯ２は、ジルコンバッチの総重量に対する重量％単位でのＳｉＯ２成分の含有量を表す。特定の実施形態によると、このジルコンバッチは、約０．５以下、例えば、約０．１以下、約０．０５以下、約０．０４以下、約０．０３以下、またはさらには約０．０２以下のＣＭＴａ２Ｏ５／ＣＭＳｉＯ２比を含んでもよい。別の特定の実施形態によると、このジルコンバッチは、約０．００１以上、例えば、約０．００５以上、約０．０１以上、約０．０２以上、またはさらには約０．０３以上のＣＭＴａ２Ｏ５／ＣＭＳｉＯ２比を含んでもよい。このＣＭＴａ２Ｏ５／ＣＭＳｉＯ２比は、上述の任意の最小値と最大値の間の任意の値であってもよいことが理解されよう。このＣＭＴａ２Ｏ５／ＣＭＳｉＯ２は、上述の任意の最小値と最大値の間の範囲内であってもよいことがさらに理解されよう。
【００４９】
さらに別の実施形態によると、上記のジルコンバッチは、特定の含有量のＹｂ２Ｏ３を含んでもよい。例えば、このジルコンバッチは、ジルコンバッチの総重量に対して約５．０重量％以下のＹｂ２Ｏ３、例えば、約４．５重量％以下のＹｂ２Ｏ３、約４．０重量％以下のＹｂ２Ｏ３、約３．５重量％以下のＹｂ２Ｏ３、約３．０重量％以下のＹｂ２Ｏ３、約２．５重量％以下のＹｂ２Ｏ３、約２．０重量％以下のＹｂ２Ｏ３、約１．５重量％以下のＹｂ２Ｏ３、約１．０重量％以下のＹｂ２Ｏ３、約０．５重量％以下のＹｂ２Ｏ３、約０．１重量％以下のＹｂ２Ｏ３を含んでもよく、またはこのジルコンバッチはＹｂ２Ｏ３を本質的に含まなくてもよい。さらに別の特定の実施形態によると、このジルコンバッチは、ジルコンバッチの総重量に対して約０．１重量％以上のＹｂ２Ｏ３、約０．２重量％以上のＹｂ２Ｏ３、約０．３重量％以上のＹｂ２Ｏ３、約０．４重量％以上のＹｂ２Ｏ３、約０．５重量％以上のＹｂ２Ｏ３、約０．６重量％以上のＹｂ２Ｏ３、約０．７重量％以上のＹｂ２Ｏ３、約０．８重量％以上のＹｂ２Ｏ３、またはさらには約０．９重量％以上のＹｂ２Ｏ３を含んでもよい。ジルコンバッチの総重量に対する重量％単位でのＹｂ２Ｏ３含有量は、上述の任意の最小値と最大値の間の任意の値であってもよいことが理解されよう。ジルコンバッチの総重量に対する重量％単位でのＹｂ２Ｏ３含有量は、上述の任意の最小値と最大値の間の範囲内であってもよいことがさらに理解されよう。
【００５０】
さらに別の実施形態によると、上記のジルコンバッチは、特定のＣＭＹｂ２Ｏ３／ＣＭＳｉＯ２比を含んでもよい。ＣＭＹｂ２Ｏ３は、ジルコンバッチの総重量に対する重量％単位でのＹｂ２Ｏ３の含有量を表し、ＣＭＳｉＯ２は、ジルコンバッチの総重量に対する重量％単位でのＳｉＯ２成分の含有量を表す。特定の実施形態によると、このジルコンバッチは、約０．５以下、例えば、約０．１以下、約０．０５以下、約０．０４以下、約０．０３以下、またはさらには約０．０２以下のＣＭＹｂ２Ｏ３／ＣＭＳｉＯ２比を含んでもよい。別の特定の実施形態によると、このジルコンバッチは、約０．００１以上、例えば、約０．００５以上、約０．０１以上、約０．０２以上、またはさらには約０．０３以上のＣＭＹｂ２Ｏ３／ＣＭＳｉＯ２比を含んでもよい。このＣＭＹｂ２Ｏ３／ＣＭＳｉＯ２比は、上述の任意の最小値と最大値の間の任意の値であってもよいことが理解されよう。このＣＭＹｂ２Ｏ３／ＣＭＳｉＯ２は、上述の任意の最小値と最大値の間の範囲内であってもよいことがさらに理解されよう。
【００５１】
さらに別の実施形態によると、上記のジルコンバッチは、特定の含有量のＴａ２Ｏ５とＹｂ２Ｏ３の組合せ物を含んでもよい。例えば、このジルコンバッチは、ジルコンバッチの総重量に対して約５．０重量％以下のＴａ２Ｏ５とＹｂ２Ｏ３の組合せ物、例えば、約４．０重量％以下のＴａ２Ｏ５とＹｂ２Ｏ３の組合せ物、約３．０重量％以下のＴａ２Ｏ５とＹｂ２Ｏ３の組合せ物、約２．０重量％以下のＴａ２Ｏ５とＹｂ２Ｏ３の組合せ物、約１．０重量％以下のＴａ２Ｏ５とＹｂ２Ｏ３の組合せ物、約０．５重量％以下のＴａ２Ｏ５とＹｂ２Ｏ３の組合せ物、約０．１重量％以下のＴａ２Ｏ５とＹｂ２Ｏ３の組合せ物を含んでもよく、またはこのジルコンバッチはＴａ２Ｏ５とＹｂ２Ｏ３の組合せ物を本質的に含まなくてもよい。さらに別の実施形態によると、このジルコンバッチは、ジルコンバッチの総重量に対して約０．１重量％以上のＴａ２Ｏ５とＹｂ２Ｏ３の組合せ物、例えば、約０．２重量％以上のＴａ２Ｏ５とＹｂ２Ｏ３の組合せ物、約０．３重量％以上のＴａ２Ｏ５とＹｂ２Ｏ３の組合せ物、約０．４重量％以上のＴａ２Ｏ５とＹｂ２Ｏ３の組合せ物、約０．５重量％以上のＴａ２Ｏ５とＹｂ２Ｏ３の組合せ物、約０．６重量％以上のＴａ２Ｏ５とＹｂ２Ｏ３の組合せ物、約０．７重量％以上のＴａ２Ｏ５とＹｂ２Ｏ３の組合せ物、約０．８重量％以上のＴａ２Ｏ５とＹｂ２Ｏ３の組合せ物、またはさらには約０．９重量％以上のＴａ２Ｏ５とＹｂ２Ｏ３の組合せ物を含んでもよい。ジルコンバッチの総重量に対する重量％単位でのＴａ２Ｏ５とＹｂ２Ｏ３の組合せ物の含有量は、上述の任意の最小値と最大値の間の任意の値であってもよいことが理解されよう。ジルコンバッチの総重量に対する重量％単位でのＴａ２Ｏ５とＹｂ２Ｏ３の組合せ物の含有量は、上述の任意の最小値と最大値の間の範囲内であってもよいことがさらに理解されよう。
【００５２】
さらに別の実施形態によると、上記のジルコンバッチは、特定の含有量のＴｉＯ２を含んでもよい。例えば、このジルコンバッチは、ジルコンバッチの総重量に対して約１．０重量％以下のＴｉＯ２、例えば、約０．８重量％以下のＴｉＯ２、約０．５重量％以下のＴｉＯ２、約０．４重量％以下のＴｉＯ２、約０．３重量％以下のＴｉＯ２、約０．２重量％以下のＴｉＯ２、約０．１重量％以下のＴｉＯ２を含んでもよく、またはこのジルコンバッチはＴｉＯ２を本質的に含まなくてもよい。
【００５３】
さらに別の実施形態によると、上記のジルコンバッチは、特定の含有量のＣａＯを含んでもよい。例えば、このジルコンバッチは、ジルコンバッチの総重量に対して約１．０重量％以下のＣａＯ、例えば、約０．８重量％以下のＣａＯ、約０．５重量％以下のＣａＯ、約０．４重量％以下のＣａＯ、約０．３重量％以下のＣａＯ、約０．２重量％以下のＣａＯ、約０．１重量％以下のＣａＯを含んでもよく、またはこのジルコンバッチはＣａＯを本質的に含まなくてもよい。
【００５４】
さらに別の実施形態によると、上記のジルコンバッチは、特定の含有量のＭｇＯを含んでもよい。例えば、このジルコンバッチは、ジルコンバッチの総重量に対して約１．０重量％以下のＭｇＯ、例えば、約０．８重量％以下のＭｇＯ、約０．５重量％以下のＭｇＯ、約０．４重量％以下のＭｇＯ、約０．３重量％以下のＭｇＯ、約０．２重量％以下のＭｇＯ、約０．１重量％以下のＭｇＯを含んでもよく、またはこのジルコンバッチはＭｇＯを本質的に含まなくてもよい。
【００５５】
さらに別の実施形態によると、上記のジルコンバッチは、特定の含有量のＫ２Ｏを含んでもよい。例えば、このジルコンバッチは、ジルコンバッチの総重量に対して約１．０重量％以下のＫ２Ｏ、例えば、約０．８重量％以下のＫ２Ｏ、約０．５重量％以下のＫ２Ｏ、約０．４重量％以下のＫ２Ｏ、約０．３重量％以下のＫ２Ｏ、約０．２重量％以下のＫ２Ｏ、約０．１重量％以下のＫ２Ｏを含んでもよく、またはこのジルコンバッチはＫ２Ｏを本質的に含まなくてもよい。
【００５６】
さらに別の実施形態によると、上記のジルコンバッチは、特定の含有量のＮａ２Ｏを含んでもよい。例えば、このジルコンバッチは、ジルコンバッチの総重量に対して約１．０重量％以下のＮａ２Ｏ、例えば、約０．８重量％以下のＮａ２Ｏ、約０．５重量％以下のＮａ２Ｏ、約０．４重量％以下のＮａ２Ｏ、約０．３重量％以下のＮａ２Ｏ、約０．２重量％以下のＮａ２Ｏ、約０．１重量％以下のＮａ２Ｏを含んでもよく、またはこのジルコンバッチはＮａ２Ｏを本質的に含まなくてもよい。
【００５７】
さらに別の実施形態によると、上記のジルコンバッチは、特定の含有量のＹ２Ｏ３を含んでもよい。例えば、このジルコンバッチは、ジルコンバッチの総重量に対して約１．０重量％以下のＹ２Ｏ３、例えば、約０．８重量％以下のＹ２Ｏ３、約０．５重量％以下のＹ２Ｏ３、約０．４重量％以下のＹ２Ｏ３、約０．３重量％以下のＹ２Ｏ３、約０．２重量％以下のＹ２Ｏ３、約０．１重量％以下のＹ２Ｏ３を含んでもよく、またはこのジルコンバッチはＹ２Ｏ３を本質的に含まなくてもよい。
【００５８】
さらに別の実施形態によると、上記のジルコンバッチは、特定の含有量のＰ２Ｏ５を含んでもよい。例えば、このジルコンバッチは、ジルコンバッチの総重量に対して約１．０重量％以下のＰ２Ｏ５、例えば、約０．８重量％以下のＰ２Ｏ５、約０．５重量％以下のＰ２Ｏ５、約０．４重量％以下のＰ２Ｏ５、約０．３重量％以下のＰ２Ｏ５、約０．２重量％以下のＰ２Ｏ５、約０．１重量％以下のＰ２Ｏ５を含んでもよく、またはこのジルコンバッチはＰ２Ｏ５を本質的に含まなくてもよい。
【００５９】
さらに別の実施形態によると、上記のジルコンバッチは、特定の含有量のＦｅ２Ｏ３を含んでもよい。例えば、このジルコンバッチは、ジルコンバッチの総重量に対して約１．０重量％以下のＦｅ２Ｏ３、例えば、約０．８重量％以下のＦｅ２Ｏ３、約０．５重量％以下のＦｅ２Ｏ３、約０．４重量％以下のＦｅ２Ｏ３、約０．３重量％以下のＦｅ２Ｏ３、約０．２重量％以下のＦｅ２Ｏ３、約０．１重量％以下のＦｅ２Ｏ３を含んでもよく、またはこのジルコンバッチはＦｅ２Ｏ３を本質的に含まなくてもよい。
【００６０】
さらに別の実施形態によると、上記のジルコンバッチは、特定の含有量のＺｎＯを含んでもよい。例えば、このジルコンバッチは、ジルコンバッチの総重量に対して約１．０重量％以下のＺｎＯ、例えば、約０．８重量％以下のＺｎＯ、約０．５重量％以下のＺｎＯ、約０．４重量％以下のＺｎＯ、約０．３重量％以下のＺｎＯ、約０．２重量％以下のＺｎＯ、約０．１重量％以下のＺｎＯを含んでもよく、またはこのジルコンバッチはＺｎＯを本質的に含まなくてもよい。
【００６１】
さらに別の実施形態によると、上記のジルコンバッチは、特定の含有量のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を含んでもよい。例えば、このジルコンバッチは、ジルコンバッチの総重量に対して約１．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、例えば、約１．２重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約１．０重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．７重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．２重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．１重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を含んでもよく、またはこのジルコンバッチは、ＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を本質的に含まなくてもよい。
【００６２】
他の実施形態においては、上記のジルコンバッチは、最小限の含有量の金属酸化物、例えば、希土類酸化物、アルカリ土類酸化物、アルカリ酸化物、及び本明細書で明白に開示されていない任意の遷移金属酸化物を有してもよい。希土類酸化物としては、ランタノイド系列（すなわち、５７〜７１の原子番号を有する元素）からの希土類金属を含む任意の酸化物組成物、例えば、酸化ランタン、酸化セリウム及び酸化ユーロピウムが含まれてもよい。アルカリ土類酸化物としては、第２族金属（すなわち、ベリリウム、マグネシウム、カルシウム、ストロンチウム、バリウム及びラジウム）を含む任意の酸化物組成物、例えば、酸化マグネシウム、酸化カルシウム及び酸化バリウムが含まれてもよい。アルカリ酸化物としては、第１族金属（すなわち、リチウム、ナトリウム、カリウム、ルビジウム、セシウム及びフランシウム）を含む任意の酸化物組成物、例えば、酸化リチウム、酸化カリウム及び酸化セシウムが含まれてもよい。最小限の含有量の上述の任意の酸化物、例えば希土類酸化物、アルカリ土類酸化物、アルカリ酸化物、及び本明細書で明白に開示されていない任意の遷移金属酸化物を有するジルコンバッチは、ジルコンバッチの総重量の約１重量％以下、例えば、約０．７重量％以下、約０．５重量％以下、またはさらには約０．２重量％以下の含有量の上記の酸化物を有してもよい。
【００６３】
本明細書において記載される実施形態に従って形成されるジルコン本体は、特定の含有量のジルコンを含んでもよい。例えば、このジルコン本体は、ジルコン本体の総重量に対して５０重量％以上、例えば、約５２重量％以上、約５３重量％以上、約５４重量％以上、約５５重量％以上、約５６重量％以上、約５７重量％以上、約５７．５重量％以上、約５８重量％以上、約５８．５重量％以上、約５９重量％以上、約５９．５重量％以上、約６０重量％以上、約６０．５重量％以上、約６１重量％以上、約６１．５重量％以上、約６２重量％以上、約６２．５重量％以上、約６３重量％以上、約６２．５重量％以上、約６４重量％以上、約６４．５重量％以上、約５重量％以上、約６５．５重量％以上、約６６重量％以上、約６６．５重量％以上、約６７重量％以上、約６８重量％以上、約６９重量％以上、約７０重量％以上、約７５重量％以上、約８０重量％以上、約８５重量％以上、約９０重量％以上、またはさらには約９５重量％以上の含有量のジルコンを含んでもよい。さらに別の実施形態によると、このジルコン本体は、ジルコン本体の総重量に対して約９９重量％以下、例えば、約９５重量％以下、約９０重量％以下、約８５重量％以下、約８０重量％以下、約７５重量％以下、約７０重量％以下、約６９重量％以下、約６８重量％以下、約６７重量％以下、約６６．５重量％以下、約６６重量％以下、約６６．５重量％以下、約６５重量％以下、約６４．５重量％以下、約６４重量％以下、約６３．５重量％以下、約５３重量％以下、約６２．５重量％以下、約６２重量％以下、約６１．５重量％以下、約６１重量％以下、約６０．５重量％以下、約６０重量％以下、約５９．５重量％以下、約５９重量％以下、約５８重量％以下、約５８重量％以下、約５７重量％以上、約５７重量％以下、約５６重量％以下、約５５重量％以下、約５４重量％以下、約５３重量％以下、約５２重量％以下、またはさらには約５１重量％以下の含有量のジルコンを含んでもよい。ジルコン本体の総重量に対する重量％単位でのジルコン含有量は、上述の任意の最小値と最大値の間の任意の値であってもよいことが理解されよう。ジルコン本体の総重量に対する重量％単位でのジルコン含有量は、上述の任意の最小値と最大値の間の範囲内であってもよいことがさらに理解されよう。
【００６４】
別の特定の実施形態によると、上記のジルコン本体は、特定の含有量のＡｌ２Ｏ３含有成分を含んでもよい。例えば、このジルコン本体は、ジルコン本体の総重量に対して約４．９重量％以下のＡｌ２Ｏ３含有成分、例えば、約４．８重量％以下のＡｌ２Ｏ３含有成分、約４．７重量％以下のＡｌ２Ｏ３含有成分、約４．６重量％以下のＡｌ２Ｏ３含有成分、約４．５重量％以下のＡｌ２Ｏ３含有成分、約４．４重量％以下のＡｌ２Ｏ３含有成分、約４．３重量％以下のＡｌ２Ｏ３含有成分、約４．２重量％以下のＡｌ２Ｏ３含有成分、約４．１重量％以下のＡｌ２Ｏ３含有成分、約４．０重量％以下のＡｌ２Ｏ３含有成分、約３．９重量％以下のＡｌ２Ｏ３含有成分、約３．８重量％以下のＡｌ２Ｏ３含有成分、約３．７重量％以下のＡｌ２Ｏ３含有成分、約３．６重量％以下のＡｌ２Ｏ３含有成分、またはさらには約３．５重量％以下のＡｌ２Ｏ３含有成分を含んでもよい。さらに別の実施形態によると、このジルコン本体は、ジルコン本体の総重量に対して約０．２重量％以上のＡｌ２Ｏ３含有成分、例えば、約０．５重量％以上のＡｌ２Ｏ３含有成分、約１．０重量％以上のＡｌ２Ｏ３含有成分、約１．５重量％以上のＡｌ２Ｏ３含有成分、約１．６重量％以上のＡｌ２Ｏ３含有成分、約１．７重量％以上のＡｌ２Ｏ３含有成分、約１．８重量％以上のＡｌ２Ｏ３含有成分、約１．９重量％以上のＡｌ２Ｏ３含有成分、約２．０重量％以上のＡｌ２Ｏ３含有成分、約２．１重量％以上のＡｌ２Ｏ３含有成分、約２．２重量％以上のＡｌ２Ｏ３含有成分、約２．３重量％以上のＡｌ２Ｏ３含有成分、約２．４重量％以上のＡｌ２Ｏ３含有成分、約２．５重量％以上のＡｌ２Ｏ３含有成分、約２．６重量％以上のＡｌ２Ｏ３含有成分、約２．７重量％以上のＡｌ２Ｏ３含有成分、約２．８重量％以上のＡｌ２Ｏ３含有成分、約２．９重量％以上のＡｌ２Ｏ３含有成分、約３．０重量％以上のＡｌ２Ｏ３含有成分、またはさらには約３．１重量％以上のＡｌ２Ｏ３含有成分を含んでもよい。ジルコン本体の総重量に対する重量％単位でのＡｌ２Ｏ３含有成分含有量は、上述の任意の最小値と最大値の間の任意の値であってもよいことが理解されよう。ジルコン本体の総重量に対する重量％単位でのＡｌ２Ｏ３含有成分含有量は、上述の任意の最小値と最大値の間の範囲内であってもよいことがさらに理解されよう。
【００６５】
別の特定の実施形態によると、上記のジルコン本体は、特定の含有量のＡｌ２Ｏ３を含んでもよい。例えば、このジルコン本体は、ジルコン本体の総重量に対して約５．５重量％以下のＡｌ２Ｏ３、例えば、約５．４重量％以下のＡｌ２Ｏ３、約５．３重量％以下のＡｌ２Ｏ３、約５．２重量％以下のＡｌ２Ｏ３、約５．１重量％以下のＡｌ２Ｏ３、約５．０重量％以下のＡｌ２Ｏ３、約４．９重量％以下のＡｌ２Ｏ３、約４．８重量％以下のＡｌ２Ｏ３、約４．７重量％以下のＡｌ２Ｏ３、約４．６重量％以下のＡｌ２Ｏ３、約４．５重量％以下のＡｌ２Ｏ３、約４．４重量％以下のＡｌ２Ｏ３、約４．３重量％以下のＡｌ２Ｏ３、約４．２重量％以下のＡｌ２Ｏ３、約４．１重量％以下のＡｌ２Ｏ３、約４．０重量％以下のＡｌ２Ｏ３、約３．９重量％以下のＡｌ２Ｏ３、約３．８重量％以下のＡｌ２Ｏ３、約３．７重量％以下のＡｌ２Ｏ３、約３．６重量％以下のＡｌ２Ｏ３、またはさらには約３．５重量％以下のＡｌ２Ｏ３を含んでもよい。さらに別の実施形態によると、このジルコン本体は、ジルコン本体の総重量に対して約０．２重量％以上のＡｌ２Ｏ３、例えば、約０．５重量％以上のＡｌ２Ｏ３、約１．０重量％以上のＡｌ２Ｏ３、約１．５重量％以上のＡｌ２Ｏ３、約１．６重量％以上のＡｌ２Ｏ３、約１．７重量％以上のＡｌ２Ｏ３、約１．８重量％以上のＡｌ２Ｏ３、約１．９重量％以上のＡｌ２Ｏ３、約２．０重量％以上のＡｌ２Ｏ３、約２．１重量％以上のＡｌ２Ｏ３、約２．２重量％以上のＡｌ２Ｏ３、約２．３重量％以上のＡｌ２Ｏ３、約２．４重量％以上のＡｌ２Ｏ３、約２．５重量％以上のＡｌ２Ｏ３、約２．６重量％以上のＡｌ２Ｏ３、約２．７重量％以上のＡｌ２Ｏ３、約２．８重量％以上のＡｌ２Ｏ３、約２．９重量％以上のＡｌ２Ｏ３、約３．０重量％以上のＡｌ２Ｏ３、またはさらには約３．１重量％以上のＡｌ２Ｏ３を含んでもよい。ジルコン本体の総重量に対する重量％単位でのＡｌ２Ｏ３含有量は、上述の任意の最小値と最大値の間の任意の値であってもよいことが理解されよう。ジルコン本体の総重量に対する重量％単位でのＡｌ２Ｏ３含有量は、上述の任意の最小値と最大値の間の範囲内であってもよいことがさらに理解されよう。
【００６６】
特定の実施形態によると、上記のジルコン本体中のＡｌ２Ｏ３含有成分は、アルミナを含んでもよい。さらに別の実施形態によると、このジルコン本体中のＡｌ２Ｏ３含有成分は、特定の含有量のアルミナを含んでもよい。例えば、このジルコン本体中のＡｌ２Ｏ３含有成分は、Ａｌ２Ｏ３含有成分の総重量に対して約１重量％以上のアルミナ、例えば、約２重量％以上のアルミナ、約５重量％以上のアルミナ、約１０重量％以上のアルミナ、約１５重量％以上のアルミナ、約２０重量％以上のアルミナ、約２５重量％以上のアルミナ、約３０重量％以上のアルミナ、約３５重量％以上のアルミナ、約４０重量％以上のアルミナ、約４５重量％以上のアルミナ、約５０重量％以上のアルミナ、約５５重量％以上のアルミナ、約６０重量％以上のアルミナ、約６５重量％以上のアルミナ、約７０重量％以上のアルミナ、約７５重量％以上のアルミナ、約８０重量％以上のアルミナ、約８５重量％以上のアルミナ、約９０重量％以上のアルミナ、約９５重量％以上のアルミナを含んでもよく、またはこのＡｌ２Ｏ３含有成分は、本質的にアルミナからなっていてもよい。ジルコン本体中のＡｌ２Ｏ３含有成分でのアルミナ含有量は、上述の任意の値間の任意の値であるか、またはおよその任意の値以上であってもよいことが理解されよう。
【００６７】
特定の実施形態によると、上記のジルコン本体中のＡｌ２Ｏ３含有成分は、ムライトを含んでもよい。さらに別の実施形態によると、このジルコン本体中のＡｌ２Ｏ３含有成分は、特定の含有量のムライトを含んでもよい。例えば、このジルコン本体中のＡｌ２Ｏ３含有成分は、Ａｌ２Ｏ３含有成分の総重量に対して約１重量％以上のムライト、例えば、約２重量％以上のムライト、約５重量％以上のムライト、約１０重量％以上のムライト、約１５重量％以上のムライト、約２０重量％以上のムライト、約２５重量％以上のムライト、約３０重量％以上のムライト、約３５重量％以上のムライト、約４０重量％以上のムライト、約４５重量％以上のムライト、約５０重量％以上のムライト、約５５重量％以上のムライト、約６０重量％以上のムライト、約６５重量％以上のムライト、約７０重量％以上のムライト、約７５重量％以上のムライト、約８０重量％以上のムライト、約８５重量％以上のムライト、約９０重量％以上のムライト、約９５重量％以上のムライトを含んでもよく、またはこのＡｌ２Ｏ３含有成分は、本質的にムライトからなっていてもよい。ジルコン本体中のＡｌ２Ｏ３含有成分でのムライト含有量は、上述の任意の値間の任意の値であるか、またはおよその任意の値以上であってもよいことが理解されよう。
【００６８】
さらに別の実施形態によると、このジルコン本体中のムライトは、Ａｌ６Ｓｉ２Ｏ１３を含んでもよい。さらに別の実施形態によると、このジルコン本体中のムライトは、特定の含有量のＡｌ６Ｓｉ２Ｏ１３を含んでもよい。例えば、このジルコン本体中のムライトは、ムライトの総重量に対して約１重量％以上のＡｌ６Ｓｉ２Ｏ１３、例えば、約２重量％以上のＡｌ６Ｓｉ２Ｏ１３、約５重量％以上のＡｌ６Ｓｉ２Ｏ１３、約１０重量％以上のＡｌ６Ｓｉ２Ｏ１３、約１５重量％以上のＡｌ６Ｓｉ２Ｏ１３、約２０重量％以上のＡｌ６Ｓｉ２Ｏ１３、約２５重量％以上のＡｌ６Ｓｉ２Ｏ１３、約３０重量％以上のＡｌ６Ｓｉ２Ｏ１３、約３５重量％以上のＡｌ６Ｓｉ２Ｏ１３、約４０重量％以上のＡｌ６Ｓｉ２Ｏ１３、約４５重量％以上のＡｌ６Ｓｉ２Ｏ１３、約５０重量％以上のＡｌ６Ｓｉ２Ｏ１３、約５５重量％以上のＡｌ６Ｓｉ２Ｏ１３、約６０重量％以上のＡｌ６Ｓｉ２Ｏ１３、約６５重量％以上のＡｌ６Ｓｉ２Ｏ１３、約７０重量％以上のＡｌ６Ｓｉ２Ｏ１３、約７５重量％以上のＡｌ６Ｓｉ２Ｏ１３、約８０重量％以上のＡｌ６Ｓｉ２Ｏ１３、約８５重量％以上のＡｌ６Ｓｉ２Ｏ１３、約９０重量％以上のＡｌ６Ｓｉ２Ｏ１３、約９５重量％以上のＡｌ６Ｓｉ２Ｏ１３を含んでもよく、またはこのジルコン本体中のムライトは、本質的にＡｌ６Ｓｉ２Ｏ１３からなっていてもよい。ジルコン本体中のムライトでのＡｌ６Ｓｉ２Ｏ１３含有量は、上述の任意の値間の任意の値であるか、またはおよその任意の値以上であってもよいことが理解されよう。
【００６９】
さらに別の特定の実施形態によると、上記のＡｌ２Ｏ３含有成分は、アルミノケイ酸塩種を含んでもよい。さらに別の実施形態によると、このアルミノケイ酸塩種は、不定比ムライト、化学量論ムライト及びそれらの組合せのうちの１種以上を含んでもよい。さらに別の実施形態によると、このＡｌ２Ｏ３含有成分は、アルミン酸塩種とアルミノケイ酸塩種の組合せを含んでもよい。さらに別の実施形態によると、このアルミノケイ酸塩種は、アルミン酸塩種よりも多い含有量で存在する。
【００７０】
別の特定の実施形態によると、上記のジルコン本体は、特定の含有量のＳｉＯ２成分を含んでもよい。このＳｉＯ２成分は、ジルコン材料の一部としてジルコン本体に加えられたＳｉＯ２と、Ａｌ２Ｏ３含有成分の一部としてジルコン本体に加えられたＳｉＯ２と、遊離シリカとしてジルコン本体に加えられたＳｉＯ２との組合せを含んでもよい。遊離シリカは、ジルコン材料またはＡｌ２Ｏ３含有成分の結晶形態の一部として結合していないＳｉＯ２として規定されてもよい。例えば、上記のジルコン本体は、ジルコン本体の総重量に対して約３４．５重量％以下のＳｉＯ２成分、約３３重量％以下のＳｉＯ２成分、約３２．５重量％以下のＳｉＯ２成分、約３２重量％以下のＳｉＯ２成分、約３１．５重量％以下のＳｉＯ２成分、約３０重量％以下のＳｉＯ２成分、約２９．５重量％以下のＳｉＯ２成分、約２９重量％以下のＳｉＯ２成分、約２８．５重量％以下のＳｉＯ２成分、約２８重量％以下のＳｉＯ２成分、約２７．５重量％以下のＳｉＯ２成分、約２７重量％以下のＳｉＯ２成分、またはさらには約２６．５重量％以下のＳｉＯ２成分を含んでもよい。さらに別の実施形態によると、このジルコン本体は、ジルコン本体の総重量に対して約２５．５重量％以上のＳｉＯ２成分、約２６重量％以上のＳｉＯ２成分、約２６．５重量％以上のＳｉＯ２成分、約２７重量％以上のＳｉＯ２成分、約２７．５重量％以上のＳｉＯ２成分、約２８重量％以上のＳｉＯ２成分、約２８．５重量％以上のＳｉＯ２成分、約２９重量％以上のＳｉＯ２成分、約２９．５重量％以上のＳｉＯ２成分、約３０重量％以上のＳｉＯ２成分、約３０．５重量％以上のＳｉＯ２成分、約３１重量％以上のＳｉＯ２成分、約３１．５重量％以上のＳｉＯ２成分、約３２重量％以上のＳｉＯ２成分、約３２．５重量％以上のＳｉＯ２成分、約３３重量％以上のＳｉＯ２成分、約３３．５重量％以上のＳｉＯ２成分、約３４重量％以上のＳｉＯ２成分、またはさらには約３４．５重量％以上のＳｉＯ２成分を含んでもよい。ジルコン本体の総重量に対する重量％単位でのＳｉＯ２成分含有量は、上述の任意の最小値と最大値の間の任意の値であってもよいことが理解されよう。ジルコン本体の総重量に対する重量％単位でのＳｉＯ２成分含有量は、上述の任意の最小値と最大値の間の範囲内であってもよいことがさらに理解されよう。
【００７１】
さらに別の実施形態によると、上記のジルコン本体は、特定のＣＢＳｉＯ２／ＣＢＡｌＣ比を含んでもよい。ＣＢＳｉＯ２は、ジルコン本体の総重量に対する重量％単位でのＳｉＯ２成分の含有量を表してもよく、ＣＢＡｌＣは、ジルコン本体の総重量に対する重量％単位でのＡｌ２Ｏ３含有成分の含有量を表してもよい。例えば、このジルコン本体は、約５以上、例えば、約８以上、約１０以上、約１３以上、約１５以上、約１８以上、約２０以上、約２３以上、約２５以上、約２８以上、約３０以上、約３３以上、約３５以上、約３８以上、約４０以上、約４３以上、約４５以上、またはさらには約４８以上のＣＢＳｉＯ２／ＣＢＡｌＣ比を有してもよい。別の実施形態によると、このジルコン本体は、約５０以下、例えば、約４７以下、約４５以下、約４２以下、約４０以下、約３７以下、約３５以下、約３２以下、約３０以下、約２７以下、約２０以下、約１７以下、約１２以下、約１０以下、またはさらには約７以下のＣＢＳｉＯ２／ＣＢＡｌＣ比を含んでもよい。このＣＢＳｉＯ２／ＣＢＡｌＣ比は、上述の任意の最小値と最大値の間の任意の値であってもよいことが理解されよう。このＣＢＳｉＯ２／ＣＢＡｌＣは、上述の任意の最小値と最大値の間の範囲内であってもよいことがさらに理解されよう。
【００７２】
さらに別の実施形態によると、上記のジルコン本体は、特定のＣＢＡｌＣ／ＣＢＺ比を含んでもよい。ＣＢＡｌＣは、ジルコン本体の総重量に対する重量％単位でのＡｌ２Ｏ３含有成分の含有量を表してもよく、ＣＢＺは、本体の総重量に対する重量％単位でのジルコンの含有量を表してもよい。例えば、このジルコン本体は、約０．０８以下、例えば、約０．０７５以下、約０．０７以下、約０．０６５以下、約０．０６以下、約０．０５５以下、約０．０５以下、約０．０４５以下、約０．０４以下、約０．０３５以下、約０．０３０以下、約０．０２５以下、約０．０２以下、約０．０１５以下、またはさらには約０．０１以下のＣＢＡｌＣ／ＣＢＺ比を含んでもよい。さらに別の実施形態によると、このジルコン本体は、約０．００２以上、例えば、約０．００５以上、約０．０１以上、約０．０２以上、約０．０３以上、約０．０３５以上、約０．０４以上、約０．０４５以上、約０．０５以上、約０．０５５以上、約０．０６以上、約０．０６５以上、約０．０７以上、約０．０７５以上、約０．０８以上、約０．０８５以上、またはさらには約０．０９以上のＣＢＡｌＣ／ＣＢＺ比を含んでもよい。このＣＢＡｌＣ／ＣＢＺ比は、上述の任意の最小値と最大値の間の任意の値であってもよいことが理解されよう。このＣＢＡｌＣ／ＣＢＺは、上述の任意の最小値と最大値の間の範囲内であってもよいことがさらに理解されよう。
【００７３】
さらに別の特定の実施形態によると、上記のジルコン本体は、焼結助剤、例えば、Ｔａ２Ｏ５またはＹｂ２Ｏ３を含んでもよい。さらに別の特定の実施形態によると、このジルコン本体は、特定の含有量の焼結助剤を含んでもよい。例えば、このジルコン本体は、ジルコン本体の総重量に対して約５．０重量％以下の焼結助剤、例えば、約４．５重量％以下の焼結助剤、約４．０重量％以下の焼結助剤、約３．５重量％以下の焼結助剤、約３．０重量％以下の焼結助剤、約２．５重量％以下の焼結助剤、約２．０重量％以下の焼結助剤、約１．５重量％以下の焼結助剤、約１．０重量％以下の焼結助剤、約０．５重量％以下の焼結助剤、約０．１重量％以下の焼結助剤を含んでもよく、またはこのジルコン本体は焼結助剤を本質的に含まなくてもよい。さらに別の特定の実施形態によると、このジルコン本体は、ジルコン本体の総重量に対して約０．１重量％以上の焼結助剤、約０．２重量％以上の焼結助剤、約０．３重量％以上の焼結助剤、約０．４重量％以上の焼結助剤、約０．５重量％以上の焼結助剤、約０．６重量％以上の焼結助剤、約０．７重量％以上の焼結助剤、約０．８重量％以上の焼結助剤、またはさらには約０．９重量％以上の焼結助剤を含んでもよい。ジルコン本体の総重量に対する重量％単位での焼結助剤含有量は、上述の任意の最小値と最大値の間の任意の値であってもよいことが理解されよう。ジルコン本体の総重量に対する重量％単位での焼結助剤含有量は、上述の任意の最小値と最大値の間の範囲内であってもよいことがさらに理解されよう。
【００７４】
さらに別の実施形態によると、上記のジルコン本体は、特定のＣＢＳＡ／ＣＢＳｉＯ２比を含んでもよい。ＣＢＳＡは、ジルコン本体の総重量に対する重量％単位での焼結助剤の含有量を表し、ＣＢＳｉＯ２は、ジルコン本体の総重量に対する重量％単位でのＳｉＯ２成分の含有量を表す。特定の実施形態によると、このジルコン本体は、約０．５以下、例えば、約０．１以下、約０．０５以下、約０．０４以下、約０．０３以下、またはさらには約０．０２以下のＣＢＳＡ／ＣＢＳｉＯ２比を含んでもよい。別の特定の実施形態によると、このジルコン本体は、約０．００１以上、例えば、約０．００５以上、約０．０１以上、約０．０２以上、またはさらには約０．０３以上のＣＢＳＡ／ＣＢＳｉＯ２比を含んでもよい。このＣＢＳＡ／ＣＢＳｉＯ２比は、上述の任意の最小値と最大値の間の任意の値であってもよいことが理解されよう。このＣＢＳＡ／ＣＢＳｉＯ２は、上述の任意の最小値と最大値の間の範囲内であってもよいことがさらに理解されよう。
【００７５】
さらに別の実施形態によると、上記のジルコン本体は、特定の含有量のＴａ２Ｏ５を含んでもよい。例えば、このジルコン本体は、ジルコン本体の総重量に対して約０．１重量％以上のＴａ２Ｏ５、例えば、約０．２重量％以上のＴａ２Ｏ５、約０．３重量％以上のＴａ２Ｏ５、約０．４重量％以上のＴａ２Ｏ５、約０．５重量％以上のＴａ２Ｏ５、約０．６重量％以上のＴａ２Ｏ５、約０．７重量％以上のＴａ２Ｏ５、約０．８重量％以上のＴａ２Ｏ５、またはさらには約０．９重量％以上のＴａ２Ｏ５を含んでもよい。さらに別の実施形態によると、このジルコン本体は、ジルコン本体の総重量に対して約３．０重量％以下のＴａ２Ｏ５、例えば、約２．５重量％以下のＴａ２Ｏ５、約２．０重量％以下のＴａ２Ｏ５、約１．５重量％以下のＴａ２Ｏ５、約１．０重量％以下のＴａ２Ｏ５、約０．５重量％以下のＴａ２Ｏ５、約０．１重量％以下のＴａ２Ｏ５を含んでもよく、またはこのジルコン本体はＴａ２Ｏ５を本質的に含まなくてもよい。ジルコン本体の総重量に対する重量％単位でのＴａ２Ｏ５含有量は、上述の任意の最小値と最大値の間の任意の値であってもよいことが理解されよう。ジルコン本体の総重量に対する重量％単位でのＴａ２Ｏ５含有量は、上述の任意の最小値と最大値の間の範囲内であってもよいことがさらに理解されよう。
【００７６】
さらに別の実施形態によると、上記のジルコン本体は、特定のＣＢＴａ２Ｏ５／ＣＢＳｉＯ２比を含んでもよい。ＣＢＴａ２Ｏ５は、ジルコン本体の総重量に対する重量％単位でのＴａ２Ｏ５の含有量を表し、ＣＢＳｉＯ２は、ジルコン本体の総重量に対する重量％単位でのＳｉＯ２成分の含有量を表す。特定の実施形態によると、このジルコン本体は、約０．５以下、例えば、約０．１以下、約０．０５以下、約０．０４以下、約０．０３以下、またはさらには約０．０２以下のＣＢＴａ２Ｏ５／ＣＢＳｉＯ２比を含んでもよい。別の特定の実施形態によると、このジルコン本体は、約０．００１以上、例えば、約０．００５以上、約０．０１以上、約０．０２以上、またはさらには約０．０３以上のＣＢＴａ２Ｏ５／ＣＢＳｉＯ２比を含んでもよい。このＣＢＴａ２Ｏ５／ＣＢＳｉＯ２比は、上述の任意の最小値と最大値の間の任意の値であってもよいことが理解されよう。このＣＢＴａ２Ｏ５／ＣＢＳｉＯ２は、上述の任意の最小値と最大値の間の範囲内であってもよいことがさらに理解されよう。
【００７７】
さらに別の実施形態によると、上記のジルコン本体は、特定の含有量のＹｂ２Ｏ３を含んでもよい。例えば、このジルコン本体は、ジルコン本体の総重量に対して約５．０重量％以下のＹｂ２Ｏ３、例えば、約４．５重量％以下のＹｂ２Ｏ３、約４．０重量％以下のＹｂ２Ｏ３、約３．５重量％以下のＹｂ２Ｏ３、約３．０重量％以下のＹｂ２Ｏ３、約２．５重量％以下のＹｂ２Ｏ３、約２．０重量％以下のＹｂ２Ｏ３、約１．５重量％以下のＹｂ２Ｏ３、約１．０重量％以下のＹｂ２Ｏ３、約０．５重量％以下のＹｂ２Ｏ３、約０．１重量％以下のＹｂ２Ｏ３を含んでもよく、またはこのジルコン本体はＹｂ２Ｏ３を本質的に含まなくてもよい。さらに別の特定の実施形態によると、このジルコン本体は、ジルコン本体の総重量に対して約０．１重量％以上のＹｂ２Ｏ３、約０．２重量％以上のＹｂ２Ｏ３、約０．３重量％以上のＹｂ２Ｏ３、約０．４重量％以上のＹｂ２Ｏ３、約０．５重量％以上のＹｂ２Ｏ３、約０．６重量％以上のＹｂ２Ｏ３、約０．７重量％以上のＹｂ２Ｏ３、約０．８重量％以上のＹｂ２Ｏ３、またはさらには約０．９重量％以上のＹｂ２Ｏ３を含んでもよい。ジルコン本体の総重量に対する重量％単位でのＹｂ２Ｏ３含有量は、上述の任意の最小値と最大値の間の任意の値であってもよいことが理解されよう。ジルコン本体の総重量に対する重量％単位でのＹｂ２Ｏ３含有量は、上述の任意の最小値と最大値の間の範囲内であってもよいことがさらに理解されよう。
【００７８】
さらに別の実施形態によると、上記のジルコン本体は、特定のＣＢＹｂ２Ｏ３／ＣＢＳｉＯ２比を含んでもよい。ＣＢＹｂ２Ｏ３は、ジルコン本体の総重量に対する重量％単位でのＹｂ２Ｏ３の含有量を表し、ＣＢＳｉＯ２は、ジルコン本体の総重量に対する重量％単位でのＳｉＯ２成分の含有量を表す。特定の実施形態によると、このジルコン本体は、約０．５以下、例えば、約０．１以下、約０．０５以下、約０．０４以下、約０．０３以下、またはさらには約０．０２以下のＣＢＹｂ２Ｏ３／ＣＢＳｉＯ２比を含んでもよい。別の特定の実施形態によると、このジルコン本体は、約０．００１以上、例えば、約０．００５以上、約０．０１以上、約０．０２以上、またはさらには約０．０３以上のＣＢＹｂ２Ｏ３／ＣＢＳｉＯ２比を含んでもよい。このＣＢＹｂ２Ｏ３／ＣＢＳｉＯ２比は、上述の任意の最小値と最大値の間の任意の値であってもよいことが理解されよう。このＣＢＹｂ２Ｏ３／ＣＢＳｉＯ２は、上述の任意の最小値と最大値の間の範囲内であってもよいことがさらに理解されよう。
【００７９】
さらに別の実施形態によると、上記のジルコン本体は、特定の含有量のＴａ２Ｏ５とＹｂ２Ｏ３の組合せ物を含んでもよい。例えば、このジルコン本体は、ジルコン本体の総重量に対して約５．０重量％以下のＴａ２Ｏ５とＹｂ２Ｏ３の組合せ物、例えば、約４．０重量％以下のＴａ２Ｏ５とＹｂ２Ｏ３の組合せ物、約３．０重量％以下のＴａ２Ｏ５とＹｂ２Ｏ３の組合せ物、約２．０重量％以下のＴａ２Ｏ５とＹｂ２Ｏ３の組合せ物、約１．０重量％以下のＴａ２Ｏ５とＹｂ２Ｏ３の組合せ物、約０．５重量％以下のＴａ２Ｏ５とＹｂ２Ｏ３の組合せ物、約０．１重量％以下のＴａ２Ｏ５とＹｂ２Ｏ３の組合せ物を含んでもよく、またはこのジルコン本体はＴａ２Ｏ５とＹｂ２Ｏ３の組合せ物を本質的に含まなくてもよい。さらに別の実施形態によると、このジルコン本体は、ジルコン本体の総重量に対して約０．１重量％以上のＴａ２Ｏ５とＹｂ２Ｏ３の組合せ物、例えば、約０．２重量％以上のＴａ２Ｏ５とＹｂ２Ｏ３の組合せ物、約０．３重量％以上のＴａ２Ｏ５とＹｂ２Ｏ３の組合せ物、約０．４重量％以上のＴａ２Ｏ５とＹｂ２Ｏ３の組合せ物、約０．５重量％以上のＴａ２Ｏ５とＹｂ２Ｏ３の組合せ物、約０．６重量％以上のＴａ２Ｏ５とＹｂ２Ｏ３の組合せ物、約０．７重量％以上のＴａ２Ｏ５とＹｂ２Ｏ３の組合せ物、約０．８重量％以上のＴａ２Ｏ５とＹｂ２Ｏ３の組合せ物、またはさらには約０．９重量％以上のＴａ２Ｏ５とＹｂ２Ｏ３の組合せ物を含んでもよい。ジルコン本体の総重量に対する重量％単位でのＴａ２Ｏ５とＹｂ２Ｏ３の組合せ物の含有量は、上述の任意の最小値と最大値の間の任意の値であってもよいことが理解されよう。ジルコン本体の総重量に対する重量％単位でのＴａ２Ｏ５とＹｂ２Ｏ３の組合せ物の含有量は、上述の任意の最小値と最大値の間の範囲内であってもよいことがさらに理解されよう。
【００８０】
さらに別の実施形態によると、上記のジルコン本体は、特定の含有量のＴｉＯ２を含んでもよい。例えば、このジルコン本体は、ジルコン本体の総重量に対して約１．０重量％以下のＴｉＯ２、例えば、約０．８重量％以下のＴｉＯ２、約０．５重量％以下のＴｉＯ２、約０．４重量％以下のＴｉＯ２、約０．３重量％以下のＴｉＯ２、約０．２重量％以下のＴｉＯ２、約０．１重量％以下のＴｉＯ２を含んでもよく、またはこのジルコン本体はＴｉＯ２を本質的に含まなくてもよい。
【００８１】
さらに別の実施形態によると、上記のジルコン本体は、特定の含有量のＣａＯを含んでもよい。例えば、このジルコン本体は、ジルコン本体の総重量に対して約１．０重量％以下のＣａＯ、例えば、約０．８重量％以下のＣａＯ、約０．５重量％以下のＣａＯ、約０．４重量％以下のＣａＯ、約０．３重量％以下のＣａＯ、約０．２重量％以下のＣａＯ、約０．１重量％以下のＣａＯを含んでもよく、またはこのジルコン本体はＣａＯを本質的に含まなくてもよい。
【００８２】
さらに別の実施形態によると、上記のジルコン本体は、特定の含有量のＭｇＯを含んでもよい。例えば、このジルコン本体は、ジルコン本体の総重量に対して約１．０重量％以下のＭｇＯ、例えば、約０．８重量％以下のＭｇＯ、約０．５重量％以下のＭｇＯ、約０．４重量％以下のＭｇＯ、約０．３重量％以下のＭｇＯ、約０．２重量％以下のＭｇＯ、約０．１重量％以下のＭｇＯを含んでもよく、またはこのジルコン本体はＭｇＯを本質的に含まなくてもよい。
【００８３】
さらに別の実施形態によると、上記のジルコン本体は、特定の含有量のＫ２Ｏを含んでもよい。例えば、このジルコン本体は、ジルコン本体の総重量に対して約１．０重量％以下のＫ２Ｏ、例えば、約０．８重量％以下のＫ２Ｏ、約０．５重量％以下のＫ２Ｏ、約０．４重量％以下のＫ２Ｏ、約０．３重量％以下のＫ２Ｏ、約０．２重量％以下のＫ２Ｏ、約０．１重量％以下のＫ２Ｏを含んでもよく、またはこのジルコン本体はＫ２Ｏを本質的に含まなくてもよい。
【００８４】
さらに別の実施形態によると、上記のジルコン本体は、特定の含有量のＮａ２Ｏを含んでもよい。例えば、このジルコン本体は、ジルコン本体の総重量に対して約１．０重量％以下のＮａ２Ｏ、例えば、約０．８重量％以下のＮａ２Ｏ、約０．５重量％以下のＮａ２Ｏ、約０．４重量％以下のＮａ２Ｏ、約０．３重量％以下のＮａ２Ｏ、約０．２重量％以下のＮａ２Ｏ、約０．１重量％以下のＮａ２Ｏを含んでもよく、またはこのジルコン本体はＮａ２Ｏを本質的に含まなくてもよい。
【００８５】
さらに別の実施形態によると、上記のジルコン本体は、特定の含有量のＹ２Ｏ３を含んでもよい。例えば、このジルコン本体は、ジルコン本体の総重量に対して約１．０重量％以下のＹ２Ｏ３、例えば、約０．８重量％以下のＹ２Ｏ３、約０．５重量％以下のＹ２Ｏ３、約０．４重量％以下のＹ２Ｏ３、約０．３重量％以下のＹ２Ｏ３、約０．２重量％以下のＹ２Ｏ３、約０．１重量％以下のＹ２Ｏ３を含んでもよく、またはこのジルコン本体はＹ２Ｏ３を本質的に含まなくてもよい。
【００８６】
さらに別の実施形態によると、上記のジルコン本体は、特定の含有量のＰ２Ｏ５を含んでもよい。例えば、このジルコン本体は、ジルコン本体の総重量に対して約１．０重量％以下のＰ２Ｏ５、例えば、約０．８重量％以下のＰ２Ｏ５、約０．５重量％以下のＰ２Ｏ５、約０．４重量％以下のＰ２Ｏ５、約０．３重量％以下のＰ２Ｏ５、約０．２重量％以下のＰ２Ｏ５、約０．１重量％以下のＰ２Ｏ５を含んでもよく、またはこのジルコン本体はＰ２Ｏ５を本質的に含まなくてもよい。
【００８７】
さらに別の実施形態によると、上記のジルコン本体は、特定の含有量のＦｅ２Ｏ３を含んでもよい。例えば、このジルコン本体は、ジルコン本体の総重量に対して約１．０重量％以下のＦｅ２Ｏ３、例えば、約０．８重量％以下のＦｅ２Ｏ３、約０．５重量％以下のＦｅ２Ｏ３、約０．４重量％以下のＦｅ２Ｏ３、約０．３重量％以下のＦｅ２Ｏ３、約０．２重量％以下のＦｅ２Ｏ３、約０．１重量％以下のＦｅ２Ｏ３を含んでもよく、またはこのジルコン本体はＦｅ２Ｏ３を本質的に含まなくてもよい。
【００８８】
さらに別の実施形態によると、上記のジルコン本体は、特定の含有量のＺｎＯを含んでもよい。例えば、このジルコン本体は、ジルコン本体の総重量に対して約１．０重量％以下のＺｎＯ、例えば、約０．８重量％以下のＺｎＯ、約０．５重量％以下のＺｎＯ、約０．４重量％以下のＺｎＯ、約０．３重量％以下のＺｎＯ、約０．２重量％以下のＺｎＯ、約０．１重量％以下のＺｎＯを含んでもよく、またはこのジルコン本体はＺｎＯを本質的に含まなくてもよい。
【００８９】
さらに別の実施形態によると、上記のジルコン本体は、特定の含有量のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を含んでもよい。例えば、このジルコン本体は、ジルコン本体の総重量に対して約１．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、例えば、約１．２重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約１．０重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．７重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．２重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．１重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を含んでもよく、またはこのジルコン本体は、ＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を本質的に含まなくてもよい。
【００９０】
他の実施形態においては、上記のジルコン本体は、最小限の含有量の金属酸化物、例えば、希土類酸化物、アルカリ土類酸化物、アルカリ酸化物、及び本明細書で明白に開示されていない任意の遷移金属酸化物を有してもよい。希土類酸化物としては、ランタノイド系列（すなわち、５７〜７１の原子番号を有する元素）からの希土類金属を含む任意の酸化物組成物、例えば、酸化ランタン、酸化セリウム及び酸化ユーロピウムが含まれてもよい。アルカリ土類酸化物としては、第２族金属（すなわち、ベリリウム、マグネシウム、カルシウム、ストロンチウム、バリウム及びラジウム）を含む任意の酸化物組成物、例えば、酸化マグネシウム、酸化カルシウム及び酸化バリウムが含まれてもよい。アルカリ酸化物としては、第１族金属（すなわち、リチウム、ナトリウム、カリウム、ルビジウム、セシウム及びフランシウム）を含む任意の酸化物組成物、例えば、酸化リチウム、酸化カリウム及び酸化セシウムが含まれてもよい。最小限の含有量の上述の任意の酸化物、例えば希土類酸化物、アルカリ土類酸化物、アルカリ酸化物、及び本明細書で明白に開示されていない任意の遷移金属酸化物を有するジルコン本体は、ジルコン本体の総重量の約１重量％以下、例えば、約０．７重量％以下、約０．５重量％以下、またはさらには約０．２重量％以下の含有量の上記の酸化物を有してもよい。
【００９１】
特定の実施形態によると、本明細書に記載の方法に従って形成された耐火物は、ジルコン結晶粒と、そのジルコン結晶粒間に存在する遊離シリカ粒界相とを含むジルコン本体を有してもよい。遊離シリカは、ジルコン材料またはＡｌ２Ｏ３含有成分の結晶形態の一部として結合していないＳｉＯ２として規定されてもよい。この遊離シリカ粒界相は、ジルコン本体に略均一に分布していてもよい。
【００９２】
さらに他の実施形態によると、上記のジルコン本体は、特定の含有量の遊離シリカを含んでもよい。例えば、このジルコン本体は、ジルコン本体の総重量に対して約４．５重量％以下の遊離シリカ、例えば、約４．０重量％以下の遊離シリカ、約３．９重量％以下の遊離シリカ、約３．８重量％以下の遊離シリカ、約３．７重量％以下の遊離シリカ、約３．６重量％以下の遊離シリカ、約３．５重量％以下の遊離シリカ、約３．４重量％以下の遊離シリカ、約３．３重量％以下の遊離シリカ、約３．２重量％以下の遊離シリカ、約３．１重量％以下の遊離シリカ、約３．０重量％以下の遊離シリカ、約２．９重量％以下の遊離シリカ、約２．８重量％以下の遊離シリカ、約２．７重量％以下の遊離シリカ、約２．６重量％以下の遊離シリカ、約２．５重量％以下の遊離シリカ、約２．４重量％以下の遊離シリカ、約２．３重量％以下の遊離シリカ、約２．２重量％以下の遊離シリカ、約２．１重量％以下の遊離シリカ、約２．０重量％以下の遊離シリカ、約１．９重量％以下の遊離シリカ、約１．８重量％以下の遊離シリカ、約１．７重量％以下の遊離シリカ、約１．６重量％以下の遊離シリカ、約１．５重量％以下の遊離シリカ、約１．４重量％以下の遊離シリカ、約１．３重量％以下の遊離シリカ、約１．２重量％以下の遊離シリカ、約１．１重量％以下の遊離シリカ、約１．０重量％以下の遊離シリカ、またはさらには約０．５重量％以下の遊離シリカを含んでもよい。さらに他の実施形態によると、このジルコン本体は、ジルコン本体の総重量に対して約０．１重量％以上の遊離シリカ、例えば、約０．５重量％以上の遊離シリカ、約０．６重量％以上の遊離シリカ、約０．７重量％以上の遊離シリカ、約０．８重量％以上の遊離シリカ、約０．９重量％以上の遊離シリカ、約１．０重量％以上の遊離シリカ、約１．１重量％以上の遊離シリカ、約１．２重量％以上の遊離シリカ、約１．３重量％以上の遊離シリカ、約１．４重量％以上の遊離シリカ、約１．５重量％以上の遊離シリカ、約１．６重量％以上の遊離シリカ、約１．７重量％以上の遊離シリカ、約１．８重量％以上の遊離シリカ、約１．９重量％以上の遊離シリカ、約２．０重量％以上の遊離シリカ、約２．１重量％以上の遊離シリカ、約２．２重量％以上の遊離シリカ、約２．３重量％以上の遊離シリカ、約２．４重量％以上の遊離シリカ、約２．５重量％以上の遊離シリカ、約２．６重量％以上の遊離シリカ、約２．７重量％以上の遊離シリカ、約２．８重量％以上の遊離シリカ、約２．９重量％以上の遊離シリカ、約３．０重量％以上の遊離シリカ、約３．１重量％以上の遊離シリカ、約３．２重量％以上の遊離シリカ、約３．３重量％以上の遊離シリカ、約３．４重量％以上の遊離シリカ、約３．５重量％以上の遊離シリカ、約３．６重量％以上の遊離シリカ、約３．７重量％以上の遊離シリカ、約３．８重量％以上の遊離シリカ、約３．９重量％以上の遊離シリカ、約４．０重量％以上の遊離シリカ、またはさらには約４．５重量％以上の遊離シリカを含んでもよい。ジルコン本体の総重量に対する重量％単位でのジルコン本体中の遊離シリカ含有量は、上述の任意の最小値と最大値の間の任意の値であってもよいことが理解されよう。ジルコン本体の総重量に対する重量％単位でのジルコン本体中の遊離シリカ含有量は、上述の任意の最小値と最大値の間の範囲内であってもよいことがさらに理解されよう。
【００９３】
別の特定の実施形態によると、上記のジルコン本体中のジルコン結晶粒は、特定の含有量の遊離シリカを含んでもよい。例えば、このジルコン結晶粒は、ジルコン本体の総重量に対して約４．５重量％以下の遊離シリカ、例えば、約４．０重量％以下の遊離シリカ、約３．９重量％以下の遊離シリカ、約３．８重量％以下の遊離シリカ、約３．７重量％以下の遊離シリカ、約３．６重量％以下の遊離シリカ、約３．５重量％以下の遊離シリカ、約３．４重量％以下の遊離シリカ、約３．３重量％以下の遊離シリカ、約３．２重量％以下の遊離シリカ、約３．１重量％以下の遊離シリカ、約３．０重量％以下の遊離シリカ、約２．９重量％以下の遊離シリカ、約２．８重量％以下の遊離シリカ、約２．７重量％以下の遊離シリカ、約２．６重量％以下の遊離シリカ、約２．５重量％以下の遊離シリカ、約２．４重量％以下の遊離シリカ、約２．３重量％以下の遊離シリカ、約２．２重量％以下の遊離シリカ、約２．１重量％以下の遊離シリカ、約２．０重量％以下の遊離シリカ、約１．９重量％以下の遊離シリカ、約１．８重量％以下の遊離シリカ、約１．７重量％以下の遊離シリカ、約１．６重量％以下の遊離シリカ、約１．５重量％以下の遊離シリカ、約１．４重量％以下の遊離シリカ、約１．３重量％以下の遊離シリカ、約１．２重量％以下の遊離シリカ、約１．１重量％以下の遊離シリカ、約１．０重量％以下の遊離シリカ、またはさらには約０．５重量％以下の遊離シリカを含んでもよい。さらに他の実施形態によると、このジルコン結晶粒は、ジルコン本体の総重量に対して約０．１重量％以上の遊離シリカ、例えば、約０．５重量％以上の遊離シリカ、約０．６重量％以上の遊離シリカ、約０．７重量％以上の遊離シリカ、約０．８重量％以上の遊離シリカ、約０．９重量％以上の遊離シリカ、約１．０重量％以上の遊離シリカ、約１．１重量％以上の遊離シリカ、約１．１重量％以上の遊離シリカ、約１．２重量％以上の遊離シリカ、約１．３重量％以上の遊離シリカ、約１．４重量％以上の遊離シリカ、約１．５重量％以上の遊離シリカ、約１．６重量％以上の遊離シリカ、約１．７重量％以上の遊離シリカ、約１．８重量％以上の遊離シリカ、約１．９重量％以上の遊離シリカ、約２．０重量％以上の遊離シリカ、約２．１重量％以上の遊離シリカ、約２．２重量％以上の遊離シリカ、約２．３重量％以上の遊離シリカ、約２．４重量％以上の遊離シリカ、約２．５重量％以上の遊離シリカ、約２．６重量％以上の遊離シリカ、約２．７重量％以上の遊離シリカ、約２．８重量％以上の遊離シリカ、約２．９重量％以上の遊離シリカ、約３．０重量％以上の遊離シリカ、約３．１重量％以上の遊離シリカ、約３．２重量％以上の遊離シリカ、約３．３重量％以上の遊離シリカ、約３．４重量％以上の遊離シリカ、約３．５重量％以上の遊離シリカ、約３．６重量％以上の遊離シリカ、約３．７重量％以上の遊離シリカ、約３．８重量％以上の遊離シリカ、約３．９重量％以上の遊離シリカ、約４．０重量％以上の遊離シリカ、またはさらには約４．５重量％以上の遊離シリカを含んでもよい。ジルコン本体の総重量に対する重量％単位でのジルコン結晶粒中の遊離シリカ含有量は、上述の任意の最小値と最大値の間の任意の値であってもよいことが理解されよう。ジルコン本体の総重量に対する重量％単位でのジルコン結晶粒中の遊離シリカ含有量は、上述の任意の最小値と最大値の間の範囲内であってもよいことがさらに理解されよう。
【００９４】
さらに他の特定の実施形態によると、上記のジルコン本体中のジルコン結晶粒は、特定の平均結晶粒径を有してもよい。例えば、このジルコン結晶粒は、約３μｍ以上、例えば、約４μｍ以上、約５μｍ以上、約６μｍ以上、約７μｍ以上、約８μｍ以上、約９μｍ以上、約１０μｍ以上、約１２μｍ以上、またはさらには約１４μｍ以上の平均結晶粒径を有してもよい。さらに他の実施形態によると、このジルコン結晶粒は、約４４μｍ以下、約３０μｍ以下、約２０μｍ以下、約１５μｍ以下、またはさらには約１０μｍ以下の平均結晶粒径を有してもよい。このジルコン本体中のジルコン結晶粒は、上述の任意の最大値と最小値の間の任意の値の平均結晶粒径を有してもよいことが理解されよう。このジルコン本体中のジルコン結晶粒は、上述の任意の最大値と最小値の間の範囲内の平均結晶粒径を有してもよいことがさらに理解されよう。
【００９５】
さらに別の実施形態によると、上記のジルコン本体は、特定の含有率の見掛け気孔率を含んでもよい。見掛け気孔率は、ＡＳＴＭ  Ｃ２０を用いて測定してもよい。例えば、このジルコン本体は、ジルコン本体の総体積に対し約０．１体積％以上、例えば、約０．５体積％以上、約１．０体積％以上、約１．５体積％以上、約２．０体積％以上、約２．５体積％以上、約３．０体積％以上、約３．５体積％以上、約４．０体積％以上、約４．５体積％以上、約５．０体積％以上、約６体積％以上、約７体積％以上、約８体積％以上、約９体積％以上、約１０体積％以上、約１１体積％以上、約１２体積％以上、約１３体積％以上、またはさらには約１４体積％以上の見掛け気孔率を含んでもよい。さらに他の実施形態によると、このジルコン本体は、ジルコン本体の総体積に対し約１５体積％以下、例えば、約１４体積％以下、約１３体積％以下、約１２体積％以下、約１１体積％以下、約１０体積％以下、約９体積％以下、約８体積％以下、約７体積％以下、約６体積％以下、約５体積％以下、約４．５体積％以下、約４．０体積％以下、約３．５体積％以下、約３．０体積％以下、約２．５体積％以下、約２．０体積％以下、約１．５体積％以下、約１．０体積％以下、及び約０．５体積％以下の見掛け気孔率を含んでもよい。このジルコン本体は、上述の任意の最大値と最小値の間の任意の値の見掛け気孔率を有してもよいことが理解されよう。このジルコン本体は、上述の任意の最大値と最小値の間の範囲内の任意の値の見掛け気孔率を有してもよいことがさらに理解されよう。
【００９６】
本明細書に記載されるように形成された耐火物の別の特定の実施形態は、ジルコン結晶粒を含んでもよいジルコン本体を含んでもよく、このジルコン本体は、外側部分と内側部分とを有してもよい。この外側部分と内側部分とが交わる部分は、本体の外表面から深さ５０００μｍのところで測定されてもよい。この本体は、ジルコン結晶粒間に存在する遊離シリカ粒界相を有してもよい。この本体の外側部分は、体積百分率で測定した見掛け気孔率（Ｐｏｐ）を有してもよく、本体の内側部分は、体積百分率で測定した見掛け気孔率（Ｐｉｐ）を有してもよい。
【００９７】
見掛け気孔率は、ＡＳＴＭ  Ｃ２０を用いて測定してもよい。特定の実施形態においては、Ｐｏｐ及びＰｉｐは実質的に同等であってもよい。例えば、Ｐｏｐ及びＰｉｐは、約２５％以下、例えば、約２０％以下、約１５％以下、約１０％以下、約５％以下、約４％以下、約３％以下、または約２％以下の体積差を有してもよい。他の実施形態においては、約１％以上、例えば、約２％以上、約３％以上、約４％以上、約５％以上、または約９％以上の体積の差を有してもよい。ＰｏｐとＰｉｐの間の見掛け気孔率の差は、上述の任意の最大値と最小値の間の任意の値であってもよいことが理解されよう。ＰｏｐとＰｉｐの間の見掛け気孔率の差は、上述の任意の最大値と最小値の間の範囲内の任意の値であってもよいことがさらに理解されよう。
【００９８】
さらに他の実施形態によると、上記のジルコン本体は、本体の外側部分の見掛け気孔率（Ｐｏｐ）対本体の内側部分の見掛け気孔率（Ｐｉｐ）の特定の比を有してもよい。この比は、Ｐｏｐ／Ｐｉｐとして数学的に表してもよい。Ｐｏｐは体積百分率で測定したジルコン本体の外側部分の見掛け気孔率を表すことができる。Ｐｉｐは体積百分率で測定した本体の内側部分の見掛け気孔率を表すことができる。特定の実施形態においては、この本体は、約１．９以下、例えば、約１．８以下、約１．７以下、約１．６以下、約１．５以下、約１．４以下、約１．３以下、約１．２以下、またはさらには約１．１以下の見掛け気孔率比Ｐｏｐ／Ｐｉｐを含んでもよい。他の実施形態においては、この本体は、約１の見掛け気孔率比Ｐｏｐ／Ｐｉｐを含んでもよい。さらに他の実施形態において、この本体は、約０．８以上、例えば、約０．８５以上、約０．９以上、またはさらには約０．９５以上の見掛け気孔率比Ｐｏｐ／Ｐｉｐを含んでもよい。この気孔率比Ｐｏｐ／Ｐｉｐは、上述の任意の最大値と最小値の間の任意の値であってもよいことが理解されよう。この気孔率比Ｐｏｐ／Ｐｉｐは、上述の任意の最大値と最小値の間の範囲内の任意の値であってもよいことがさらに理解されよう。
【００９９】
さらに他の実施形態によると、本明細書に記載の方法に従って形成されたジルコン本体は、特定の密度を有してもよい。密度（Ｄ）は、ＡＳＴＭ  Ｃ２０に従って見掛け比重を用いて決定することができる。一実施形態においては、このジルコン本体は、約３．７ｇ／ｃｍ３以上、例えば、３．８ｇ／ｃｍ３、３．９ｇ／ｃｍ３、４．０ｇ／ｃｍ３、４．１ｇ／ｃｍ３、約４．２ｇ／ｃｍ３以上、約４．３ｇ／ｃｍ３以上、またはさらには約４．４ｇ／ｃｍ３以上の密度を有してもよい。さらに他の例においては、このジルコン本体は、約４．５ｇ／ｃｍ３以下、例えば、約４．４ｇ／ｃｍ３以下、約４．３ｇ／ｃｍ３以下、約４．２ｇ／ｃｍ３以下、約４．１ｇ／ｃｍ３以下、約４．０ｇ／ｃｍ３以下、約３．９ｇ／ｃｍ３以下、約３．８ｇ／ｃｍ３以下、またはさらには約３．７ｇ／ｃｍ３以下の密度を有してもよい。この密度は、上述の任意の最大値と最小値の間の任意の値であってもよいことが理解されよう。この密度は、上述の任意の最小値と最大値の間の範囲内の任意の値であってもよいことがさらに理解されよう。
【０１００】
さらに他の実施形態によると、本明細書に記載の方法に従って形成されたジルコン本体は、特定の温度で特定のクリープ変形速度を有してもよい。クリープ変形速度は、等温３点クリープ試験または４点クリープ試験を用いて測定してもよい。
【０１０１】
３点等温クリープ試験においては、３点曲げ試験構成を使用する。この３点曲げ試験構成では、２つの支持体を試料の下に置き、単一の荷重部材で試料上部に力を加える。棒状試料は、外側支持体間の距離「Ｌ」が１２ｍｍであるときに、２．５ｍｍの高さ「ａ」、３ｍｍの幅「ｂ」、及び１５ｍｍの長さを有してもよい。試験中、この棒状試料を２つの支持体上に置いてもよく、荷重部材により棒状試料の中心で２ＭＰａの応力を印加してもよい。試験は、加熱チャンバー内で行う。試験中のこの加熱チャンバーの温度は、例えば１３５０℃、１３２５℃または１３００℃の温度等の設定試験温度で、１２〜３２時間の合計試験時間中維持してもよい。試料の上部表面上にある単一荷重部材の変位を測定することにより、試料のミリメートル（ｍｍ）単位の瞬間変位を試験中に測定してもよい。次いで試料の変位を使用して、この試料の試験温度における印加応力下の１時間あたりのクリープ変形速度（すなわち、クリープ変形速度）を、Ｈｏｌｌｅｎｂｅｒｇモデルを用いて（すなわち、クリープ変形速度「Ｒｄｅｆ」は、式：Ｒｄｅｆ＝Ｒｄｉｓｐ＊（６．ａ／Ｌ２）によって変位速度Ｒｄｉｓｐから導かれる）計算してもよい。
【０１０２】
特定の実施形態によると、本明細書に記載の方法に従って形成されたジルコン本体は、温度１３５０℃において２ＭＰａの印加応力下で３点曲げ試験を用いて測定した場合に、特定のクリープ変形速度を有してもよい。例えば、このジルコン本体は、温度１３５０℃において２ＭＰａの印加応力下で３点曲げ試験を用いて測定した場合に、約１．１Ｅ−４＊ｈ−１以下、例えば、温度１３５０℃において２ＭＰａの印加応力下で３点曲げ試験を用いて測定した場合に、約１．０Ｅ−４ｈ−１以下、約９．５Ｅ−５ｈ−１以下、約９．０Ｅ−５ｈ−１以下、約８．５Ｅ−５ｈ−１以下、約８．０Ｅ−５ｈ−１以下、またはさらには約７．５Ｅ−５ｈ−１以下のクリープ変形速度を有してもよい。温度１３５０℃において２ＭＰａの印加応力下で３点曲げ試験を用いて測定した場合のクリープ変形速度は、上述の任意の値の間の任意の値であるか、または任意の値以下であってもよいことが理解されよう。
【０１０３】
別の実施形態によると、本明細書に記載の方法に従って形成されたジルコン本体は、温度１３２５℃において２ＭＰａの印加応力下で３点曲げ試験を用いて測定した場合に、特定のクリープ変形速度を有してもよい。例えば、このジルコン本体は、温度１３２５℃において２ＭＰａの印加応力下で３点曲げ試験を用いて測定した場合に、約７．４Ｅ−５ｈ−１以下、例えば、約７．０Ｅ−５ｈ−１以下、約６．５Ｅ−５ｈ−１以下、約６．０Ｅ−５ｈ−１以下、約５．５Ｅ−５ｈ−１以下、またはさらには約５．０Ｅ−５ｈ−１以下のクリープ変形速度を有してもよい。温度１３２５℃において２ＭＰａの印加応力下で３点曲げ試験を用いて測定した場合のクリープ変形速度は、上述の任意の値の間の任意の値であるか、または任意の値以下であってもよいことが理解されよう。
【０１０４】
さらに別の実施形態によると、本明細書に記載の方法に従って形成されたジルコン本体は、温度１３００℃において２ＭＰａの印加応力下で３点曲げ試験を用いて測定した場合に、特定のクリープ変形速度を有してもよい。例えば、このジルコン本体は、温度１３００℃において２ＭＰａの印加応力下で３点曲げ試験を用いて測定した場合に、約４．０Ｅ−５ｈ−１以下、例えば、約３．９Ｅ−５ｈ−１以下、またはさらには約３．８Ｅ−５ｈ−１以下のクリープ変形速度を有してもよい。温度１３００℃において２ＭＰａの印加応力下で３点曲げ試験を用いて測定した場合のクリープ変形速度は、上述の任意の値の間の任意の値であるか、または任意の値以下であってもよいことが理解されよう。
【０１０５】
４点等温クリープ試験においては、４点曲げ試験構成を使用する。この４点曲げ試験構成では、２つの外側支持体を試料の下に置き、２つの内側荷重部材で試料上部に力を加える。外側支持体間の距離Ｌは８０ｍｍであってもよく、内側加重部材間の距離ｌは４０ｍｍであってもよい。棒状試料は、８ｍｍの高さ「ａ」、９ｍｍの幅「ｂ」、及び１００ｍｍの長さを有してもよい。試験中、この棒状試料を支持部材上に置いてもよく、荷重部材により棒状試料上に２ＭＰａの応力を印加してもよい。試験は、加熱チャンバー内で行ってもよい。試験中のこの加熱チャンバーの温度は、例えば１３５０℃、１３２５℃、１３００℃または１２７５℃の温度等の設定試験温度で、１２〜４８時間の合計試験時間中維持してもよい。試料の底部表面に接触したＬＶＤＴを使用して、試料のミリメートル（ｍｍ）単位の瞬間たわみを試験中に測定してもよい。瞬間変位から基準変位を差し引いて、試験中の特定の試料変位を得る。次いで試料変位を使用して、１時間あたりのクリープ変形速度（すなわち、クリープ変形速度）を計算してもよい。この変形速度Ｒｄｅｆは、式：Ｒｄｅｆ＝Ｒｄｉｓｐ．１２．ａ／（３．Ｌ２−（Ｌ−１））２により特定の試料変位速度「Ｒｄｉｓｐ」から導かれる。
【０１０６】
特定の実施形態によると、本明細書に記載の方法に従って形成されたジルコン本体は、温度１３５０℃において２ＭＰａの印加応力下で４点曲げ試験を用いて測定した場合に、特定のクリープ変形速度を有してもよい。例えば、このジルコン本体は、温度１３５０℃において２ＭＰａの印加応力下で４点曲げ試験を用いて測定した場合に、約５．０Ｅ−５ｈ−１以下、例えば、約４．９Ｅ−５ｈ−１以下、約４．８Ｅ−５ｈ−１以下、約４．７Ｅ−５ｈ−１以下、約４．６Ｅ−５ｈ−１以下、約４．５Ｅ−５ｈ−１以下、約４．４Ｅ−５ｈ−１以下、約４．３Ｅ−５ｈ−１以下、約４．２Ｅ−５ｈ−１以下、約４．１Ｅ−５ｈ−１以下、約４．０Ｅ−５ｈ−１以下、約３．９Ｅ−５ｈ−１以下、約３．８Ｅ−５ｈ−１以下、約３．７Ｅ−５ｈ−１以下、約３．６Ｅ−５ｈ−１以下、約３．５Ｅ−５ｈ−１以下、約３．４Ｅ−５ｈ−１以下、約３．３Ｅ−５ｈ−１以下、約３．２Ｅ−５ｈ−１以下、約３．１Ｅ−５ｈ−１以下、またはさらには約３．０Ｅ−５ｈ−１以下のクリープ変形速度を有してもよい。温度１３５０℃において２ＭＰａの印加応力下で４点曲げ試験を用いて測定した場合のクリープ変形速度は、上述の任意の値の間の任意の値であるか、または任意の値以下であってもよいことが理解されよう。
【０１０７】
別の実施形態によると、本明細書に記載の方法に従って形成されたジルコン本体は、温度１３２５℃において２ＭＰａの印加応力下で４点曲げ試験を用いて測定した場合に、特定のクリープ変形速度を有してもよい。例えば、このジルコン本体は、温度１３２５℃において２ＭＰａの印加応力下で４点曲げ試験を用いて測定した場合に、約２．６Ｅ−５ｈ−１以下、例えば、約２．５Ｅ−５ｈ−１以下、約２．４Ｅ−５ｈ−１以下、約２．３Ｅ−５ｈ−１以下、約２．２Ｅ−５ｈ−１以下、約２．１Ｅ−５ｈ−１以下、約２．０Ｅ−５ｈ−１以下、約１．５Ｅ−５ｈ−１以下、またはさらには約１．５Ｅ−５ｈ−１以下のクリープ変形速度を有してもよい。温度１３２５℃において２ＭＰａの印加応力下で４点曲げ試験を用いて測定した場合のクリープ変形速度は、上述の任意の値の間の任意の値であるか、または任意の値以下であってもよいことが理解されよう。
【０１０８】
さらに別の実施形態によると、本明細書に記載の方法に従って形成されたジルコン本体は、温度１３００℃において２ＭＰａの印加応力下で３点曲げ試験を用いて測定した場合に、特定のクリープ変形速度を有してもよい。例えば、このジルコン本体は、温度１３００℃において２ＭＰａの印加応力下で３点曲げ試験を用いて測定した場合に、約１．１Ｅ−５ｈ−１以下、例えば、約１．０Ｅ−５ｈ−１以下、約９Ｅ−６ｈ−１以下、約８Ｅ−６ｈ−１以下、約７Ｅ−６ｈ−１以下、約６Ｅ−６ｈ−１以下、またはさらには約５Ｅ−６ｈ−１以下のクリープ変形速度を有してもよい。温度１３００℃において２ＭＰａの印加応力下で４点曲げ試験を用いて測定した場合のクリープ変形速度は、上述の任意の値の間の任意の値であるか、または任意の値以下であってもよいことが理解されよう。
【０１０９】
さらに別の実施形態によると、本明細書に記載の方法に従って形成されたジルコン本体は、温度１２７５℃において２ＭＰａの印加応力下で４点曲げ試験を用いて測定した場合に、特定のクリープ変形速度を有してもよい。例えば、このジルコン本体は、温度１２７５℃において２ＭＰａの印加応力下で４点曲げ試験を用いて測定した場合に、約５．５Ｅ−６ｈ−１以下、約５．４Ｅ−６ｈ−１以下、約５．２Ｅ−６ｈ−１以下、約５．０Ｅ−６ｈ−１以下、約４．８Ｅ−６ｈ−１以下、約４．６Ｅ−６ｈ−１以下、約４．４Ｅ−６ｈ−１以下、約４．２Ｅ−６ｈ−１以下、またはさらには約４．０Ｅ−６ｈ−１以下のクリープ変形速度を有してもよい。温度１２７５℃において２ＭＰａの印加応力下で４点曲げ試験を用いて測定した場合のクリープ変形速度は、上述の任意の値の間の任意の値であるか、または任意の値以下であってもよいことが理解されよう。
【０１１０】
さらに別の実施形態によると、本明細書に記載の方法に従って形成されたジルコン本体は、ＬＣＤ  Ａガラスと呼ばれるガラスを使用して行われる短期間または長期間気泡試験を用いて測定した場合に、特定の気泡値を有してもよい。ＬＣＤ  Ａガラスは、ＡＭＬＣＤディスプレイの製造において使用される市販の無アルカリホウアルミノケイ酸ガラス基材である。ＬＣＤ  Ａガラスは、５８．５〜６３．０重量％のＳｉＯ２、１５．５〜１７．０重量％のＡｌ２Ｏ３、９〜１１重量％のＢ２Ｏ３、１０〜１５重量％のアルカリ土類成分（ＭｇＯ、ＣａＯ及びＳｒＯ）を含む。ＬＣＤ  Ａガラスは、様々な他の微量成分、例えばＢａＯ及び清澄剤（すなわち、ＳｎＯ２）も含み、また本質的にＡｓ２Ｏ３を含まない。全成分の合計は１００重量％である。さらに、ＬＣＤ  Ａガラスは、２．４〜２．５ｇ／ｃｃの密度と、温度１２００℃に８時間曝した後の６５０〜６７０℃の歪点とを有する。
【０１１１】
短期間プラーク（ｐｌａｑｕｅ）気泡試験では、正方形または円筒形の試料を調製した。正方形試料は、１インチの長さ及び幅と、１／４インチの厚さとを有してもよい。円筒形試料は、１インチの直径と、１／４インチの厚さとを有してもよい。試料の表面は、３０ミクロンの表面仕上げで研磨し、超音波浴内で洗浄して乾燥してもよい。ガラスシート（すなわち、ＬＣＤ  Ａガラス）を試料表面上に置いてもよく、この試料を、毎分５℃で１２００℃の試験温度まで加熱してもよい。試料をこの試験温度で８時間維持し、その後ガラスの失透を避けるため、毎分１０℃以上で室温まで急速に冷却してもよい。次いで試料を半分に切断し、断面を１ミクロンに研磨してもよい。次に、立体顕微鏡または双眼顕微鏡を使用してこの断面を観察し、界面に沿って３０００ミクロンの区画内で、ガラス内５００ミクロンの深さまでの目に見える気泡の数を数えてもよい。その後、気泡の数を１．５で割り、試料とガラスの間の界面における１平方ｍｍあたりの気泡数を得てもよい。
【０１１２】
長期間るつぼ気泡試験では、試料ブロックからるつぼを芯残し切りする。このるつぼは、４０ｍｍの高さと、５０ｍｍの直径とを有してもよく、るつぼの中央に３０ｍｍの高さと３０ｍｍの直径を有する穴を有してもよい。調製したら、このるつぼを超音波浴内で脱イオン水を使用して洗浄し、機械加工から残り得る残留物を一切除去し、その後乾燥してもよい。乾燥したら、このるつぼに２０ｇのガラス破片（すなわち、ＬＣＤ  Ａガラス）を入れ、次に試験温度まで加熱し、長時間（７２時間、１２０時間または３６０時間）均熱させてもよい。この均熱が完了したらるつぼを室温に冷却する。次にこのるつぼを垂直に切断してガラスを露出し、気泡度を観測する。長期間るつぼ気泡試験では、材料は、ＬＣＤ  Ａガラスにおいて１２００℃で３６０時間試験する。次に、立体顕微鏡または双眼顕微鏡を使用してこの断面を観察し、界面に沿って３０００ミクロンの区画内で、ガラス内５００ミクロンの深さまでの目に見える気泡の数を数えてもよい。その後、気泡の数を１．５で割り、試料とガラスの間の界面における１平方ｍｍあたりの気泡数を得てもよい。
【０１１３】
特定の実施形態によると、本明細書に記載の方法に従って形成されたジルコン本体は、ＬＣＤ  Ａガラスでの短期間プラーク気泡試験を用いて測定した場合に、特定の気泡値を有してもよい。例えば、気泡値は、温度１２００℃に８時間曝した後、ＬＣＤ  Ａガラスでの短期間プラーク気泡試験を用いて測定した場合に、１ｍｍ２あたり約８気泡以下、例えば、１ｍｍ２あたり約７気泡以下、１ｍｍ２あたり約６気泡以下、１ｍｍ２あたり約５気泡以下、１ｍｍ２あたり約４気泡以下、１ｍｍ２あたり約３気泡以下、１ｍｍ２あたり約２気泡以下、またはさらには１ｍｍ２あたり約１気泡以下であってもよい。温度１２００℃に８時間曝した後、ＬＣＤ  Ａガラスでの短期間プラーク気泡試験を用いて測定した場合の気泡値は、上述の任意の値の間の任意の値であるか、または任意の値以下であってもよいことが理解されよう。
【０１１４】
さらに別の実施形態によると、本明細書に記載の方法に従って形成されたジルコン本体は、温度１２００℃に３６０時間曝した後にＬＣＤ  Ａガラスで測定される長期間るつぼ気泡試験を用いて測定した場合に、特定の気泡値を有してもよい。例えば、温度１２００℃に３６０時間曝した後、ＬＣＤ  Ａガラスでの長期間るつぼ気泡試験を用いて測定した場合の気泡値は、１ｍｍ２あたり約１気泡以下であってもよい。
【０１１５】
特に、本明細書に記載の実施形態に従って形成されたジルコンを含む耐火物での気泡値は、従来方法に従って形成された従来のジルコン系材料と比べて低いと決定された。例えば、図１は、本明細書に記載の実施形態に従って形成されたジルコン材料１０２の表面とガラス層１０３の間の界面１０１の、気泡試験実施後の断面画像を示している。長さＬは、ジルコン材料１０２の表面からガラス層１０３内への距離５００ミクロンを示している。図１は、界面１０１からガラス層１０３内への深さ５００ミクロンまでに界面１０１に沿って形成された気泡は無かったため、気泡試験中にジルコン材料１０２では気泡が生じなかったことを示している。
【０１１６】
図２は、本明細書に記載の実施形態に従って形成された耐火物のジルコン本体の微細構造の画像を示している。特に、波長分散型Ｘ線分光またはエネルギー分散型Ｘ線分光のいずれかとともに走査型電子顕微鏡を用いて解析した際に、本明細書に記載の実施形態に従って形成されたジルコン本体５００は、ジルコン結晶粒５０１と、Ａｌ２Ｏ３を多く含む粒界相５０２とを含むことが示されてもよい。
【０１１７】
特定の実施形態によると、上記のジルコン本体は、走査型電子顕微鏡を使用して測定した場合に、最大断面幅を含んでもよい。例えば、上記のＡｌ２Ｏ３を多く含む粒界相は、約０．５ミクロン以上、例えば、約０．６ミクロン以上、約０．７ミクロン以上、約０．８ミクロン以上、約０．９ミクロン以上、約１ミクロン以上、約１．１ミクロン以上、約１．２ミクロン以上、約１．３ミクロン以上、約１．４ミクロン以上、約１．５ミクロン以上、約２ミクロン以上、約３ミクロン以上、約４ミクロン以上、約５ミクロン以上、約６ミクロン以上、約７ミクロン以上、約８ミクロン以上、約９ミクロン以上、約１０ミクロン以上の最大断面幅を含んでもよい。さらに他の実施形態によると、このＡｌ２Ｏ３を多く含む粒界相は、約１５ミクロン以下、例えば、約１０ミクロン以下、約９ミクロン以下、約８ミクロン以下、約７ミクロン以下、約６ミクロン以下、約５ミクロン以下、約４ミクロン以下、約３ミクロン以下、約２ミクロン以下、約１．５ミクロン以下、約１．４ミクロン以下、約１．３ミクロン以下、約１．２ミクロン以下、またはさらには約１．１ミクロン以下の最大断面幅を含んでもよい。このＡｌ２Ｏ３を多く含む粒界相の最大断面幅は、上述の任意の最大値と最小値の間の任意の値であってもよいことが理解されよう。このＡｌ２Ｏ３を多く含む粒界相の最大断面幅は、上述の任意の最大値と最小値の間の範囲内の任意の値であってもよいことがさらに理解されよう。
【０１１８】
さらに別の特定の実施形態によると、上記のジルコン本体のＡｌ２Ｏ３を多く含む粒界相は、波長分散型Ｘ線分光とともに走査型電子顕微鏡を用いて測定した場合に、特定の含有量のＡｌ２Ｏ３を含んでいてもよい。例えば、このＡｌ２Ｏ３を多く含む粒界相は、波長分散型Ｘ線分光によって示される場合に、Ａｌ２Ｏ３を多く含む粒界相の総重量に対して約４０重量％以上、例えば、約４５重量％以上、約５０重量％以上、約５５重量％以上、約６０重量％以上、約６５重量％以上、約７０重量％以上、約８０重量％以上、約８５重量％以上、またはさらには約９０重量％以上の含有量のＡｌ２Ｏ３を含んでいてもよい。さらに別の実施形態によると、このＡｌ２Ｏ３を多く含む粒界相は、波長分散型Ｘ線分光によって示される場合に、Ａｌ２Ｏ３を多く含む粒界相の総重量に対して約９５重量％以下、例えば、約９０重量％以下、約８５重量％以下、約８０重量％以下、約７５重量％以下、約７０重量％以下、約６５重量％以下、またはさらには約６０重量％以下の含有量のＡｌ２Ｏ３を含んでいてもよい。このＡｌ２Ｏ３を多く含む粒界相中のＡｌ２Ｏ３の含有量は、上述の任意の最大値と最小値の間の任意の値であってもよいことが理解されよう。このＡｌ２Ｏ３を多く含む粒界相中のＡｌ２Ｏ３の含有量は、上述の任意の最大値と最小値の間の範囲内の任意の値であってもよいことがさらに理解されよう。
【０１１９】
さらに別の特定の実施形態によると、上記のジルコン本体のＡｌ２Ｏ３を多く含む粒界相は、エネルギー分散型Ｘ線分光とともに走査型電子顕微鏡を用いて測定した際に、特定の含有量のＡｌ２Ｏ３を含んでいてもよい。例えば、このＡｌ２Ｏ３を多く含む粒界相は、エネルギー分散型Ｘ線分光によって示される場合に、Ａｌ２Ｏ３を多く含む粒界相の総重量に対して約４０重量％以上、例えば、約４５重量％以上、約５０重量％以上、約５５重量％以上、約６０重量％以上、約６５重量％以上、約７０重量％以上、約８０重量％以上、約８５重量％以上、またはさらには約９０重量％以上の含有量のＡｌ２Ｏ３を含んでいてもよい。さらに別の実施形態によると、このＡｌ２Ｏ３を多く含む粒界相は、波長分散型Ｘ線分光によって示される場合に、Ａｌ２Ｏ３を多く含む粒界相の総重量に対して約９５重量％以下、例えば、約９０重量％以下、約８５重量％以下、約８０重量％以下、約７５重量％以下、約７０重量％以下、約６５重量％以下、またはさらには約６０重量％以下の含有量のＡｌ２Ｏ３を含んでいてもよい。このＡｌ２Ｏ３を多く含む粒界相中のＡｌ２Ｏ３の含有量は、上述の任意の最大値と最小値の間の任意の値であってもよいことが理解されよう。このＡｌ２Ｏ３を多く含む粒界相中のＡｌ２Ｏ３の含有量は、上述の任意の最大値と最小値の間の範囲内の任意の値であってもよいことがさらに理解されよう。
【０１２０】
さらに別の特定の実施形態によると、上記のジルコン本体のＡｌ２Ｏ３を多く含む粒界相は、波長分散型Ｘ線分光とともに走査型電子顕微鏡を用いて測定した場合に、特定の含有量のＳｉＯ２を含んでいてもよい。例えば、このＡｌ２Ｏ３を多く含む粒界相は、波長分散型Ｘ線分光によって示される場合に、Ａｌ２Ｏ３を多く含む粒界相の総重量に対して約２０重量％以上、例えば、約２３重量％以上、約２５重量％以上、約２８重量％以上、約３０重量％以上、約３３重量％以上、約３５重量％以上、約３７重量％以上、約４０重量％以上、またはさらには約４５重量％以上の含有量のＳｉＯ２を含んでいてもよい。さらに別の実施形態によると、このＡｌ２Ｏ３を多く含む粒界相は、波長分散型Ｘ線分光によって示される場合に、Ａｌ２Ｏ３を多く含む粒界相の総重量に対して約５０重量％以下、例えば、約４５重量％以下、約４０重量％以下、約３７重量％以下、約３５重量％以下、約３３重量％以下、約３０重量％以下、またはさらには約２７重量％以下の含有量のＳｉＯ２を含んでいてもよい。このＡｌ２Ｏ３を多く含む粒界相中のＳｉＯ２の含有量は、上述の任意の最大値と最小値の間の任意の値であってもよいことが理解されよう。このＡｌ２Ｏ３を多く含む粒界相中のＳｉＯ２の含有量は、上述の任意の最大値と最小値の間の範囲内の任意の値であってもよいことがさらに理解されよう。
【０１２１】
さらに別の特定の実施形態によると、上記のジルコン本体のＡｌ２Ｏ３を多く含む粒界相は、エネルギー分散型Ｘ線分光とともに走査型電子顕微鏡を用いて測定した場合に、特定の含有量のＳｉＯ２を含んでいてもよい。例えば、このＡｌ２Ｏ３を多く含む粒界相は、エネルギー分散型Ｘ線分光によって示される場合に、Ａｌ２Ｏ３を多く含む粒界相の総重量に対して約２０重量％以上、例えば、約２３重量％以上、約２５重量％以上、約２８重量％以上、約３０重量％以上、約３３重量％以上、約３５重量％以上、約３７重量％以上、約４０重量％以上、またはさらには約４５重量％以上の含有量のＳｉＯ２を含んでいてもよい。さらに別の実施形態によると、このＡｌ２Ｏ３を多く含む粒界相は、波長分散型Ｘ線分光によって示される場合に、Ａｌ２Ｏ３を多く含む粒界相の総重量に対して約５０重量％以下、例えば、約４５重量％以下、約４０重量％以下、約３７重量％以下、約３５重量％以下、約３３重量％以下、約３０重量％以下、またはさらには約２７重量％以下の含有量のＳｉＯ２を含んでいてもよい。このＡｌ２Ｏ３を多く含む粒界相中のＳｉＯ２の含有量は、上述の任意の最大値と最小値の間の任意の値であってもよいことが理解されよう。このＡｌ２Ｏ３を多く含む粒界相中のＳｉＯ２の含有量は、上述の任意の最大値と最小値の間の範囲内の任意の値であってもよいことがさらに理解されよう。
【０１２２】
項目
多くの異なる態様及び実施形態が可能である。これらの態様及び実施形態のいくつかは以下に記載されている。本明細書を読んだ上で、これらの態様及び実施形態は単に説明するものであり、本発明の範囲を限定するものではないことを当業者であれば認識するであろう。実施形態は、以下に挙げる項目のいずれか１つ以上に従ってもよい。
【０１２３】
項目１。ジルコン本体を含む耐火物であって、このジルコン本体が、ジルコン本体の総重量に対して約０．１重量％以上かつ約５重量％以下のＡｌ２Ｏ３含有成分と、ジルコン本体の総重量に対して約２５重量％以上かつ約３５重量％以下のＳｉＯ２成分とを含む耐火物。
【０１２４】
項目２。ジルコン本体を含む耐火物であって、このジルコン本体が、ジルコン本体の総重量に対して約０．１重量％以上かつ約５重量％以下のＡｌ２Ｏ３含有成分と、約５以上かつ約５０以下のＣＢＳｉＯ２／ＣＢＡｌＣ比とを含み、ＣＢＳｉＯ２はジルコン本体の総重量に対する重量％単位でのＳｉＯ２成分の含有量を表し、ＣＢＡｌＣはジルコン本体の総重量に対する重量％単位でのＡｌ２Ｏ３含有成分の含有量を表す耐火物。
【０１２５】
項目３。ジルコン本体を含む耐火物であって、このジルコン本体が、ジルコン結晶粒と、このジルコン結晶粒間に存在し、かつ上記のジルコン本体中に略均一に分布している遊離シリカ粒界相とを含み；上記のジルコン本体が、ジルコン本体の総重量に対して約０．１重量％以上かつ約５重量％以下のＡｌ２Ｏ３含有成分と、ジルコン本体の総重量に対して約０．１重量％以上かつ約５重量％以下の遊離シリカとを含む耐火物。
【０１２６】
項目４。ジルコン本体を含む耐火物であって、このジルコン本体が、温度１２００℃で８時間後に測定される１ｍｍ２あたり約８気泡以下の気泡値を含む耐火物。
【０１２７】
項目５。ジルコン本体を含む耐火物であって、このジルコン本体が、温度１２００℃で３６０時間後に測定される、１ｍｍ２あたり約１気泡以下の気泡値を含む耐火物。
【０１２８】
項目６。ジルコン本体を含む耐火物であって、このジルコン本体が、３点曲げ試験を使用して温度１３５０℃で２ＭＰａの応力で測定した場合に、約１．１Ｅ−４ｈ−１以下のクリープ変形速度を含む耐火物。
【０１２９】
項目７。ジルコン本体を含む耐火物であって、このジルコン本体が、４点曲げ試験を使用して温度１３５０℃で２ＭＰａの応力で測定した場合に、約５．０Ｅ−５ｈ−１以下のクリープ変形速度を含む耐火物。
【０１３０】
項目８。ジルコンバッチから形成されるジルコン本体を含む耐火物であって、このジルコンバッチが、ジルコンバッチの総重量に対して約０．１重量％以上かつ約５重量％以下のＡｌ２Ｏ３含有成分と、ジルコンバッチの総重量に対して約０．１重量％以上かつ約５重量％以下の遊離シリカとを含む耐火物。
【０１３１】
項目９。耐火物の形成方法であって、この方法が、ジルコンバッチの総重量に対して約０．１重量％以上かつ約５重量％以下のＡｌ２Ｏ３含有成分と、ジルコンバッチの総重量に対して約０．１重量％以上かつ約５重量％以下の遊離シリカとを含むジルコンバッチを準備すること；及びこのジルコンバッチをジルコン本体に形成することを含む方法。
【０１３２】
項目１０。上記のジルコン本体が、ジルコン本体の総重量に対して約５０重量％以上、約５１重量％以上、約５２重量％以上、約５３重量％以上、約５４重量％以上、約５５重量％以上、約５６重量％以上、約５７重量％以上、約５７．５重量％以上、約５８重量％以上、約５８．５重量％以上、約５９重量％以上、約５９．５重量％以上、約６０重量％以上、約６０．５重量％以上、約６１重量％以上、約６１．５重量％以上、約６２重量％以上、約６２．５重量％以上、約６３重量％以上、約６３．５重量％以上、約６４重量％以上、約６４．５重量％以上、約６５重量％以上、約６５．５重量％以上、約６６重量％以上、約６６．５重量％以上、約６７重量％以上、約６８重量％以上、約６９重量％以上、約７０重量％以上、約７５重量％以上、約８０重量％以上、約８５重量％以上、約９０重量％以上、約９５重量％以上、約９６重量％以上、約９７重量％以上、約９８重量％以上、及び約９９重量％以上の含有量のジルコンを含む項目１、２、３、４、６、７、８及び９のうちのいずれか１つの耐火物または方法。
【０１３３】
項目１１。上記のジルコン本体が、ジルコン本体の総重量に対して約９９重量％以下、約９５重量％以下、約９０重量％以下、約８５重量％以下、約８０重量％以下、約７５重量％以下、約７０重量％以下、約６９重量％以下、約６８重量％以下、約６７重量％以下、約６６．５重量％以下、約６６重量％以下、約６５．５重量％以下、約６５重量％以下、約６４．５重量％以下、約６４重量％以下、約６３．５重量％以下、約６３重量％以下、約６２．５重量％以下、約６２重量％以下、約６１．５重量％以下、約６１重量％以下、約６０．５重量％以下、約６０重量％以下、約５９．５重量％以下、約５９重量％以下、約５８．５重量％以下、約５８重量％以下、約５７．５重量％以下、約５７重量％以上、約５６重量％以下、約５５重量％以下、約５４重量％以下、約５３重量％以下、約５２重量％以下、及び約５１重量％以下の含有量のジルコンを含む項目１、２、３、４、６、７、８及び９のうちのいずれか１つの耐火物または方法。
【０１３４】
項目１２。上記のジルコンバッチが、ジルコンバッチの総重量に対して約５０重量％以上、約５５重量％以上、約６０重量％以上、約６５重量％以上、約７０重量％以上、約７５重量％以上、約８０重量％以上、約８５重量％以上、約８７重量％以上、約８９重量％以上、約９０重量％以上、約９０．５重量％以上、約９１重量％以上、約９１．５重量％以上、約９２重量％以上、約９２．５重量％以上、約９３重量％以上、約９３．１重量％以上、約９３．２重量％以上、約９３．３重量％以上、約９３．４重量％以上、約９３．５重量％以上、約９３．６重量％以上、約９３．７重量％以上、約９３．８重量％以上、約９３．９重量％以上、約９４重量％以上、約９４．１重量％以上、約９４．２重量％以上、約９４．３重量％以上、約９４．４重量％以上、約９４．５重量％以上、約９４．６重量％以上、約９４．７重量％以上、約９４．８重量％以上、約９４．９重量％以上、約９５重量％以上、約９６重量％以上、約９７重量％以上、約９８重量％、及び約９９重量％の含有量のジルコンを含む項目８及び９のうちのいずれか１つの耐火物または方法。
【０１３５】
項目１３。上記のジルコンバッチが、ジルコンバッチの総重量に対して約９９重量％以下、約９７．５重量％以下、約９７重量％以下、約９６．５重量％以下、約９６重量％以下、約９５．５重量％以下、約９５重量％以下、約９４．９重量％以下、約９４．８重量％以下、約９４．７重量％以下、  約９４．６重量％以下、約９４．５重量％以下、約９４．４重量％以下、約９４．３重量％以下、約９４．２重量％以下、約９４．１重量％以下、約９４重量％以下、約９３．９重量％以下、約９３．８重量％以下、約９３．７重量％以下、約９３．６重量％以下、約９３．５重量％以下、約９３．４重量％以下、約９３．３重量％以下、約９３．２重量％以下、約９３．１重量％以下、約９３重量％以下、約９２．５重量％以下、約９２．０重量％以下、約９１．５重量％以下、約９１重量％以下、約９０．５重量％以下、約９０重量％以下、約８９重量％以下、約８７重量％以下、約８５重量％以下、約８０重量％以下、約７５重量％以下、約７０重量％以下、約６５重量％以下、約６０重量％以下、及び約５５重量％以下の含有量のジルコンを含む項目８及び９のうちのいずれか１つの耐火物または方法。
【０１３６】
項目１４。上記のジルコン本体が、ジルコン本体の総重量に対して約０．１重量％以上かつ約５重量％以下のＡｌ２Ｏ３含有成分を含む項目４、５、６、７、８及び９のうちのいずれか１つの耐火物または方法。
【０１３７】
項目１５。上記のジルコン本体が、ジルコン本体の総重量に対して約４．９重量％以下のＡｌ２Ｏ３含有成分、約４．８重量％以下のＡｌ２Ｏ３含有成分、約４．７重量％以下のＡｌ２Ｏ３含有成分、約４．６重量％以下のＡｌ２Ｏ３含有成分、約４．５重量％以下のＡｌ２Ｏ３含有成分、約４．４重量％以下のＡｌ２Ｏ３含有成分、約４．３重量％以下のＡｌ２Ｏ３含有成分、約４．２重量％以下のＡｌ２Ｏ３含有成分、約４．１重量％以下のＡｌ２Ｏ３含有成分、約４．０重量％以下のＡｌ２Ｏ３含有成分、約３．９重量％以下のＡｌ２Ｏ３含有成分、約３．８重量％以下のＡｌ２Ｏ３含有成分、約３．７重量％以下のＡｌ２Ｏ３含有成分、約３．６重量％以下のＡｌ２Ｏ３含有成分、及び約３．５重量％以下のＡｌ２Ｏ３含有成分を含む項目１、２、３及び１４のうちのいずれか１つの耐火物または方法。
【０１３８】
項目１６。上記のジルコン本体が、ジルコン本体の総重量に対して約０．２重量％以上のＡｌ２Ｏ３含有成分、約０．５重量％以上のＡｌ２Ｏ３含有成分、約１．０重量％以上のＡｌ２Ｏ３含有成分、約１．５重量％以上のＡｌ２Ｏ３含有成分、約１．６重量％以上のＡｌ２Ｏ３含有成分、約１．７重量％以上のＡｌ２Ｏ３含有成分、約１．８重量％以上のＡｌ２Ｏ３含有成分、約１．９重量％以上のＡｌ２Ｏ３含有成分、約２．０重量％以上のＡｌ２Ｏ３含有成分、約２．１重量％以上のＡｌ２Ｏ３含有成分、約２．２重量％以上のＡｌ２Ｏ３含有成分、約２．３重量％以上のＡｌ２Ｏ３含有成分、約２．４重量％以上のＡｌ２Ｏ３含有成分、約２．５重量％以上のＡｌ２Ｏ３含有成分、約２．６重量％以上のＡｌ２Ｏ３含有成分、約２．７重量％以上のＡｌ２Ｏ３含有成分、約２．８重量％以上のＡｌ２Ｏ３含有成分、約２．９重量％以上のＡｌ２Ｏ３含有成分、約３．０重量％以上のＡｌ２Ｏ３含有成分、及び約３．１重量％以上のＡｌ２Ｏ３含有成分を含む項目１、２、３、１４及び１５のうちのいずれか１つの耐火物または方法。
【０１３９】
項目１７。上記のジルコンバッチが、ジルコンバッチの総重量に対して約４．９重量％以下のＡｌ２Ｏ３含有成分、約４．８重量％以下のＡｌ２Ｏ３含有成分、約４．７重量％以下のＡｌ２Ｏ３含有成分、約４．６重量％以下のＡｌ２Ｏ３含有成分、約４．５重量％以下のＡｌ２Ｏ３含有成分、約４．４重量％以下のＡｌ２Ｏ３含有成分、約４．３重量％以下のＡｌ２Ｏ３含有成分、約４．２重量％以下のＡｌ２Ｏ３含有成分、約４．１重量％以下のＡｌ２Ｏ３含有成分、約４．０重量％以下のＡｌ２Ｏ３含有成分、約３．９重量％以下のＡｌ２Ｏ３含有成分、約３．８重量％以下のＡｌ２Ｏ３含有成分、約３．７重量％以下のＡｌ２Ｏ３含有成分、約３．６重量％以下のＡｌ２Ｏ３含有成分、及び約３．５重量％以下のＡｌ２Ｏ３含有成分を含む項目８及び９のうちのいずれか１つの耐火物または方法。
【０１４０】
項目１８。上記のジルコンバッチが、ジルコンバッチの総重量に対して約０．２重量％以上のＡｌ２Ｏ３含有成分、約０．５重量％以上のＡｌ２Ｏ３含有成分、約１．０重量％以上のＡｌ２Ｏ３含有成分、約１．５重量％以上のＡｌ２Ｏ３含有成分、約１．６重量％以上のＡｌ２Ｏ３含有成分、約１．７重量％以上のＡｌ２Ｏ３含有成分、約１．８重量％以上のＡｌ２Ｏ３含有成分、約１．９重量％以上のＡｌ２Ｏ３含有成分、約２．０重量％以上のＡｌ２Ｏ３含有成分、約２．１重量％以上のＡｌ２Ｏ３含有成分、約２．２重量％以上のＡｌ２Ｏ３含有成分、約２．３重量％以上のＡｌ２Ｏ３含有成分、約２．４重量％以上のＡｌ２Ｏ３含有成分、約２．５重量％以上のＡｌ２Ｏ３含有成分、約２．６重量％以上のＡｌ２Ｏ３含有成分、約２．７重量％以上のＡｌ２Ｏ３含有成分、約２．８重量％以上のＡｌ２Ｏ３含有成分、約２．９重量％以上のＡｌ２Ｏ３含有成分、約３．０重量％以上のＡｌ２Ｏ３含有成分、及び約３．１重量％以上のＡｌ２Ｏ３含有成分を含む項目８及び９のうちのいずれか１つの耐火物または方法。
【０１４１】
項目１９。上記のジルコン本体が、ジルコン本体の総重量に対して約２５重量％以上かつ約３５重量％以下のＳｉＯ２成分を含む項目２、３、４、５、６、７、８及び９のうちのいずれか１つの耐火物または方法。
【０１４２】
項目２０。上記のジルコン本体が、ジルコン本体の総重量に対して約３４．５重量％以下のＳｉＯ２成分、約３３重量％以下のＳｉＯ２成分、約３２．５重量％以下のＳｉＯ２成分、約３２重量％以下のＳｉＯ２成分、約３１．５重量％以下のＳｉＯ２成分、約３０重量％以下のＳｉＯ２成分、約２９．５重量％以下のＳｉＯ２成分、約２９重量％以下のＳｉＯ２成分、約２８．５重量％以下のＳｉＯ２成分、約２８重量％以下のＳｉＯ２成分、約２７．５重量％以下のＳｉＯ２成分、約２７重量％以下のＳｉＯ２成分、及び約２６．５重量％以下のＳｉＯ２成分を含む項目１及び１９のうちのいずれか１つの耐火物または方法。
【０１４３】
項目２１。上記のジルコン本体が、ジルコン本体の総重量に対して約２５．５重量％以上のＳｉＯ２成分、約２６重量％以上のＳｉＯ２成分、約２６．５重量％以上のＳｉＯ２成分、約２７重量％以上のＳｉＯ２成分、約２７．５重量％以上のＳｉＯ２成分、約２８重量％以上のＳｉＯ２成分、約２８．５重量％以上のＳｉＯ２成分、約２９重量％以上のＳｉＯ２成分、約２９．５重量％以上のＳｉＯ２成分、約３０重量％以上のＳｉＯ２成分、約３０．５重量％以上のＳｉＯ２成分、約３１重量％以上のＳｉＯ２成分、約３１．５重量％以上のＳｉＯ２成分、約３２重量％以上のＳｉＯ２成分、約３２．５重量％以上のＳｉＯ２成分、約３３重量％以上のＳｉＯ２成分、約３３．５重量％以上のＳｉＯ２成分、約３４重量％のＳｉＯ２成分、及び約３４．５重量％のＳｉＯ２成分を含む項目１、１３及び１９のうちのいずれか１つの耐火物または方法。
【０１４４】
項目２２。上記のジルコンバッチが、ジルコンバッチの総重量に対して約４．５重量％以下の遊離シリカ、約４．０重量％以下の遊離シリカ、約３．９重量％以下の遊離シリカ、約３．８重量％以下の遊離シリカ、約３．７重量％以下の遊離シリカ、約３．６重量％以下の遊離シリカ、約３．５重量％以下の遊離シリカ、約３．４重量％以下の遊離シリカ、約３．３重量％以下の遊離シリカ、約３．２重量％以下の遊離シリカ、約３．１重量％以下の遊離シリカ、約３．０重量％以下の遊離シリカ、約２．９重量％以下の遊離シリカ、約２．８重量％以下の遊離シリカ、約２．７重量％以下の遊離シリカ、約２．６重量％以下の遊離シリカ、約２．５重量％以下の遊離シリカ、約２．４重量％以下の遊離シリカ、約２．３重量％以下の遊離シリカ、約２．２重量％以下の遊離シリカ、約２．１重量％以下の遊離シリカ、約２．０重量％以下の遊離シリカ、約１．９重量％以下の遊離シリカ、約１．８重量％以下の遊離シリカ、約１．７重量％以下の遊離シリカ、約１．６重量％以下の遊離シリカ、約１．５重量％以下の遊離シリカ、約１．４重量％以下の遊離シリカ、約１．３重量％以下の遊離シリカ、約１．２重量％以下の遊離シリカ、約１．１重量％以下の遊離シリカ、約１．０重量％以下の遊離シリカ、及び約０．５重量％以下の遊離シリカを含む項目８及び９のうちのいずれか１つの耐火物。
【０１４５】
項目２３。上記のジルコンバッチが、ジルコンバッチの総重量に対して約０．１重量％以上の遊離シリカ、約０．５重量％以上の遊離シリカ、約０．６重量％以上の遊離シリカ、約０．７重量％以上の遊離シリカ、約０．８重量％以上の遊離シリカ、約０．９重量％以上の遊離シリカ、約１．０重量％以上の遊離シリカ、約１．１重量％以上の遊離シリカ、約１．２重量％以上の遊離シリカ、約１．３重量％以上の遊離シリカ、約１．４重量％以上の遊離シリカ、約１．５重量％以上の遊離シリカ、約１．６重量％以上の遊離シリカ、約１．７重量％以上の遊離シリカ、約１．８重量％以上の遊離シリカ、約１．９重量％以上の遊離シリカ、約２．０重量％以上の遊離シリカ、約２．１重量％以上の遊離シリカ、約２．２重量％以上の遊離シリカ、約２．３重量％以上の遊離シリカ、約２．４重量％以上の遊離シリカ、約２．５重量％以上の遊離シリカ、約２．６重量％以上の遊離シリカ、約２．７重量％以上の遊離シリカ、約２．８重量％以上の遊離シリカ、約２．９重量％以上の遊離シリカ、約３．０重量％以上の遊離シリカ、約３．１重量％以上の遊離シリカ、約３．２重量％以上の遊離シリカ、約３．３重量％以上の遊離シリカ、約３．４重量％以上の遊離シリカ、約３．５重量％以上の遊離シリカ、約３．６重量％以上の遊離シリカ、約３．７重量％以上の遊離シリカ、約３．８重量％以上の遊離シリカ、約３．９重量％以上の遊離シリカ、約４．０重量％以上の遊離シリカ、及び約４．５重量％以上の遊離シリカを含む項目８及び９のうちのいずれか１つの耐火物または方法。
【０１４６】
項目２４。上記のジルコン本体が、約５以上かつ約５０以下のＣＢＳｉＯ２／ＣＢＡｌＣ比を含み、ＣＢＳｉＯ２はジルコン本体の総重量に対する重量％単位でのＳｉＯ２成分の含有量を表し、ＣＢＡｌＣはジルコン本体の総重量に対する重量％単位でのＡｌ２Ｏ３含有成分の含有量を表す項目１、３、４、５、６、７、８及び９のうちのいずれか１つの耐火物または方法。
【０１４７】
項目２５。上記のジルコン本体が、約８以上、約１０以上、約１３以上、約１５以上、約１８以上、約２０以上、約２３以上、約２５以上、約２８以上、約３０以上、約３３以上、約３５以上、約３８以上、約４０以上、約４３以上、約４５以上、及び約４８以上のＣＢＳｉＯ２／ＣＢＡｌＣ比を含む項目２及び２４のうちのいずれか１つの耐火物または方法。
【０１４８】
項目２６。上記のジルコン本体が、約４７以下、約４５以下、約４２以下、約４０以下、約３７以下、約３５以下、約３２以下、約３０以下、約２７以下、約２０以下、約１７以下、約１２以下、約１０以下、及び約７以下のＣＢＳｉＯ２／ＣＢＡｌＣ比を含む項目２、２４及び２５のうちのいずれか１つの耐火物または方法。
【０１４９】
項目２７。上記のジルコンバッチが、約５以上かつ約５０以下のＣＭＳｉＯ２／ＣＭＡｌＣ比を含み、ＣＭＳｉＯ２はジルコンバッチの総重量に対する重量％単位でのＳｉＯ２成分の含有量を表し、ＣＭＡｌＣはジルコンバッチの総重量に対する重量％単位でのＡｌ２Ｏ３含有成分の含有量を表す項目８及び９のうちのいずれか１つの耐火物または方法。
【０１５０】
項目２８。上記のジルコンバッチが、約８以上、約１０以上、約１３以上、約１５以上、約１８以上、約２０以上、約２３以上、約２５以上、約２８以上、約３０以上、約３３以上、約３５以上、約３８以上、約４０以上、約４３以上、約４５以上、及び約４８以上のＣＭＳｉＯ２／ＣＭＡｌＣ比を含む項目２７の耐火物または方法。
【０１５１】
項目２９。上記のジルコンバッチが、約４７以下、約４５以下、約４２以下、約４０以下、約３７以下、約３５以下、約３２以下、約３０以下、約２７以下、約２０以下、約１７以下、約１２以下、約１０以下、及び約７以下のＣＭＳｉＯ２／ＣＭＡｌＣ比を含む項目２７及び２８のうちのいずれか１つの耐火物または方法。
【０１５２】
項目３０。上記のジルコン本体が、約０．０８以下、約０．０７５以下、約０．０７以下、約０．０６５以下、約０．０６以下、約０．０５５以下、約０．０５以下、約０．０４５以下、約０．０４以下、約０．０３５以下、約０．０３０以下、約０．０２５以下、約０．０２以下、約０．０１５以下、及び約０．０１以下のＣＢＡｌＣ／ＣＢＺ比を含み、ＣＢＡｌＣはジルコン本体の総重量に対する重量％単位でのＡｌ２Ｏ３含有成分の含有量を表し、ＣＢＺはジルコン本体の総重量に対する重量％単位でのジルコンの含有量を表す項目１、２、３、４、５、６、７、８及び９のうちのいずれか１つの耐火物または方法。
【０１５３】
項目３１。上記のジルコン本体が、約０．００２以上、約０．００５以上、約０．０１以上、約０．０２以上、約０．０３以上、約０．０３５以上、約０．０４以上、約０．０４５以上、約０．０５以上、約０．０５５以上、約０．０６以上、約０．０６５以上、約０．０７以上、約０．０７５以上、約０．０８以上、約０．０８５以上、及び約０．０９以上のＣＢＡｌＣ／ＣＢＺ比を含み、ＣＢＡｌＣはジルコン本体の総重量に対する重量％単位でのＡｌ２Ｏ３含有成分の含有量を表し、ＣＢＺはジルコン本体の総重量に対する重量％単位でのジルコンの含有量を表す項目１、２、３、４、５、６、７、８、９及び３０のうちのいずれか１つの耐火物または方法。
【０１５４】
項目３２。上記のジルコンバッチが、約０．０８以下、約０．００５以上、約０．０１以上、約０．０２以上、約０．０３以上、約０．０３５以上、約０．０４以上、約０．０４５以上、約０．０５以上、約０．０５５以上、約０．０６以上、約０．０６５以上、約０．０７以上、約０．０７５以上、約０．０８以上、約０．０８５以上、及び約０．０９以上のＣＭＡｌＣ／ＣＭＺ比を含み、ＣＭＡｌＣはジルコンバッチの総重量に対する重量％単位でのＡｌ２Ｏ３含有成分の含有量を表し、ＣＭＺはジルコンバッチの総重量に対する重量％単位でのジルコンの含有量を表す項目８及び９のうちのいずれか１つの耐火物または方法。
【０１５５】
項目３３。上記のジルコンバッチが、約０．００２以上、約０．０１５以上、約０．０２以上、約０．０２５以上、約０．０３以上、約０．０３５以上、約０．０４以上、約０．０４５以上、約０．０５以上、約０．０５５以上、約０．０６以上、約０．０６５以上、約０．０７以上、約０．０７５以上、約０．０８以上、約０．０８５以上、及び約０．０９以上のＣＭＡｌＣ／ＣＭＺ比を含み、ＣＭＡｌＣはジルコンバッチの総重量に対する重量％単位でのＡｌ２Ｏ３含有成分の含有量を表し、ＣＭＺはジルコンバッチの総重量に対する重量％単位でのジルコンの含有量を表す項目８及び９のうちのいずれか１つの耐火物または方法。
【０１５６】
項目３４。上記のジルコン本体が、約５以下、約４以下、約３以下、約２以下、約１以下、約０．５以下、約０．１以下、約０．０５以下、約０．０４以下、約０．０３以下、及び約０．０２以下のＣＢＴａ２Ｏ５／ＣＢＳｉＯ２比を含み、ＣＢＴａ２Ｏ５は、ジルコン本体の総重量に対する重量％単位でのＴａ２Ｏ５の含有量を表し、ＣＢＳｉＯ２は、ジルコン本体の総重量に対する重量％単位でのＳｉＯ２成分の含有量を表す項目１、２、３、４、５、６、７、８及び９のうちのいずれか１つの耐火物または方法。
【０１５７】
項目３５。上記のジルコン本体が、約０．００１以上、約０．００５以上、約０．０１以上、約０．０２以上、及び約０．０３以上のＣＢＴａ２Ｏ５／ＣＢＳｉＯ２比を含み、ＣＢＴａ２Ｏ５は、ジルコン本体の総重量に対する重量％単位でのＴａ２Ｏ５の含有量を表し、ＣＢＳｉＯ２は、ジルコン本体の総重量に対する重量％単位でのＳｉＯ２成分の含有量を表す項目１、２、３、４、５、６、７、８、９及び３４のうちのいずれか１つの耐火物または方法。
【０１５８】
項目３６。上記のジルコンバッチが、約０．５以下、約０．１以下、約０．０５以下、約０．０４以下、約０．０３以下、及び約０．０２以下のＣＭＴａ２Ｏ５／ＣＭＳｉＯ２比を含み、ＣＭＴａ２Ｏ５は、ジルコンバッチの総重量に対する重量％単位でのＴａ２Ｏ５の含有量を表し、ＣＭＳｉＯ２は、ジルコンバッチの総重量に対する重量％単位でのＳｉＯ２成分の含有量を表す項目８及び９のうちのいずれか１つの耐火物または方法。
【０１５９】
項目３７。上記のジルコンバッチが、約０．００１以上、約０．００５以上、約０．０１以上、約０．０２以上、及び約０．０３以上のＣＭＴａ２Ｏ５／ＣＭＳｉＯ２比を含み、ＣＭＴａ２Ｏ５は、ジルコンバッチの総重量に対する重量％単位でのＴａ２Ｏ５の含有量を表し、ＣＭＳｉＯ２は、ジルコンバッチの総重量に対する重量％単位でのＳｉＯ２成分の含有量を表す項目８、９及び３６のうちのいずれか１つの耐火物または方法。
【０１６０】
項目３８。上記のＡｌ２Ｏ３含有成分がアルミナを含む項目１、２、３、８、９及び１４のうちのいずれか１つの耐火物または方法。
【０１６１】
項目３９。上記のＡｌ２Ｏ３含有成分が、Ａｌ２Ｏ３含有成分の総重量に対して約１重量％以上のアルミナ、約２重量％以上のアルミナ、約５重量％以上のアルミナ、約１０重量％以上のアルミナ、約１５重量％以上のアルミナ、約２０重量％以上のアルミナ、約２５重量％以上のアルミナ、約３０重量％以上のアルミナ、約３５重量％以上のアルミナ、約４０重量％以上のアルミナ、約４５重量％以上のアルミナ、約５０重量％以上のアルミナ、約５５重量％以上のアルミナ、約６０重量％以上のアルミナ、約６５重量％以上のアルミナ、約７０重量％以上のアルミナ、約７５重量％以上のアルミナ、約８０重量％以上のアルミナ、約８５重量％以上のアルミナ、約９０重量％以上のアルミナ、約９５重量％以上のアルミナを含み、また本質的にアルミナから成る項目３８の耐火物または方法。
【０１６２】
項目４０。上記のＡｌ２Ｏ３含有成分がムライトを含む項目１、２、３、８、９及び１４のうちのいずれか１つの耐火物または方法。
【０１６３】
項目４１。上記のＡｌ２Ｏ３含有成分が、Ａｌ２Ｏ３含有成分の総重量に対して約１重量％以上のムライト、約２重量％以上のムライト、約５重量％以上のムライト、約１０重量％以上のムライト、約１５重量％以上のムライト、約２０重量％以上のムライト、約２５重量％以上のムライト、約３０重量％以上のムライト、約３５重量％以上のムライト、約４０重量％以上のムライト、約４５重量％以上のムライト、約５０重量％以上のムライト、約５５重量％以上のムライト、約６０重量％以上のムライト、約６５重量％以上のムライト、約７０重量％以上のムライト、約７５重量％以上のムライト、約８０重量％以上のムライト、約８５重量％以上のムライト、約９０重量％以上のムライト、約９５重量％以上のムライトを含み、また本質的にムライトから成る項目４０の耐火物または方法。
【０１６４】
項目４２。上記のムライトがＡｌ６Ｓｉ２Ｏ１３を含み、上記のムライトが本質的にＡｌ６Ｓｉ２Ｏ１３からなる項目４０及び４１のうちのいずれか１つの耐火物または方法。
【０１６５】
項目４３。上記のＡｌ２Ｏ３含有成分がアルミノケイ酸塩種を含み、このアルミノケイ酸塩種が、不定比ムライト、化学量論ムライト及びそれらの組合せのうちの１つ以上を含み、上記のＡｌ２Ｏ３含有成分がアルミン酸塩種とアルミノケイ酸塩種の組合せを含み、上記のＡｌ２Ｏ３含有成分がアルミン酸塩種とアルミノケイ酸塩種とを含み、このアルミノケイ酸塩種がアルミン酸塩種よりも多い含有量で存在する項目１、２、３、８、９及び１４のうちのいずれか１つの耐火物または方法。
【０１６６】
項目４４。上記のジルコン本体が、ジルコン本体の総重量に対して約３．０重量％以下のＴａ２Ｏ５、約２．５重量％以下のＴａ２Ｏ５、約２．０重量％以下のＴａ２Ｏ５、約１．５重量％以下のＴａ２Ｏ５、約１．０重量％以下のＴａ２Ｏ５、約０．５重量％以下のＴａ２Ｏ５、約０．１重量％以下のＴａ２Ｏ５を含み、またＴａ２Ｏ５を本質的に含まない項目１、２、３、４、５、６、７、８及び９のうちのいずれか１つの耐火物または方法。
【０１６７】
項目４５。上記のジルコン本体が、ジルコン本体の総重量に対して約０．１重量％以上のＴａ２Ｏ５、約０．２重量％以上のＴａ２Ｏ５、約０．３重量％以上のＴａ２Ｏ５、約０．４重量％以上のＴａ２Ｏ５、約０．５重量％以上のＴａ２Ｏ５、約０．６重量％以上のＴａ２Ｏ５、約０．７重量％以上のＴａ２Ｏ５、約０．８重量％以上のＴａ２Ｏ５、及び約０．９重量％以上のＴａ２Ｏ５を含む項目１、２、３、４、５、６、７、８及び９のうちのいずれか１つの耐火物または方法。
【０１６８】
項目４６。上記のジルコンバッチが、ジルコンバッチの総重量に対して約３．０重量％以下のＴａ２Ｏ５、約２．５重量％以下のＴａ２Ｏ５、約２．０重量％以下のＴａ２Ｏ５、約１．５重量％以下のＴａ２Ｏ５、約１．０重量％以下のＴａ２Ｏ５、約０．５重量％以下のＴａ２Ｏ５、約０．１重量％以下のＴａ２Ｏ５を含み、またＴａ２Ｏ５を本質的に含まない項目８及び９のうちのいずれか１つの耐火物または方法。
【０１６９】
項目４７。上記のジルコンバッチが、ジルコンバッチの総重量に対して約０．１重量％以上のＴａ２Ｏ５、約０．２重量％以上のＴａ２Ｏ５、約０．３重量％以上のＴａ２Ｏ５、約０．４重量％以上のＴａ２Ｏ５、約０．５重量％以上のＴａ２Ｏ５、約０．６重量％以上のＴａ２Ｏ５、約０．７重量％以上のＴａ２Ｏ５、約０．８重量％以上のＴａ２Ｏ５、及び約０．９重量％以上のＴａ２Ｏ５を含む項目８及び９のうちのいずれか１つの耐火物または方法。
【０１７０】
項目４８。上記のジルコン本体が、ジルコン本体の総重量に対して約５．０重量％以下のＹｂ２Ｏ３、約４．５重量％以下のＹｂ２Ｏ３、約４．０重量％以下のＹｂ２Ｏ３、約３．５重量％以下のＹｂ２Ｏ３、約３．０重量％以下のＹｂ２Ｏ３、約２．５重量％以下のＹｂ２Ｏ３、約２．０重量％以下のＹｂ２Ｏ３、約１．５重量％以下のＹｂ２Ｏ３、約１．０重量％以下のＹｂ２Ｏ３、約０．５重量％以下のＹｂ２Ｏ３、約０．１重量％以下のＹｂ２Ｏ３を含み、またＹｂ２Ｏ３を本質的に含まない項目１、２、３、４、５、６、７、８及び９のうちのいずれか１つの耐火物または方法。
【０１７１】
項目４９。上記のジルコン本体が、ジルコン本体の総重量に対して約０．１重量％以上のＹｂ２Ｏ３、約０．２重量％以上のＹｂ２Ｏ３、約０．３重量％以上のＹｂ２Ｏ３、約０．４重量％以上のＹｂ２Ｏ３、約０．５重量％以上のＹｂ２Ｏ３、約０．６重量％以上のＹｂ２Ｏ３、約０．７重量％以上のＹｂ２Ｏ３、約０．８重量％以上のＹｂ２Ｏ３、及び約０．９重量％以上のＹｂ２Ｏ３を含む項目１、２、３、４、５、６、７、８及び９のうちのいずれか１つの耐火物または方法。
【０１７２】
項目５０。上記のジルコンバッチが、ジルコンバッチの総重量に対して約５．０重量％以下のＹｂ２Ｏ３、約４．５重量％以下のＹｂ２Ｏ３、約４．０重量％以下のＹｂ２Ｏ３、約３．５重量％以下のＹｂ２Ｏ３、約３．０重量％以下のＹｂ２Ｏ３、約２．５重量％以下のＹｂ２Ｏ３、約２．０重量％以下のＹｂ２Ｏ３、約１．５重量％以下のＹｂ２Ｏ３、約１．０重量％以下のＹｂ２Ｏ３、約０．５重量％以下のＹｂ２Ｏ３、約０．１重量％以下のＹｂ２Ｏ３を含み、またＹｂ２Ｏ３を本質的に含まない項目８及び９のうちのいずれか１つの耐火物または方法。
【０１７３】
項目５１。上記のジルコンバッチが、ジルコンバッチの総重量に対して約０．１重量％以上のＹｂ２Ｏ３、約０．２重量％以上のＹｂ２Ｏ３、約０．３重量％以上のＹｂ２Ｏ３、約０．４重量％以上のＹｂ２Ｏ３、約０．５重量％以上のＹｂ２Ｏ３、約０．６重量％以上のＹｂ２Ｏ３、約０．７重量％以上のＹｂ２Ｏ３、約０．８重量％以上のＹｂ２Ｏ３、及び約０．９重量％以上のＹｂ２Ｏ３を含む項目８及び９のうちのいずれか１つの耐火物または方法。
【０１７４】
項目５２。上記のジルコン本体が、ジルコン本体の総重量に対して約５．０重量％以下のＴａ２Ｏ５とＹｂ２Ｏ３の組合せ物、約４．０重量％以下のＴａ２Ｏ５とＹｂ２Ｏ３の組合せ物、約３．０重量％以下のＴａ２Ｏ５とＹｂ２Ｏ３の組合せ物、約２．０重量％以下のＴａ２Ｏ５とＹｂ２Ｏ３の組合せ物、約１．０重量％以下のＴａ２Ｏ５とＹｂ２Ｏ３の組合せ物、約０．５重量％以下のＴａ２Ｏ５とＹｂ２Ｏ３の組合せ物、約０．１重量％以下のＴａ２Ｏ５とＹｂ２Ｏ３の組合せ物を含み、またＴａ２Ｏ５とＹｂ２Ｏ３の組合せ物を本質的に含まない項目１、２、３、４、５、６、７、８及び９のうちのいずれか１つの耐火物または方法。
【０１７５】
項目５３。上記のジルコン本体が、ジルコン本体の総重量に対して約０．１重量％以上のＴａ２Ｏ５とＹｂ２Ｏ３の組合せ物、約０．２重量％以上のＴａ２Ｏ５とＹｂ２Ｏ３の組合せ物、約０．３重量％以上のＴａ２Ｏ５とＹｂ２Ｏ３の組合せ物、約０．４重量％以上のＴａ２Ｏ５とＹｂ２Ｏ３の組合せ物、約０．５重量％以上のＴａ２Ｏ５とＹｂ２Ｏ３の組合せ物、約０．６重量％以上のＴａ２Ｏ５とＹｂ２Ｏ３の組合せ物、約０．７重量％以上のＴａ２Ｏ５とＹｂ２Ｏ３の組合せ物、約０．８重量％以上のＴａ２Ｏ５とＹｂ２Ｏ３の組合せ物、約０．９重量％以上のＴａ２Ｏ５とＹｂ２Ｏ３の組合せ物を含む項目１、２、３、４、５、６、７、８及び９のうちのいずれか１つの耐火物または方法。
【０１７６】
項目５４。上記のジルコンバッチが、ジルコンバッチの総重量に対して約５．０重量％以下のＴａ２Ｏ５とＹｂ２Ｏ３の組合せ物、約４．０重量％以下のＴａ２Ｏ５とＹｂ２Ｏ３の組合せ物、約３．０重量％以下のＴａ２Ｏ５とＹｂ２Ｏ３の組合せ物、約２．０重量％以下のＴａ２Ｏ５とＹｂ２Ｏ３の組合せ物、約１．０重量％以下のＴａ２Ｏ５とＹｂ２Ｏ３の組合せ物、約０．５重量％以下のＴａ２Ｏ５とＹｂ２Ｏ３の組合せ物、約０．１重量％以下のＴａ２Ｏ５とＹｂ２Ｏ３の組合せ物を含み、またＴａ２Ｏ５とＹｂ２Ｏ３の組合せ物を本質的に含まない項目８及び９のうちのいずれか１つの耐火物または方法。
【０１７７】
項目５５。上記のジルコンバッチが、ジルコンバッチの総重量に対して約０．１重量％以上のＴａ２Ｏ５とＹｂ２Ｏ３の組合せ物、約０．２重量％以上のＴａ２Ｏ５とＹｂ２Ｏ３の組合せ物、約０．３重量％以上のＴａ２Ｏ５とＹｂ２Ｏ３の組合せ物、約０．４重量％以上のＴａ２Ｏ５とＹｂ２Ｏ３の組合せ物、約０．５重量％以上のＴａ２Ｏ５とＹｂ２Ｏ３の組合せ物、約０．６重量％以上のＴａ２Ｏ５とＹｂ２Ｏ３の組合せ物、約０．７重量％以上のＴａ２Ｏ５とＹｂ２Ｏ３の組合せ物、約０．８重量％以上のＴａ２Ｏ５とＹｂ２Ｏ３の組合せ物、及び約０．９重量％以上のＴａ２Ｏ５とＹｂ２Ｏ３の組合せ物を含む項目８及び９のうちのいずれか１つの耐火物または方法。
【０１７８】
項目５６。上記のジルコン本体が、ジルコン本体の総重量に対して約１．０重量％以下のＴｉＯ２、約０．８重量％以下のＴｉＯ２、約０．５重量％以下のＴｉＯ２、約０．４重量％以下のＴｉＯ２、約０．３重量％以下のＴｉＯ２、約０．２重量％以下のＴｉＯ２、約０．１重量％以下のＴｉＯ２を含み、またＴｉＯ２を本質的に含まない項目１、２、３、４、５、６、７、８及び９のうちのいずれか１つの耐火物または方法。
【０１７９】
項目５７。上記のジルコンバッチが、ジルコンバッチの総重量に対して約１．０重量％以下のＴｉＯ２、約０．８重量％以下のＴｉＯ２、約０．５重量％以下のＴｉＯ２、約０．４重量％以下のＴｉＯ２、約０．３重量％以下のＴｉＯ２、約０．２重量％以下のＴｉＯ２、約０．１重量％以下のＴｉＯ２を含み、またＴｉＯ２を本質的に含まない項目８及び９のうちのいずれか１つの耐火物または方法。
【０１８０】
項目５８。上記のジルコン本体が、ジルコン本体の総重量に対して約１．０重量％以下のＣａＯ、約０．８重量％以下のＣａＯ、約０．５重量％以下のＣａＯ、約０．４重量％以下のＣａＯ、約０．３重量％以下のＣａＯ、約０．２重量％以下のＣａＯ、約０．１重量％以下のＣａＯを含み、またＣａＯを本質的に含まない項目１、２、３、４、５、６、７、８及び９のうちのいずれか１つの耐火物または方法。
【０１８１】
項目５９。上記のジルコンバッチが、ジルコンバッチの総重量に対して約１．０重量％以下のＣａＯ、約０．８重量％以下のＣａＯ、約０．５重量％以下のＣａＯ、約０．４重量％以下のＣａＯ、約０．３重量％以下のＣａＯ、約０．２重量％以下のＣａＯ、約０．１重量％以下のＣａＯを含み、またＣａＯを本質的に含まない項目８及び９のうちのいずれか１つの耐火物または方法。
【０１８２】
項目６０。上記のジルコン本体が、ジルコン本体の総重量に対して約１．０重量％以下のＭｇＯ、約０．８重量％以下のＭｇＯ、約０．５重量％以下のＭｇＯ、約０．４重量％以下のＭｇＯ、約０．３重量％以下のＭｇＯ、約０．２重量％以下のＭｇＯ、約０．１重量％以下のＭｇＯを含み、またＭｇＯを本質的に含まない項目１、２、３、４、５、６、７、８及び９のうちのいずれか１つの耐火物または方法。
【０１８３】
項目６１。上記のジルコンバッチが、ジルコンバッチの総重量に対して約１．０重量％以下のＭｇＯ、約０．８重量％以下のＭｇＯ、約０．５重量％以下のＭｇＯ、約０．４重量％以下のＭｇＯ、約０．３重量％以下のＭｇＯ、約０．２重量％以下のＭｇＯ、約０．１重量％以下のＭｇＯを含み、またＭｇＯを本質的に含まない項目８及び９のうちのいずれか１つの耐火物または方法。
【０１８４】
項目６２。上記のジルコン本体が、ジルコン本体の総重量に対して約１．０重量％以下のＫ２Ｏ、約０．８重量％以下のＫ２Ｏ、約０．５重量％以下のＫ２Ｏ、約０．４重量％以下のＫ２Ｏ、約０．３重量％以下のＫ２Ｏ、約０．２重量％以下のＫ２Ｏ、約０．１重量％以下のＫ２Ｏを含み、またＫ２Ｏを本質的に含まない項目１、２、３、４、５、６、７、８及び９のうちのいずれか１つの耐火物または方法。
【０１８５】
項目６３。上記のジルコンバッチが、ジルコンバッチの総重量に対して約１．０重量％以下のＫ２Ｏ、約０．８重量％以下のＫ２Ｏ、約０．５重量％以下のＫ２Ｏ、約０．４重量％以下のＫ２Ｏ、約０．３重量％以下のＫ２Ｏ、約０．２重量％以下のＫ２Ｏ、約０．１重量％以下のＫ２Ｏを含み、またＫ２Ｏを本質的に含まない項目８及び９のうちのいずれか１つの耐火物または方法。
【０１８６】
項目６４。上記のジルコン本体が、ジルコン本体の総重量に対して約１．０重量％以下のＮａ２Ｏ、約０．８重量％以下のＮａ２Ｏ、約０．５重量％以下のＮａ２Ｏ、約０．４重量％以下のＮａ２Ｏ、約０．３重量％以下のＮａ２Ｏ、約０．２重量％以下のＮａ２Ｏ、約０．１重量％以下のＮａ２Ｏを含み、またＮａ２Ｏを本質的に含まない項目１、２、３、４、５、６、７、８及び９のうちのいずれか１つの耐火物または方法。
【０１８７】
項目６５。上記のジルコンバッチが、ジルコンバッチの総重量に対して約１．０重量％以下のＮａ２Ｏ、約０．８重量％以下のＮａ２Ｏ、約０．５重量％以下のＮａ２Ｏ、約０．４重量％以下のＮａ２Ｏ、約０．３重量％以下のＮａ２Ｏ、約０．２重量％以下のＮａ２Ｏ、約０．１重量％以下のＮａ２Ｏを含み、またＮａ２Ｏを本質的に含まない項目８及び９のうちのいずれか１つの耐火物または方法。
【０１８８】
項目６６。上記のジルコン本体が、ジルコン本体の総重量に対して約１．０重量％以下のＹ２Ｏ３、約０．８重量％以下のＹ２Ｏ３、約０．５重量％以下のＹ２Ｏ３、約０．４重量％以下のＹ２Ｏ３、約０．３重量％以下のＹ２Ｏ３、約０．２重量％以下のＹ２Ｏ３、約０．１重量％以下のＹ２Ｏ３を含み、またＹ２Ｏ３を本質的に含まない項目１、２、３、４、５、６、７、８及び９のうちのいずれか１つの耐火物または方法。
【０１８９】
項目６７。上記のジルコンバッチが、ジルコンバッチの総重量に対して約１．０重量％以下のＹ２Ｏ３、約０．８重量％以下のＹ２Ｏ３、約０．５重量％以下のＹ２Ｏ３、約０．４重量％以下のＹ２Ｏ３、約０．３重量％以下のＹ２Ｏ３、約０．２重量％以下のＹ２Ｏ３、約０．１重量％以下のＹ２Ｏ３を含み、またＹ２Ｏ３を本質的に含まない項目８及び９のうちのいずれか１つの耐火物または方法。
【０１９０】
項目６８。上記のジルコン本体が、ジルコン本体の総重量に対して約１．０重量％以下のＰ２Ｏ５、約０．８重量％以下のＰ２Ｏ５、約０．５重量％以下のＰ２Ｏ５、約０．４重量％以下のＰ２Ｏ５、約０．３重量％以下のＰ２Ｏ５、約０．２重量％以下のＰ２Ｏ５、約０．１重量％以下のＰ２Ｏ５を含み、またＰ２Ｏ５を本質的に含まない項目１、２、３、４、５、６、７、８及び９のうちのいずれか１つの耐火物または方法。
【０１９１】
項目６９。上記のジルコンバッチが、ジルコンバッチの総重量に対して約１．０重量％以下のＰ２Ｏ５、約０．８重量％以下のＰ２Ｏ５、約０．５重量％以下のＰ２Ｏ５、約０．４重量％以下のＰ２Ｏ５、約０．３重量％以下のＰ２Ｏ５、約０．２重量％以下のＰ２Ｏ５、約０．１重量％以下のＰ２Ｏ５を含み、またＰ２Ｏ５を本質的に含まない項目８及び９のうちのいずれか１つの耐火物または方法。
【０１９２】
項目７０。上記のジルコン本体が、ジルコン本体の総重量に対して約１．０重量％以下のＦｅ２Ｏ３、約０．８重量％以下のＦｅ２Ｏ３、約０．５重量％以下のＦｅ２Ｏ３、約０．４重量％以下のＦｅ２Ｏ３、約０．３重量％以下のＦｅ２Ｏ３、約０．２重量％以下のＦｅ２Ｏ３、約０．１重量％以下のＦｅ２Ｏ３を含み、またＦｅ２Ｏ３を本質的に含まない項目１、２、３、４、５、６、７、８及び９のうちのいずれか１つの耐火物または方法。
【０１９３】
項目７１。上記のジルコンバッチが、ジルコンバッチの総重量に対して約１．０重量％以下のＦｅ２Ｏ３、約０．８重量％以下のＦｅ２Ｏ３、約０．５重量％以下のＦｅ２Ｏ３、約０．４重量％以下のＦｅ２Ｏ３、約０．３重量％以下のＦｅ２Ｏ３、約０．２重量％以下のＦｅ２Ｏ３、約０．１重量％以下のＦｅ２Ｏ３を含み、またＦｅ２Ｏ３を本質的に含まない項目８及び９のうちのいずれか１つの耐火物または方法。
【０１９４】
項目７２。上記のジルコン本体が、ジルコン本体の総重量に対して約１．０重量％以下のＺｎＯ、約０．８重量％以下のＺｎＯ、約０．５重量％以下のＺｎＯ、約０．４重量％以下のＺｎＯ、約０．３重量％以下のＺｎＯ、約０．２重量％以下のＺｎＯ、約０．１重量％以下のＺｎＯを含み、またＺｎＯを本質的に含まない項目１、２、３、４、５、６、７、８及び９のうちのいずれか１つの耐火物または方法。
【０１９５】
項目７３。上記のジルコンバッチが、ジルコンバッチの総重量に対して約１．０重量％以下のＺｎＯ、約０．８重量％以下のＺｎＯ、約０．５重量％以下のＺｎＯ、約０．４重量％以下のＺｎＯ、約０．３重量％以下のＺｎＯ、約０．２重量％以下のＺｎＯ、約０．１重量％以下のＺｎＯを含み、またＺｎＯを本質的に含まない項目８及び９のうちのいずれか１つの耐火物または方法。
【０１９６】
項目７４。上記のジルコン本体が、ジルコン本体の総重量に対して約１．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約１．２重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約１．０重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．７重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．２重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．１重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を含み、またＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を本質的に含まない項目１、２、３、４、５、６、７、８及び９のうちのいずれか１つの耐火物または方法。
【０１９７】
項目７５。上記のジルコンバッチが、ジルコンバッチの総重量に対して約１．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約１．２重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約１．０重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．７重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．２重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物、約０．１重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を含み、またＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組合せ物を本質的に含まない項目８及び９のうちのいずれか１つの耐火物または方法。
【０１９８】
項目７６。上記のジルコン本体が、温度１２００℃で８時間後に測定される、１ｍｍ２あたり約８気泡以下の気泡値を含む項目１、２、３、５、６、７、８及び９のうちのいずれか１つの耐火物または方法。
【０１９９】
項目７７。ジルコン本体が、１ｍｍ２あたり約７気泡以下、１ｍｍ２あたり約６気泡以下、１ｍｍ２あたり約５気泡以下、１ｍｍ２あたり約４気泡以下、１ｍｍ２あたり約３気泡以下、１ｍｍ２あたり約２気泡以下、及び１ｍｍ２あたり約１気泡以下の基放置を含む項目４及び７６のうちのいずれか１つの耐火物または方法。
【０２００】
項目７８。上記のジルコン本体が、温度１２００℃で３６０時間後に測定される、１ｍｍ２あたり約１気泡以下の気泡値を含む項目１、２、３、４、６、７、８及び９のうちのいずれか１つの耐火物または方法。
【０２０１】
項目７９。上記のジルコン本体が、３点曲げ試験を使用して温度１３５０℃で２ＭＰａの応力で測定した場合に、約１．１Ｅ−４ｈ−１以下のクリープ変形速度を含む項目１、２、３、４、５、７、８及び９のうちのいずれか１つの耐火物または方法。
【０２０２】
項目８０。上記のジルコン本体が、３点曲げ試験を使用して温度１３５０℃で２ＭＰａの応力で測定した場合に、約１．０Ｅ−４ｈ−１以下、約９．５Ｅ−５ｈ−１以下、約９．０Ｅ−５ｈ−１以下、約８．５Ｅ−５ｈ−１以下、約８．０Ｅ−５ｈ−１以下、及び約７．５Ｅ−５ｈ−１以下のクリープ変形速度を含む項目６及び７９のうちのいずれか１つの耐火物または方法。
【０２０３】
項目８１。上記のジルコン本体が、３点曲げ試験を使用して温度１３２５℃で２ＭＰａの応力で測定した場合に、約７．４Ｅ−５ｈ−１以下、約７．０Ｅ−５ｈ−１以下、約６．５Ｅ−５ｈ−１以下、約６．０Ｅ−５ｈ−１以下、約５．５Ｅ−５ｈ−１以下、及び約５．０Ｅ−５ｈ−１以下のクリープ変形速度を含む項目１、２、３、４、５、６、７、８及び９のうちのいずれか１つの耐火物または方法。
【０２０４】
項目８２。上記のジルコン本体が、３点曲げ試験を使用して温度１３００℃で２ＭＰａの応力で測定した場合に、約４．０Ｅ−５ｈ−１以下のクリープ変形速度を含む項目１、２、３、４、５、６、７、８及び９のうちのいずれか１つの耐火物または方法。
【０２０５】
項目８３。上記のジルコン本体が、４点曲げ試験を使用して温度１３５０℃で２ＭＰａの応力で測定した場合に、約５．０Ｅ−５ｈ−１以下のクリープ変形速度を含む項目１、２、３、４、５、６、８及び９のうちのいずれか１つの耐火物または方法。
【０２０６】
項目８４。上記のジルコン本体が、４点曲げ試験を使用して温度１３５０℃で２ＭＰａの応力で測定した場合に、約４．９Ｅ−５ｈ−１以下、約４．８Ｅ−５ｈ−１以下、約４．７Ｅ−５ｈ−１以下、約４．６Ｅ−５ｈ−１以下、約４．５Ｅ−５ｈ−１以下、約４．４Ｅ−５ｈ−１以下、約４．３Ｅ−５ｈ−１以下、約４．２Ｅ−５ｈ−１以下、約４．１Ｅ−５ｈ−１以下、約４．０Ｅ−５ｈ−１以下、約３．９Ｅ−５ｈ−１以下、約３．８Ｅ−５ｈ−１以下、約３．７Ｅ−５ｈ−１以下、約３．６Ｅ−５ｈ−１以下、約３．５Ｅ−５ｈ−１以下、約３．４Ｅ−５ｈ−１以下、約３．３Ｅ−５ｈ−１以下、約３．２Ｅ−５ｈ−１以下、約３．１Ｅ−５ｈ−１以下、及び約３．０Ｅ−５ｈ−１以下のクリープ変形速度を含む項目７及び８３のうちのいずれか１つの耐火物または方法。
【０２０７】
項目８５。上記のジルコン本体が、４点曲げ試験を使用して温度１３２５℃で２ＭＰａの応力で測定した場合に、約２．７Ｅ−５ｈ−１以下、約２．６Ｅ−５ｈ−１以下、約２．５Ｅ−５ｈ−１以下、約２．４Ｅ−５ｈ−１以下、約２．３Ｅ−５ｈ−１以下、約２．２Ｅ−５ｈ−１以下、約２．１Ｅ−５ｈ−１以下、約２．０Ｅ−５ｈ−１以下、約１．５Ｅ−５ｈ−１以下、及び約１．５Ｅ−５ｈ−１以下のクリープ変形速度を含む項目１、２、３、４、５、６、７、８及び９のうちのいずれか１つの耐火物または方法。
【０２０８】
項目８６。上記のジルコン本体が、４点曲げ試験を使用して温度１３００℃で２ＭＰａの応力で測定した場合に、約１．２Ｅ−５ｈ−１以下、約１．１Ｅ−５ｈ−１以下、約１．０Ｅ−５ｈ−１以下、約９Ｅ−６ｈ−１以下、約８Ｅ−６ｈ−１以下、約７Ｅ−６ｈ−１以下、約６Ｅ−６ｈ−１以下、及び約５Ｅ−６ｈ−１以下のクリープ変形速度を含む項目１、２、３、４、５、６、７、８及び９のうちのいずれか１つの耐火物または方法。
【０２０９】
項目８７。上記のジルコン本体が、４点曲げ試験を使用して温度１２７５℃で２ＭＰａの応力で測定した場合に、約５．０Ｅ−６ｈ−１以下、約４．８Ｅ−６ｈ−１以下、約４．６Ｅ−６ｈ−１以下、約４．４Ｅ−６ｈ−１以下、約４．２Ｅ−６ｈ−１以下、及び約４．０Ｅ−６ｈ−１以下のクリープ変形速度を含む項目１、２、３、４、５、６、７、８及び９のうちのいずれか１つの耐火物または方法。
【０２１０】
項目８８。上記のジルコン本体が、約３．７ｇ／ｃｍ３以上、３．８ｇ／ｃｍ３、３．９ｇ／ｃｍ３、４．０ｇ／ｃｍ３、４．１ｇ／ｃｍ３、約４．２ｇ／ｃｍ３以上、約４．３ｇ／ｃｍ３以上、及び約４．４ｇ／ｃｍ３以上の密度を有する項目１、２、３、４、５、６、７、８及び９のうちのいずれか１つの耐火物または方法。
【０２１１】
項目８９。上記のジルコン本体が、約４．５ｇ／ｃｍ３以下、約４．４ｇ／ｃｍ３以下、約４．３ｇ／ｃｍ３以下、約４．２ｇ／ｃｍ３以下、約４．１ｇ／ｃｍ３以下、約４．０ｇ／ｃｍ３以下、約３．９ｇ／ｃｍ３以下、約３．８ｇ／ｃｍ３以下、及び約３．７ｇ／ｃｍ３以下の密度を有する項目１、２、３、４、５、６、７、８、９及び８８のうちのいずれか１つの耐火物または方法。
【０２１２】
項目９０。上記のジルコン本体が、ジルコン本体の総体積に対し約０．１体積％以上、約０．５体積％以上、約１．０体積％以上、約１．５体積％以上、約２．０体積％以上、約２．５体積％以上、約３．０体積％以上、約３．５体積％以上、約４．０体積％以上、約４．５体積％以上、約５．０体積％以上、約６体積％以上、約７体積％以上、約８体積％以上、約９体積％以上、約１０体積％以上、約１１体積％以上、約１２体積％以上、約１３体積％以上、及び約１４体積％以上の見掛け気孔率を含む項目１、２、３、４、５、６、７、８及び９のうちのいずれか１つの耐火物または方法。
【０２１３】
項目９１。上記のジルコン本体が、ジルコン本体の総体積に対し約１５体積％以下、約１４体積％以下、約１３体積％以下、約１２体積％以下、約１１体積％以下、約１０体積％以下、約９体積％以下、約８体積％以下、約７体積％以下、約６体積％以下、約５体積％以下、約４．５体積％以下、約４．０体積％以下、約３．５体積％以下、約３．０体積％以下、約２．５体積％以下、約２．０体積％以下、約１．５体積％以下、約１．０体積％以下、及び約０．５体積％以下の見掛け気孔率を含む項目１、２、３、４、５、６、７、８、９及び９０のうちのいずれか１つの耐火物または方法。
【０２１４】
項目９２。上記のジルコン本体が外側部分と内側部分を含んでもよく、上記のジルコン本体が約２以下、約１．９以下、約１．８以下、約１．７以下、約１．６以下、約１．５以下、約１．４以下、約１．３以下、約１．２以下、約１．０以下の本体全体の気孔率比（Ｐｏｐ／Ｐｉｐ）をさらに含んでもよく、Ｐｏｐはジルコン本体の外側部分の総体積に対する体積％単位で測定した本体の外側部分の見掛け気孔率を表し、Ｐｉｐは本体の内側部分の総体積に対する体積％単位で測定した本体の内側部分の気孔率を表す項目１、２、３、４、５、６、７、８及び９のうちのいずれか１つの耐火物または方法。
【０２１５】
項目９３。上記のジルコン本体が外側部分と内側部分を含んでもよく、上記のジルコン本体が約０．１以上、約０．２以上、約０．３以上、約０．４以上、約０．５以上、約０．６以上、約０．７以上、約０．８以上、及び約０．９以上の本体全体の気孔率比（Ｐｏｐ／Ｐｉｐ）をさらに含んでもよく、Ｐｏｐはジルコン本体の外側部分の総体積に対する体積％単位で測定した本体の外側部分の見掛け気孔率を表し、Ｐｉｐは本体の内側部分の総体積に対する体積％単位で測定した本体の内側部分の気孔率を表す項目１、２、３、４、５、６、７、８及び９のうちのいずれか１つの耐火物または方法。
【０２１６】
項目９４。上記のジルコン本体が外側部分と内側部分を含んでもよく、上記のジルコン本体が約１の本体全体の気孔率比（Ｐｏｐ／Ｐｉｐ）をさらに含んでもよく、Ｐｏｐはジルコン本体の外側部分の総体積に対する体積％単位で測定した本体の外側部分の見掛け気孔率を表し、Ｐｉｐは本体の内側部分の総体積に対する体積％単位で測定した本体の内側部分の気孔率を表す項目１、２、３、４、５、６、７、８及び９のうちのいずれか１つの耐火物または方法。
【０２１７】
項目９５。上記のジルコン本体が、ジルコン結晶粒と、このジルコン結晶粒間に存在し、かつ上記の本体中に略均一に分布している遊離シリカ粒界相とを含む項目１、２、４、５、６、７、８及び９のうちのいずれか１つの耐火物または方法。
【０２１８】
項目９６。上記の遊離シリカ粒界相が上記のジルコン本体中に略均一に分布している項目３及び９５のうちのいずれか１つの耐火物または方法。
【０２１９】
項目９７。上記のジルコン本体が、ジルコン本体の総重量に対して約４．５重量％以下の遊離シリカ、約４．０重量％以下の遊離シリカ、約３．９重量％以下の遊離シリカ、約３．８重量％以下の遊離シリカ、約３．７重量％以下の遊離シリカ、約３．６重量％以下の遊離シリカ、約３．５重量％以下の遊離シリカ、約３．４重量％以下の遊離シリカ、約３．３重量％以下の遊離シリカ、約３．２重量％以下の遊離シリカ、約３．１重量％以下の遊離シリカ、約３．０重量％以下の遊離シリカ、約２．９重量％以下の遊離シリカ、約２．８重量％以下の遊離シリカ、約２．７重量％以下の遊離シリカ、約２．６重量％以下の遊離シリカ、約２．５重量％以下の遊離シリカ、約２．４重量％以下の遊離シリカ、約２．３重量％以下の遊離シリカ、約２．２重量％以下の遊離シリカ、約２．１重量％以下の遊離シリカ、約２．０重量％以下の遊離シリカ、約１．９重量％以下の遊離シリカ、約１．８重量％以下の遊離シリカ、約１．７重量％以下の遊離シリカ、約１．６重量％以下の遊離シリカ、約１．５重量％以下の遊離シリカ、約１．４重量％以下の遊離シリカ、約１．３重量％以下の遊離シリカ、約１．２重量％以下の遊離シリカ、約１．１重量％以下の遊離シリカ、約１．０重量％以下の遊離シリカ、及び約０．５重量％以下の遊離シリカを含む項目３、９５及び９６のうちのいずれか１つの耐火物または方法。
【０２２０】
項目９８。上記のジルコン本体が、ジルコン本体の総重量に対して約０．１重量％以上の遊離シリカ、約０．５重量％以上の遊離シリカ、約０．６重量％以上の遊離シリカ、約０．７重量％以上の遊離シリカ、約０．８重量％以上の遊離シリカ、約０．９重量％以上の遊離シリカ、約１．０重量％以上の遊離シリカ、約１．１重量％以上の遊離シリカ、約１．２重量％以上の遊離シリカ、約１．３重量％以上の遊離シリカ、約１．４重量％以上の遊離シリカ、約１．５重量％以上の遊離シリカ、約１．６重量％以上の遊離シリカ、約１．７重量％以上の遊離シリカ、約１．８重量％以上の遊離シリカ、約１．９重量％以上の遊離シリカ、約２．０重量％以上の遊離シリカ、約２．１重量％以上の遊離シリカ、約２．２重量％以上の遊離シリカ、約２．３重量％以上の遊離シリカ、約２．４重量％以上の遊離シリカ、約２．５重量％以上の遊離シリカ、約２．６重量％以上の遊離シリカ、約２．７重量％以上の遊離シリカ、約２．８重量％以上の遊離シリカ、約２．９重量％以上の遊離シリカ、約３．０重量％以上の遊離シリカ、約３．１重量％以上の遊離シリカ、約３．２重量％以上の遊離シリカ、約３．３重量％以上の遊離シリカ、約３．４重量％以上の遊離シリカ、約３．５重量％以上の遊離シリカ、約３．６重量％以上の遊離シリカ、約３．７重量％以上の遊離シリカ、約３．８重量％以上の遊離シリカ、約３．９重量％以上の遊離シリカ、約４．０重量％以上の遊離シリカ、及び約４．５重量％以上の遊離シリカを含む項目３、９５、９６及び９７のうちのいずれか１つの耐火物または方法。
【０２２１】
項目９９。上記のジルコン結晶粒が、約３μｍ以上、約４μｍ以上、約５μｍ以上、約６μｍ以上、約７μｍ以上、約８μｍ以上、約９μｍ以上、約１０μｍ以上、約１２μｍ以上、及び約１４μｍ以上の平均結晶粒径を有する項目３、９５及び９６のうちのいずれか１つの耐火物または方法。
【０２２２】
項目１００。上記のジルコン結晶粒が、約１５μｍ以下、約１４μｍ以下、約１２μｍ以下、約１０μｍ以下、約９μｍ以下、約８μｍ以下、約７μｍ以下、約６μｍ以下、約５μｍ以下、約４μｍ以下、及び約３μｍ以下の平均結晶粒径を有する項目３、９５、９６及び９９のうちのいずれか１つの耐火物または方法。
【０２２３】
項目１０１。上記のジルコンバッチがジルコン粒子を含む項目１、２、３、４、５、６、７、８及び９のうちのいずれか１つの耐火物または方法。
【０２２４】
項目１０２。上記のジルコン粒子が約１．９μｍ以下、約１．０μｍ以下、約０．８μｍ以下、及び約０．５μｍ以下のＤ１０結晶粒径を有する項目１０１の耐火物または方法。
【０２２５】
項目１０３。上記のジルコン粒子が約１μｍ以上、約２μｍ以上、約３μｍ以上、約４μｍ以上、約５μｍ以上、約６μｍ以上、約７μｍ以上、約８μｍ以上、約９μｍ以上、約１０μｍ以上、約１２μｍ以上、及び約１４μｍ以上のメディアン結晶粒径（Ｄ５０)を有する項目１０１及び１０２のうちのいずれか１つの耐火物または方法。
【０２２６】
項目１０４。上記のジルコン粒子が約２０μｍ以下、約１９μｍ以下、約１８μｍ以下、約１７μｍ以下、約１６μｍ以下、約１５μｍ以下、約１４μｍ以下、約１３μｍ以下、約１２μm以下、及び約１０μｍ以下のメディアン結晶粒径（Ｄ５０)を有する項目１０１、１０２及び１０３のうちのいずれか１つの耐火物または方法。
【０２２７】
項目１０５。上記のジルコン本体が、この本体の総重量に対して約１重量％以下の含有量の希土類酸化物成分を含む項目１、２、３、４、５、６、７、８及び９のうちのいずれか１つの耐火物または方法。
【０２２８】
項目１０６。上記のジルコン本体が、この本体の総重量に対して約１重量％以下の含有量のアルカリ酸化物成分を含む項目１、２、３、４、５、６、７、８及び９のうちのいずれか１つの耐火物または方法。
【０２２９】
項目１０７。上記の本体が、本体の総重量に対して約１重量％以下の含有量のアルカリ土類酸化物成分を含む項目１、２、３、４、５、６、７、８及び９のうちのいずれか１つの耐火物または方法。
【０２３０】
項目１０８。上記のジルコン本体が、ジルコン結晶粒と、Ａｌ２Ｏ３を多く含む粒界相とを含む項目１、２、３、４、５、６、７、８及び９のうちのいずれか１つの耐火物または方法。
【０２３１】
項目１０９。上記のＡｌ２Ｏ３を多く含む粒界相が、約０．５ミクロン以上、約０．６ミクロン以上、約０．７ミクロン以上、約０．８ミクロン以上、約０．９ミクロン以上、約１ミクロン以上、約１．１ミクロン以上、約１．２ミクロン以上、約１．３ミクロン以上、約１．４ミクロン以上、約１．５ミクロン以上、約２ミクロン以上、及び約３ミクロン以上の断面幅を含む項目１０８の耐火物または方法。
【０２３２】
項目１１０。上記のＡｌ２Ｏ３を多く含む粒界相が、約５ミクロン以下、約３ミクロン以下、約２ミクロン以下、約１．５ミクロン以下、約１．４ミクロン以下、約１．３ミクロン以下、約１．２ミクロン以下、及び約１．１ミクロン以下の断面幅を含む項目１０８の耐火物または方法。
【０２３３】
項目１１１。上記のＡｌ２Ｏ３を多く含む粒界相が、波長分散型Ｘ線分光によって示される場合に、Ａｌ２Ｏ３を多く含む粒界相の総重量に対して約４０重量％以上、約４５重量％以上、約５０重量％以上、約５５重量％以上、約６０重量％以上、約６５重量％以上、約７０重量％以上、約８０重量％以上、約８５重量％以上、及び約９０重量％以上の含有量のＡｌ２Ｏ３を含む項目１０８の耐火物または方法。
【０２３４】
項目１１２。上記のＡｌ２Ｏ３を多く含む粒界相が、波長分散型Ｘ線分光によって示される場合に、Ａｌ２Ｏ３を多く含む粒界相の総重量に対して約９５重量％以下、約９０重量％以下、約８５重量％以下、約８０重量％以下、約７５重量％以下、約７０重量％以下、約６５重量％以下、及び約６０重量％以下の含有量のＡｌ２Ｏ３を含む項目１０８の耐火物または方法。
【０２３５】
項目１１３。上記のＡｌ２Ｏ３を多く含む粒界相が、エネルギー分散型Ｘ線分光によって示される場合に、Ａｌ２Ｏ３を多く含む粒界相の総重量に対して約４０重量％以上、約４５重量％以上、約５０重量％以上、約５５重量％以上、約６０重量％以上、約６５重量％以上、約７０重量％以上、約８０重量％以上、約８５重量％以上、及び約９０重量％以上の含有量のＡｌ２Ｏ３を含む項目１０８の耐火物または方法。
【０２３６】
項目１１４。上記のＡｌ２Ｏ３を多く含む粒界相が、エネルギー分散型Ｘ線分光によって示される場合に、Ａｌ２Ｏ３を多く含む粒界相の総重量に対して約９５重量％以下、約９０重量％以下、約８５重量％以下、約８０重量％以下、約７５重量％以下、約７０重量％以下、約６５重量％以下、及び約６０重量％以下の含有量のＡｌ２Ｏ３を含む項目１０８の耐火物または方法。
【０２３７】
項目１１５。上記のＡｌ２Ｏ３を多く含む粒界相が、波長分散型Ｘ線分光によって示される場合に、Ａｌ２Ｏ３を多く含む粒界相の総重量に対して約２０重量％以上、約２３重量％以上、約２５重量％以上、約２８重量％以上、約３０重量％以上、約３３重量％以上、約３５重量％以上、約３７重量％以上、約４０重量％以上、及び約４５重量％以上の含有量のＳｉＯ２を含む項目１０８の耐火物または方法。
【０２３８】
項目１１６。上記のＡｌ２Ｏ３を多く含む粒界相が、波長分散型Ｘ線分光によって示される場合に、Ａｌ２Ｏ３を多く含む粒界相の総重量に対して約５０重量％以下、約４５重量％以下、約４０重量％以下、約３７重量％以下、約３５重量％以下、約３３重量％以下、約３０重量％以下、及び約２７重量％以下の含有量のＳｉＯ２を含む項目１０８の耐火物または方法。
【０２３９】
項目１１７。上記のＡｌ２Ｏ３を多く含む粒界相が、エネルギー分散型Ｘ線分光によって示される場合に、Ａｌ２Ｏ３を多く含む粒界相の総重量に対して約２０重量％以上、約２３重量％以上、約２５重量％以上、約２８重量％以上、約３０重量％以上、約３３重量％以上、約３５重量％以上、約３７重量％以上、約４０重量％以上、及び約４５重量％以上の含有量のＳｉＯ２を含む項目１０８の耐火物または方法。
【０２４０】
項目１１８。上記のＡｌ２Ｏ３を多く含む粒界相が、エネルギー分散型Ｘ線分光によって示される場合に、Ａｌ２Ｏ３を多く含む粒界相の総重量に対して約５０重量％以下、約４５重量％以下、約４０重量％以下、約３７重量％以下、約３５重量％以下、約３３重量％以下、約３０重量％以下、及び約２７重量％以下の含有量のＳｉＯ２を含む項目１０８の耐火物または方法。
【実施例】
【０２４１】
第１セットの特定の実施例について参照する。複数の組成物を調製してジルコン本体材料に形成し、試験した。本実施例は、本明細書に記載の実施形態に従って形成した。
【０２４２】
表１は、ジルコンバッチの組成と、形成したジルコン本体材料で測定した物理特性とについてまとめている。この物理特性には、３点曲げ試験、４点曲げ試験を用いて測定した実施例１〜８のクリープ変形速度、及び実施例１〜８の短期間気泡値が含まれる。実施例１〜８は、本明細書に記載の実施形態に従って形成したジルコン本体材料の実施例である。
【０２４３】
【表１−１】
2020097520.tif 000003
【０２４４】
【表１−２】
2020097520.tif 000004
【０２４５】
実施例１〜８は、ジルコンと他の成分とを含む未処理原料から形成した。本明細書に記載の実施形態に関して開示したように、ジルコン原材料をＡｌ２Ｏ３含有成分（アルミナまたはムライト）、ＳｉＯ２と組み合わせ、また特定の例においては焼結助剤と組み合わせてバッチを形成した。次にこの組み合わせた材料を乾燥混合し、このバッチ混合物を室温で１００ＭＰａ〜１８０ＭＰａの圧力下、冷間静水圧プレス内でブロック形状に加圧した。その後、このブロックを最大温度１６００℃で２８時間焼結した。
【０２４６】
表２は、ジルコンバッチの組成と、形成したジルコン本体材料の成分組成と、形成したジルコン本体材料で測定した物理特性ついてまとめている。この物理特性には、４点曲げ試験を用いて測定した実施例９〜１８のクリープ変形速度、ならびに実施例９〜１８の短期間気泡値及び長期間気泡値が含まれる。実施例９〜１８は、本明細書に記載の実施形態に従って形成したジルコン本体材料の実施例である。
【０２４７】
【表２−１】
2020097520.tif 000005
【０２４８】
【表２−２】
2020097520.tif 000006
【０２４９】
実施例９〜１８は、ジルコンと他の成分とを含む未処理原料から形成した。本明細書に記載の実施形態に関して開示したように、ジルコン原材料をＡｌ２Ｏ３含有成分（アルミナまたはムライト）、ＳｉＯ２と組み合わせ、また特定の例においては焼結助剤と組み合わせてバッチを形成した。次にこの組み合わせた材料を噴霧乾燥し、この噴霧乾燥した細粒を室温において１００ＭＰａ及び１８０ＭＰａの圧力下、冷間静水圧プレス内でブロック形状に加圧した。その後、このブロックを最大温度１６００℃で３０時間焼結した。
【０２５０】
形成した実施例９のジルコン材料はまた、走査型電子顕微鏡（ＳＥＭ）及び波長分散型Ｘ線分光を用いた分析も行い、ジルコン材料中の多数のＡｌ２Ｏ３を多く含む相を同定し、その組成を計算した。図３は、波長分散型Ｘ線分光マップ３００を示しており、これはジルコン材料中に約１ミクロンよりも大きいＡｌ２Ｏ３を多く含む相３０１が存在することを示している。
【０２５１】
表３は、実施例９のこれらＡｌ２Ｏ３を多く含む相のうちの３種の組成についてまとめている。結果は、分析した全成分の合計が足して１００重量％となるよう規格化している。
【０２５２】
【表３】
2020097520.tif 000007
【０２５３】
従来の実施例について参照する。本明細書に記載の実施形態に従って形成したジルコン本体材料との比較用に、従来の組成物を複数調製して従来の成分の材料に形成し、試験した。
【０２５４】
表３は、従来の混合物の組成と、形成した従来の材料の成分組成と、形成した従来の材料で測定した物理特性ついてまとめている。この物理特性には、３点曲げ試験を用いて測定した従来の実施例Ｃ１−Ｃ３のクリープ変形速度、４点曲げ試験を用いて測定した従来の実施例Ｃ１−Ｃ３のクリープ変形速度、従来の実施例Ｃ１−Ｃ３の短期間気泡値及び長期間気泡値が含まれる。
【０２５５】
【表４−１】
2020097520.tif 000008
【０２５６】
【表４−２】
2020097520.tif 000009
【０２５７】
従来の実施例Ｃ１及びＣ２は、未処理原料の組合せから形成した。次にこの組み合わせた材料を乾燥混合し、このバッチ混合物を室温において１００ＭＰａ及び１８０ＭＰａの圧力下、冷間静水圧プレス内でブロック形状に加圧した。その後、このブロックを最大温度１６００℃で３０時間焼結した。従来の実施例Ｃ３は、未処理原料の組合せから形成した。次にこの組み合わせた材料を噴霧乾燥し、この噴霧乾燥した細粒を室温において１００ＭＰａ及び１８０ＭＰａの圧力下、冷間静水圧プレス内でブロック形状に加圧した。その後、このブロックを最大温度１６００℃で３０時間焼結した。
【０２５８】
形成した実施例Ｃ３の従来の材料はまた、走査型電子顕微鏡（ＳＥＭ）及び波長分散型Ｘ線分光を用いた分析も行った。図４は、粒界相４０１を有する波長分散型Ｘ線分光マップ４００を示している。図４は、約１ミクロンよりも大きいＡｌ２Ｏ３を多く含む相は、実施例Ｃ３の従来の材料中に形成しなかったことを示している。
【０２５９】
表５は、図４の波長分散型Ｘ線分光マップ４００で示されている実施例Ｃ３の粒界相４０１の組成についてまとめている。特に、粒界相４０１は、１０重量％未満のＡｌ２Ｏ３含有量を示した。結果は、分析した全成分の合計が足して１００重量％となるよう規格化している。
【０２６０】
【表５】
2020097520.tif 000010
【０２６１】
本出願は、現況技術からの発展を表している。特に、本明細書における実施形態は、従来の方法に従って形成されるジルコン成分に優る、改善されかつ予想されない性能を示す。特定の理論に束縛されることを望むものではないが、例えばアルミナ含有組成物の含有量、ＳｉＯ２含有量、焼結助剤含有量、及びこれらの成分の互いの比といった、ジルコン原材料混合物中及び形成されたジルコン本体材料中での特定の含有量の材料の組合せが、独特の特徴の組合せを有する耐火物または成分の形成を促進すると示唆される。上記の特徴としては、高温での低いクリープ変形速度、低い気泡値、大きなＡｌ２Ｏ３を多く含む粒界相、遊離シリカ分布、最終的に形成されたジルコン成分中の遊離シリカ含有量、最終的に形成されたジルコン成分の見掛け気泡値が挙げられるがこれらに限定されない。
【０２６２】
明細書全体または実施例における前述の作業の全てが必要とされるわけではなく、特定の作業の一部は必要とされなくてもよく、また１つ以上のさらなる作業が記載の作業に加えて行われてもよいことに留意されたい。さらに、列記される作業の順序は、必ずしも実行される順序ではない。本明細書における実施形態の性質または特性のいかなる値も、統計学的に関連する試料サイズから得られる平均値または中央値を表すことができる。別段の定めがない限り、組成物は合計１００％に基づき、組成物の全含有量は１００％を超えないことが理解されよう。
【０２６３】
前述の明細書において、特定の実施形態に関して概念が記載されている。しかしながら、当業者であれば、以下の特許請求の範囲で規定される本発明の範囲を逸脱することなく様々な変形及び変更が可能であることを理解する。したがって、明細書及び図面は限定するものではなく例示としてみなされるべきであり、こうした変形は全て、本発明の範囲内に含まれることが意図される。
【０２６４】
本明細書において使用される場合、「含む（ｃｏｍｐｒｉｓｅｓ）」、「含んでいる（ｃｏｍｐｒｉｓｉｎｇ）」、「含む（ｉｎｃｌｕｄｅｓ）」、「含んでいる（ｉｎｃｌｕｄｉｎｇ）」、「有する（ｈａｓ）」、「有している（ｈａｖｉｎｇ）」という用語またはそれらの他のいかなる変形も、非限定的包含を網羅するよう意図するものである。例えば、列記された特徴を含むプロセス、方法、物品または装置は必ずしもそれらの特徴のみに限定されるものではなく、明白に列記されていない他の特徴、またはこうしたプロセス、方法、物品もしくは装置に本来備わっている他の特徴を含んでもよい。さらに、明白に反対のことが述べられていない限り、「または」は包含的な「または」を指し、排他的な「または」を指すものではない。例えば、条件ＡまたはＢは以下のいずれか１つによって満たされる。Ａが真であり（または存在し）かつＢが偽である（または存在しない）、Ａが偽であり（または存在せず）かつＢが真である（または存在する）、及び、ＡとＢの両方が真である（または存在する）。
【０２６５】
また、「１つの（ａ）」または「１つの（ａｎ）」の使用は、本明細書において記載される要素及び成分の記載に用いられる。これは単に利便性目的でなされ、本発明の範囲の一般的認識を示すためになされている。この記載は１つまたは１つ以上を包含するものとして理解されるべきであり、明らかに異なる意図でない限り、単数形は複数形も包含する。
【０２６６】
特定の実施形態に関して、利益、他の利点及び問題の解決法を上に記載している。しかしながら、利益、利点、問題の解決法、ならびに、いずれの利益、利点もしくは解決法を生じさせるかまたはそれらをより顕著にし得るいずれの特徴も、特許請求の範囲の請求項のいずれかまたは全ての不可欠な特徴、必須な特徴または本質的な特徴として解釈すべきではない。
【０２６７】
本明細書を読んだ上で、本明細書においては特定の特徴が明確化のため別個の実施形態の文脈で記載されているが、１つの実施形態において組み合わせて提供されてもよいことを当業者であれば認識するであろう。逆に、簡略化のため、様々な特徴が１つの実施形態の文脈において記載されているが、別々に提供されてもよく、または任意の下位組合せで提供されてもよい。さらに、範囲の形で記載された値に対する言及は、その範囲内の全ての値を含む。
【図１】
2020097520.tif 000011
【図２】
2020097520.tif 000012
【図３】
2020097520.tif 000013
【図４】
2020097520.tif 000014
【図５】
2020097520.tif 000015
【図６】
2020097520.tif 000016
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
ジルコン本体を含む耐火物であって、前記ジルコン本体が
前記ジルコン本体の総重量に対して約０．１重量％以上約５重量％以下のＡｌ２Ｏ３含有成分；
約５以上約５０以下のＣＢＳｉＯ２／ＣＢＡｌＣ比であって、ＣＢＳｉＯ２は、前記ジルコン本体の総重量に対するＳｉＯ２成分の重量％での含有量を示し、ＣＢＡＩＣは、前記ジルコン本体の総重量に対するＡｌ２Ｏ３含有成分の重量％での含有量を示すＣＢＳｉＯ２／ＣＢＡｌＣ比；及び
前記ジルコン本体の総重量に対してある量のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組み合わせ
を含む耐火物。
【請求項２】
前記ジルコン本体が、前記ジルコン本体の総重量に対して約５０重量％以上の含有量のジルコンを含む請求項１に記載の耐火物。
【請求項３】
前記ジルコン本体が、前記ジルコン本体の総重量に対して約０．１重量％以上約５．０重量％以下のＹｂ２Ｏ３を含む請求項１に記載の耐火物。
【請求項４】
前記ジルコン本体が、３点曲げ試験を使用して温度１３００℃で２ＭＰａの応力で測定した場合に、約４．０Ｅ−５ｈ−１以下のクリープ変形速度を含む請求項１に記載の耐火物。
【請求項５】
前記ジルコン本体が、４点曲げ試験を使用して温度１３２５℃で２ＭＰａの応力で測定した場合に、約２．６Ｅ−５ｈ−１以下のクリープ変形速度を含む請求項１に記載の耐火物。
【請求項６】
前記ジルコン本体が約４．５ｇ／ｃｍ３以下の密度を有する請求項１に記載の耐火物。
【請求項７】
前記ジルコン本体が、前記ジルコン本体の総体積に対して約１５体積％以下の見掛け気孔率を含む請求項１に記載の耐火物。
【請求項８】
前記ジルコン本体が、前記ジルコン本体の総重量に対して約１．５重量％以下のＴｉＯ２、ＣａＯ、ＭｇＯ、Ｋ２Ｏ、Ｎａ２Ｏ、Ｙ２Ｏ３、Ｐ２Ｏ５、Ｆｅ２Ｏ３及びＺｎＯの組み合わせを含む請求項１に記載の耐火物。
【請求項９】
前記ジルコン本体が、前記ジルコン本体の総重量に対して約１．０重量％以下のＴｉＯ２を含む請求項１に記載の耐火物。
【請求項１０】
前記ジルコン本体が、前記ジルコン本体の総重量に対して約１．０重量％以下のＭｇＯを含む請求項１に記載の耐火物。
【外国語明細書】
2020097520000001.pdf